(57)【要約】【課題】機械的損傷に対して改善された耐性を有し、層間剥離する傾向が低減された、医薬品パッケージとして使用される代替のガラス容器を提供する。【解決手段】ガラス容器において、  ＩＳＯ７２０：１９８５のテスト基準に準拠して試験した際にクラスＨＧＡ１の耐加水分解性を有しかつ内面と外面を有するガラス本体であって、ガラス本体が成形時のままの状態の際にガラス本体の内面はホウ素に富む層を有さないガラス本体と、ガラス本体の外面の少なくとも一部に結合した耐熱性コーティングであって、耐熱性コーティングは約０．７未満の摩擦係数および少なくとも２５０℃の温度で３０分間、熱的に安定である耐熱性コーティング、を有する。【選択図】図１
2020100551.tif 000002
【特許請求の範囲】
【請求項１】
ガラス容器において、
ＩＳＯ７２０：１９８５のテスト基準に準拠して試験した際にクラスＨＧＡ１の耐加水分解性を有しかつ内面と外面を有するガラス本体であって、前記ガラス本体が成形時のままの状態の際に前記ガラス本体の内面はホウ素に富む層を有さないガラス本体と、      
前記ガラス本体の外面の少なくとも一部に結合した耐熱性コーティングであって、該耐熱性コーティングは約０．７未満の摩擦係数および少なくとも２５０℃の温度で３０分間、熱的に安定である耐熱性コーティング、
を有するガラス容器。
【請求項２】
前記ガラス本体が、前記ガラス本体の前記内面と前記ガラス本体の前記外面との間に及ぶ内部域を有し、
前記内部域が、前記ガラス容器が成形時のままの状態の際に、該内部域の各構成成分の濃度の極値が、前記ガラス本体の厚さの中間点での同一構成成分のバルク濃度の約８０％以上かつ約１２０％以下となるような持続的な層均質性を有し、
前記ガラス本体の前記内面が、前記ガラス容器が成形時のままの状態の際に、前記ガラス容器の前記内面の離散点に関して、その離散点での表面域のガラスの各構成成分の濃度の極値が、前記ガラス容器の内面の任意の第二離散点における表面域内の同一構成成分の約７０％以上かつ約１３０％以下となるような持続的な表面均質性を有する、請求項１記載のガラス容器。
【請求項３】
前記内部域が少なくとも約１００ｎｍの厚さＴＬＲを有する、請求項２記載のガラス容器。
【請求項４】
前記内部域が前記ガラス本体の内面下１０ｎｍから延び、少なくとも約１００ｎｍの厚さＴＬＲを有する、請求項２記載のガラス容器。
【請求項５】
前記持続的な表面均質性が、前記ガラス本体の内面から約１０ｎｍ〜約５０ｎｍに及ぶ深さまで前記ガラス本体の壁厚みの中に延びる、請求項２記載のガラス容器。
【請求項６】
前記表面域が前記ガラス本体の内面から少なくとも１０ｎｍ深さまで前記ガラス本体の壁厚みの中に延びる、請求項２記載のガラス容器。
【請求項７】
前記耐熱性コーティングは、約１０℃/分の上昇率で１５０℃から３５０℃の温度まで加熱する際、その質量の約５％未満の質量損失を示す、請求項１記載のガラス容器。
【請求項８】
前記耐熱性コーティングがカップリング剤層を備える、請求項１記載のガラス容器。
【請求項９】
前記カップリング剤層が少なくとも１種のシランを含む、請求項８記載のガラス容器。
【請求項１０】
前記耐熱性コーティングが、さらに、前記カップリング剤層と接触する低摩擦層を備える、請求項８記載のガラス容器。
【請求項１１】
前記耐熱性コーティングが、少なくとも２６０℃の温度で３０分間、熱的に安定である、請求項１記載のガラス容器。
【請求項１２】
前記耐熱性コーティングが、少なくとも３２０℃の温度で３０分間、熱的に安定である、請求項１記載のガラス容器。
【請求項１３】
前記耐熱性コーティングがポリマーを含む、請求項１記載のガラス容器。
【請求項１４】
前記ポリマーが、ポリイミド、ポリベンゾイミダゾール、ポリスルホン、ポリエーテルエーテルケトン、ポリエーテルイミド、ポリアミド、ポリフェニル、ポリベンゾチアゾール、ポリベンゾオキサゾール、ポリビスチアゾール、多環式芳香族複素環ポリマー、シルセスキオキサンベースのポリマー、およびシリコーン樹脂からなる群から選択される、請求項１３記載のガラス容器。
【請求項１５】
前記ガラス容器のコーティングした部分を通しての光透過度が、約４００ｎｍ〜約７００ｎｍの波長に対して、未コーティングのガラス物品を通しての光透過度の約５５％以上である、請求項１記載のガラス容器。
【請求項１６】
前記ガラス本体は、２００１年３月のＤＩＮ１２１１６規格に準拠して少なくともクラスＳ３の耐酸性を有する、請求項１記載のガラス容器。
【請求項１７】
前記ガラス本体は、ＩＳＯ６９５：１９９１に準拠した少なくともクラスＡ２の耐塩基性を有する、請求項１記載のガラス容器。
【請求項１８】
前記ガラス本体は、ＩＳＯ７１９：１９８５に準拠した少なくともタイプＨＧＢ２の耐加水分解性を有する、請求項１記載のガラス容器。
【請求項１９】
前記ガラス本体は、該ガラス本体の少なくとも前記外面において、３００ＭＰａ以上の圧縮応力および少なくとも３０μｍの層深さを有する、請求項１記載のガラス容器。
【請求項２０】
前記ガラス本体がホウ素およびホウ素含有化合物を実質的に含有しない、請求項１記載のガラス容器。
【発明の詳細な説明】
【優先権】
【０００１】
本出願は、２０１２年６月２８日に出願され、表題名「Ｄｅｌａｍｉｎａｔｉｏｎ  Ｒｅｓｉｓｔａｎｔ  Ｇｌａｓｓ  Ｃｏｎｔａｉｎｅｒｓ  Ｗｉｔｈ  Ｈｅａｔ  Ｒｅｓｉｓｔａｎｔ  Ｃｏａｔｉｎｇｓ」の米国仮特許出願第６１／６６５，６８２号、２０１３年６月７日に出願され、表題名「Ｄｅｌａｍｉｎａｔｉｏｎ  Ｒｅｓｉｓｔａｎｔ  Ｇｌａｓｓ  Ｃｏｎｔａｉｎｅｒｓ」の米国特許出願第１３／９１２，４５７号、２０１２年１０月２５日に出願され、表題名「Ｇｌａｓｓ  Ｃｏｍｐｏｓｉｔｉｏｎｓ  Ｗｉｔｈ  Ｉｍｐｒｏｖｅｄ  Ｃｈｅｍｉｃａｌ  Ａｎｄ  Ｍｅｃｈａｎｉｃａｌ  Ｄｕｒａｂｉｌｉｔｙ」の米国特許出願第１３／６６０，３９４号、および２０１３年２月２８日に出願され、表題名「Ｇｌａｓｓ  Ａｒｔｉｃｌｅｓ  Ｗｉｔｈ  Ｌｏｗ  Ｆｒｉｃｔｉｏｎ  Ｃｏａｔｉｎｇｓ，」の米国特許出願第１３／７８０，７４０号に優先権を主張し、その各々が、引用により本明細書に援用されている。
【技術分野】
【０００２】
本発明は、概して、ガラス容器、さらに具体的には医薬製剤（これに限定されない）を含む傷みやすい製品の保管に使用するためのガラス容器に関する。
【背景技術】
【０００３】
歴史的に、ガラスは、その密閉性、光学的透明性、および他の材料と比較して優れた化学的耐久性故に、医薬品をパッケージするのに好適な材料として使用されてきた。具体的には、医薬品をパッケージするのに使用されるガラスは、そこに含まれる医薬製剤の安定性に影響しないように、十分な化学的耐久性を有する必要がある。適切な化学的耐久性を有するガラスには、長年の実績のある化学的耐久性を有するＡＳＴＭ規格「Ｔｙｐｅ１Ａ」および「Ｔｙｐｅ１Ｂ」ガラス組成物の範囲内のこれらのガラス組成物が含まれる。
【０００４】
Ｔｙｐｅ１ＡおよびＴｙｐｅ１Ｂガラス組成物は、医薬品パッケージに通例使用されるが、それらは、医薬品溶液に暴露された後にガラス粒子が脱落するまたは「層間剥離する」医薬品パッケージの内面の傾向を含めて、いくつかの欠陥に悩まされる。
【０００５】
さらに、医薬品をパッケージするのにガラスを使用することは、ガラスの機械的性能により、制限されることもある。具体的には、ガラス医薬品パッケージの製造および充填に使用する処理速度が速いので、結果としてパッケージが、加工装置、取り扱い装置、および／または他のパッケージと接触する状態になる際にパッケージの表面に摩耗等の機械的損傷を生じる。この機械的損傷が、ガラス医薬品パッケージの強度を著しく低下させ、ガラスに亀裂が発生する可能性が増大する結果となり、パッケージに包まれる医薬品の無菌状態を危険に曝すことになるであろう。
【発明の概要】
【発明が解決しようとする課題】
【０００６】
従って、機械的損傷に対して改善された耐性を有し、層間剥離する傾向が低減された、医薬品パッケージとして使用される代替のガラス容器の必要性が存在する。
【課題を解決するための手段】
【０００７】
一実施形態に従って、ガラス容器は、内面と外面とを有するガラス本体を含んでもよい。ガラス本体の少なくとも内面は、１０以下の層間剥離因子と、４５０℃以下の温度で約１６μｍ２／時を超える閾値の拡散率とを有してもよい。耐熱性コーティングは、ガラス本体の外面の少なくとも一部分と結合されてもよい。耐熱性コーティングは、少なくとも２６０℃の温度で３０分間熱的に安定でありうる。
【０００８】
別の一実施形態において、ガラス容器は、内面と外面とを有するガラス本体を含んでもよい。ガラス本体の少なくとも内面は、１０以下の層間剥離因子と、４５０℃以下の温度で約１６μｍ２／時を超える閾値の拡散率とを有しうる。耐熱性コーティングは、ガラス本体の外面の少なくとも一部分と結合されてもよい。耐熱性コーティングを有するガラス本体の外面は、約０．７未満の摩擦係数を有しうる。
【０００９】
別の一実施形態において、ガラス容器は、内面と外面とを有するガラス本体を含んでもよい。ガラス本体の少なくとも内面は、４５０℃以下の温度で約１６μｍ２／時を超える閾値の拡散率を有しうる。内部域は、ガラス本体の内面とガラス本体の外面との間に及んでもよい。内部域は、持続的な層均質性を有しうる。耐熱性コーティングは、ガラス本体の外面の少なくとも一部分と結合されてもよい。耐熱性コーティングは、少なくとも２６０℃の温度で３０分間熱的に安定でありうる。
【００１０】
別の一実施形態において、ガラス容器は、内面と外面とを有するガラス本体を含んでもよい。内面は、持続的な表面均質性を有してもよい。ガラス本体の少なくとも内面は、４５０℃以下の温度で約１６μｍ２／時を超える閾値の拡散率を有しうる。耐熱性コーティングは、ガラス本体の外面の少なくとも一部分と結合されてもよい。耐熱性コーティングは、少なくとも２６０℃の温度で３０分間熱的に安定でありうる。
【００１１】
別の一実施形態において、ガラス容器は、内面と外面とを有するガラス本体を含んでもよい。ガラス本体は、４５０℃以下の温度で約１６μｍ２／時を超える閾値の拡散率を有するアルカリアルミノケイ酸塩ガラス組成物と、ＩＳＯ７２０に準拠した耐加水分解性のタイプＨＧＡ１とから成形されてもよい。ガラス本体の少なくとも内面が１０以下の層間剥離因子を有するように、ガラス組成物が、ホウ素およびホウ素化合物を殆ど含有しなくてもよい。耐熱性コーティングは、ガラス本体の外面の少なくとも一部分と結合されてもよい。耐熱性コーティングは、少なくとも２６０℃の温度で３０分間熱的に安定でありうる。
【００１２】
別の一実施形態において、ガラス容器は、内面と外面とを有するガラス本体を含んでもよい。ガラス本体は、約７４モル％〜約７８モル％のＳｉＯ２；約４モル％〜約８モル％のアルカリ土類酸化物（アルカリ土類酸化物は、ＭｇＯおよびＣａＯを含んでなり、（ＣａＯ（モル％）／（ＣａＯ（モル％）＋ＭｇＯ（モル％）））の比は、０．５以下である）；Ｘモル％のＡｌ２Ｏ３（ここで、Ｘは、約４モル％以上かつ約８モル％以下である）；およびＹモル％のアルカリ酸化物（ここでアルカリ酸化物は、約９モル％以上かつ約１５モル％以下の量でＮａ２Ｏを含んでなり、Ｙ：Ｘの比は、１より大きい）を含むガラス組成物から形成されてもよい。ガラス本体は、１０以下の層間剥離因子を有してもよい。耐熱性コーティングは、ガラス本体の外面上に位置付けされてもよく、１枚の低摩擦層と１枚のカップリング剤層を含んでなり、低摩擦層は、１種のポリマー化学組成物を含んでなり、カップリング剤層は、第一シラン化学組成物、それらの水解物、またはそれらのオリゴマー（第一シラン化学組成物は、芳香族シラン化学組成物である）、および第二シラン化学組成物、それらの水解物、またはそれらのオリゴマー（第二シラン化学組成物は、脂肪族シラン化学組成物である）の少なくとも１種の混合物、並びに少なくとも第一シラン化学組成物および第二シラン化学組成物のオリゴマー化から形成される化学組成物を含む。
【００１３】
別の一実施形態において、ガラス容器は、内面と外面とを有するガラス本体を含んでもよい。ガラス本体は、約７４モル％〜約７８モル％のＳｉＯ２；ＣａＯとＭｇＯの両方を含むアルカリ土類酸化物（アルカリ土類酸化物は、約０．１モル％以上かつ約１．０モル％以下の量でＣａＯを含んでなり、（ＣａＯ（モル％）／（ＣａＯ（モル％）＋ＭｇＯ（モル％）））の比は、０．５以下である）；Ｘモル％のＡｌ２Ｏ３（ここで、Ｘは、約２モル％以上かつ約１０モル％以下である）；およびＹモル％のアルカリ酸化物（ここでアルカリ酸化物は、約０．０１モル％〜約１．０モル％のＫ２Ｏを含んでなり、Ｙ：Ｘの比は、１より大きい）を含むガラス組成物から形成されてもよく、ガラス本体は、１０以下の層間剥離因子を有する。耐熱性コーティングは、ガラス本体の外面上に位置付けされてもよく、１枚の低摩擦層と１枚のカップリング剤層を含む。低摩擦層は、１種のポリマー化学組成物を含んでもよく、カップリング剤層は、第一シラン化学組成物、それらの水解物、またはそれらのオリゴマー（第一シラン化学組成物は、芳香族シラン化学組成物である）、および第二シラン化学組成物、それらの水解物、またはそれらのオリゴマー（第二シラン化学組成物は、脂肪族シラン化学組成物である）の少なくとも１種の混合物、並びに少なくとも第一シラン化学組成物および第二シラン化学組成物のオリゴマー化から形成される化学組成物を含んでもよい。
【００１４】
本明細書に記載されるガラス容器の実施形態のさらなる特徴および利点は、以下の詳細の説明で述べられ、或いは以下の詳細の説明、請求項、さらに添付の図面を含む本明細書に記載される実施形態を実践することにより、その説明から当業者にある程度は容易に明白となるであろう。
【００１５】
上述の全般的説明および以下の詳細な説明は共に、様々な実施形態を記載し、請求項に記載された主題の本質および特性を理解するために概要または骨組みを提供することを意図とすることを理解されたい。添付の図面は、様々な実施形態のさらなる理解を提供することを含み、本明細書に組み込まれ、本明細書の一部を構成する。図面は、本明細書に記載される様々な実施形態を例証し、その記載と共に請求項に記載された主題の原理および実施を説明するのを助力する。
【図面の簡単な説明】
【００１６】
【図１】本明細書に示され記載される１つ以上の実施形態に基づく、耐熱性コーティングを有するガラス容器の断面を概略的に示す。
【図２】図１のガラス容器の側壁の一部を概略的に示す。
【図３】図１のガラス容器の側壁の一部を概略的に示す。
【図４】本明細書に示され記載される１つ以上の実施形態に基づく、低摩擦層およびカップリング剤層を備える耐熱性コーティングを有するガラス容器の断面を概略的に示す。
【図５】本明細書に示され記載される１つ以上の実施形態に基づく、低摩擦層、カップリング剤層および界面層を備える耐熱性コーティングを有するガラス容器の断面を概略的に示す。
【図６】本明細書に示され記載される１つ以上の実施形態に基づく、ジアミンモノマー化学組成物の一例を示す。
【図７】本明細書に示され記載される１つ以上の実施形態に基づく、ジアミンモノマー化学組成物の一例を示す。
【図８】本明細書に示され記載される１つ以上の実施形態に基づく、ガラス容器に塗布されるポリイミドコーティングとして使用されてうるモノマーの化学構造を示す。
【図９】本明細書に示され記載される１つ以上の実施形態に基づく、シランが基体に結合する反応工程を概略的に示す。
【図１０】本明細書に示され記載される１つ以上の実施形態に基づく、ポリイミドがシランに結合する反応工程を概略的に示す。
【図１１】本明細書に示され記載される１つ以上の実施形態に基づく、２表面間の摩擦係数を決定するための試験治具を概略的に示す。
【図１２】本明細書に示され記載される１つ以上の実施形態に基づく、２表面間の摩擦係数を決定するための試験治具を概略的に示す。
【図１３】本明細書に示され記載される１つ以上の実施形態に基づく、可視光スペクトル４００〜７００ｎｍにおいて測定した、コーティングしたバイアルおよび未コーティングのバイアルに関する光透過率のデ−タをグラフで示す。
【図１４】本発明のガラス組成物および比較のガラス組成物に関して、アルミナに対するアルカリ酸化物の比（ｘ−軸）と、歪み点、徐冷点、および軟化点（ｙ−軸）との関係をグラフで示す。
【図１５】本発明のガラス組成物および比較のガラス組成物に関して、アルミナに対するアルカリ酸化物の比（ｘ−軸）と、最大圧縮応力および応力変化（ｙ−軸）との関係をグラフで示す。
【図１６】本発明のガラス組成物および比較のガラス組成物に関して、アルミナに対するアルカリ酸化物の比（ｘ−軸）と、ＩＳＯ７２０規格により決定されている耐加水分解性（ｙ−軸）との関係をグラフで示す。
【図１７】本発明のガラス組成物および比較のガラス組成物に関して、（ＣａＯ／（ＣａＯ＋ＭｇＯ））の比（ｘ−軸）の関数として、拡散率Ｄ（ｙ−軸）をグラフで示す。
【図１８】本発明のガラス組成物および比較のガラス組成物に関して、（ＣａＯ／（ＣａＯ＋ＭｇＯ））の比（ｘ−軸）の関数として、最大圧縮応力（ｙ−軸）をグラフで示す。
【図１９】本発明のガラス組成物および比較のガラス組成物に関して、比（Ｂ２Ｏ３／（Ｒ２Ｏ−Ａｌ２Ｏ３））（ｘ−軸）の関数として、拡散率Ｄ（ｙ−軸）をグラフで示す。
【図２０】本発明のガラス組成物および比較のガラス組成物に関して、比（Ｂ２Ｏ３／（Ｒ２Ｏ−Ａｌ２Ｏ３））（ｘ−軸）の関数として、ＩＳＯ７２０規格により決定されている耐加水分解性（ｙ−軸）をグラフで示す。
【図２１】化学量論でのメタン火炎と平衡状態にある、従来のＴｙｐｅ１Ａホウケイ酸ガラスの温度（ｘ−軸）の関数として、様々な種のガラス組成物の分圧（ｙ−軸）をグラフで示す。
【図２２】化学量論でのメタン火炎と平衡状態にある、従来のＴｙｐｅ１Ｂホウケイ酸ガラスの温度（ｘ−軸）の関数として、様々な種のガラス組成物の分圧（ｙ−軸）をグラフで示す。
【図２３】化学量論でのメタン火炎と平衡状態にある、特定のＺｎＯ含有のガラスの温度（ｘ−軸）の関数として、様々な種のガラス組成物の分圧（ｙ−軸）をグラフで示す。
【図２４】化学量論でのメタン火炎と平衡状態にある、例示的なアルカリアルミノケイ酸塩ガラスの温度（ｘ−軸）の関数として、様々な種のガラス組成物の分圧（ｙ−軸）をグラフで示す。
【図２５Ａ】従来のＴｙｐｅ１Ｂホウケイ酸ガラスから成形されるガラスバイアルのヒール部、底部および側壁部の内面からの深さの関数として、ホウ素濃度（ｙ−軸）をグラフで示す。
【図２５Ｂ】従来のＴｙｐｅ１Ｂホウケイ酸ガラスから成形されるガラスバイアルのヒール部、底部および側壁部の内面からの深さの関数として、ナトリウム濃度（ｙ−軸）をグラフで示す。
【図２６】例示的なホウ素無含有のアルカリアルミノケイ酸塩ガラスから成形されるガラスバイアルのヒール部、底部および側壁部の内面からの深さの関数として、ナトリウム濃度（ｙ−軸）をグラフで示す。
【図２７】表面均質性を示す例示的なアルカリアルミノケイ酸塩ガラスから成形されるガラスバイアルの内面の距離（ｘ−軸）の関数として、原子比（ｙ−軸）をグラフで示す。
【図２８】表面不均質性を示す従来のＴｙｐｅ１Ｂガラスから成形されるガラスバイアルの内面の距離（ｘ−軸）の関数として、原子比（ｙ−軸）をグラフで示す。
【図２９】１５００℃において化学量論のメタン火炎と平衡状態にある、本発明のガラス組成物に添加したＢ２Ｏ３（ｘ−軸）の関数として、気相中のホウ素の元素分率（ｙ−軸）をグラフで示す。
【図３０Ａ】層間剥離を起こす傾向があるガラス組成物から成形されるガラスバイアルに関する、層間剥離試験中に発現したフレークの光学顕微鏡写真である。
【図３０Ｂ】耐層間剥離性のガラス組成物から成形されるガラスバイアルに関する、層間剥離試験中に発現したフレークの光学顕微鏡写真である。
【図３１Ａ】層間剥離を起こす傾向があるガラス組成物から成形されるイオン交換ガラスバイアルに関する、層間剥離試験中に発現したフレークの光学顕微鏡写真である。
【図３１Ｂ】耐層間剥離性のガラス組成物から成形されるイオン交換ガラスバイアルにおける、層間剥離試験中に発現したフレークの光学顕微鏡写真である。
【図３２】本発明のガラス組成物および従来のＴｙｐｅ１Ｂガラス組成物の深さ（ｘ−軸）の関数として、カリウムイオンの濃度（ｙ−軸）をグラフで示す。
【図３３】本発明のガラス組成物および従来のＴｙｐｅ１Ｂガラス組成物から成形されるガラス管の破損応力（ｘ−軸）の関数として、曲げ応力破損確率（ｙ−軸）をグラフで示す。
【図３４】本発明のガラス組成物および比較のガラス組成物から成形されるコーティングしたガラス容器の破損応力（ｘ−軸）の関数として、横圧縮破損確率（ｙ−軸）をグラフで示す。
【図３５】本明細書に示され記載される１つ以上の実施形態に基づく、バイアルの横圧縮試験における印加荷重の関数として、破損確率をグラフで示す。
【図３６】本明細書に示され記載される１つ以上の実施形態に基づく、Ｔｙｐｅ１Ｂガラスバイアルと、イオン交換してコーティングを施したＲｅｆｅｒｅｎｃｅ  Ｇｌａｓｓ  Ｃｏｍｐｏｓｉｔｉｏｎから成形したバイアルとの、荷重および測定摩擦係数を報告する表を包含する。
【図３７】本明細書に示され記載される１つ以上の実施形態に基づく、未処理の状態、イオン交換した状態（未コーティング）、イオン交換した状態（コーティングおよび摩耗を施した）、イオン交換した状態（未コーティングおよび摩耗を施した）におけるＲｅｆｅｒｅｎｃｅ  Ｇｌａｓｓ  Ｃｏｍｐｏｓｉｔｉｏｎから成形した管、および未処理の状態、イオン交換状態におけるＴｙｐｅ１Ｂガラスから成形した管に関して、４点曲げにおける印加した応力の関数として、破損確率をグラフで示す。
【図３８】本明細書に示され記載される１つ以上の実施形態に基づく、ＡＰＳ／Ｎｏｖａｓｔｒａ（登録商標）８００コーティングに関するガスクロマトグラフ質量分析計の出力データを示す。
【図３９】本明細書に示され記載される１つ以上の実施形態に基づく、ＤＣ８０６Ａコーティングに関するガスクロマトグラフ質量分析計の出力データを示す。
【図４０】本明細書に示され記載される１つ以上の実施形態に基づく、凍結乾燥状態下で試験した異なる耐熱性コーティング組成物を報告する表を包含する。
【図４１】本明細書に示され記載される１つ以上の実施形態に基づく、バイアル−オン−バイアル治具で試験した、露出ガラスバイアルおよびシリコーン樹脂コーティングを有するバイアルに関して摩擦係数を報告する図表を包含する。
【図４２】本明細書に示され記載される１つ以上の実施形態に基づく、ＡＰＳ／Ｋａｐｔｏｎポリイミドコーティングを施し、バイアル−オン−バイアル治具で異なる印加荷重の下で複数回の摩耗を施したバイアルに関して摩擦係数を報告する図表を包含する。
【図４３】本明細書に示され記載される１つ以上の実施形態に基づく、ＡＰＳコーティングを施し、バイアル−オン−バイアル治具で異なる印加荷重の下で複数回の摩耗を施したバイアルに関して摩擦係数を報告する図表を包含する。
【図４４】本明細書に示され記載される１つ以上の実施形態に基づく、ＡＰＳ／Ｋａｐｔｏｎポリイミドコーティングを施し、バイアルを３００℃で１２時間暴露した後に、バイアル−オン−バイアル治具で異なる印加荷重の下で、複数回の摩耗を施したバイアルに関して摩擦係数を報告する図表を包含する。
【図４５】本明細書に示され記載される１つ以上の実施形態に基づく、ＡＰＳコーティングを施し、バイアルを３００℃で１２時間暴露した後に、バイアル−オン−バイアル治具で異なる印加荷重の下で、複数回の摩耗を施したバイアルに関して摩擦係数を報告する図表を包含する。
【図４６】本明細書に示され記載される１つ以上の実施形態に基づく、Ｋａｐｔｏｎポリイミドコーティングを施し、バイアル−オン−バイアル治具で異なる印加荷重の下で複数回の摩耗を施したＴｙｐｅ１Ｂバイアルに関して摩擦係数を報告する図表を含む。
【図４７】本明細書に示され記載される１つ以上の実施形態に基づく、ＡＰＳ／Ｎｏｖａｓｔｒａ（登録商標）８００コーティングしたバイアルに関して、凍結乾燥前および凍結乾燥後の摩擦係数を示す。
【図４８】本明細書に示され記載される１つ以上の実施形態に基づく、ＡＰＳ／Ｎｏｖａｓｔｒａ（登録商標）８００コーティングしたバイアルに関して、オ−トクレ−ブ処理前およびオ−トクレ−ブ処理後の摩擦係数を示す。
【図４９】異なる温度条件に暴露されたコーティングしたガラス容器、および未コーティングのガラス容器に関して摩擦係数をグラフで示す。
【図５０】本明細書に示され記載される１つ以上の実施形態に基づく、バイアルの横圧縮試験における印加荷重の関数として、破損確率をグラフで示す。
【図５１】本明細書に記載されるガラス容器に塗布した耐熱性コーティングのカップリング剤の組成を変えて、摩擦係数の変化を例証する表を包含する。
【図５２】発熱物質除去の前および発熱物質除去の後の、コーティングしたガラス容器に関して、摩擦係数、印加力および摩擦力をグラフで示す。
【図５３】発熱物質除去の前および発熱物質除去の後の、本明細書に示され記載される１つ以上の実施形態に基づくコーティングしたガラス容器に関して、摩擦係数、印加力および摩擦力をグラフで示す。
【図５４】本明細書に示され記載される１つ以上の実施形態に基づく、バイアルの横圧縮試験における印加荷重の関数として、破損確率をグラフで示す。
【図５５】発熱物質除去の前および発熱物質除去の後の、本明細書に示され記載される１つ以上の実施形態に基づくコーティングしたガラス容器の摩擦係数、印加力および摩擦力をグラフで示す。
【図５６】異なる発熱物質除去条件での、コーティングしたガラス容器の摩擦係数、印加力および摩擦力をグラフで示す。
【図５７】本明細書に示され記載される１つ以上の実施形態に従う、熱処理時間を変えた後の摩擦係数をグラフで示す。
【図５８】本明細書に示され記載される１つ以上の実施形態に基づく、コーティングしたバイアルおよび未コーティングのバイアルに関して、４００〜７００ｎｍの可視光スペクトルで測定した光透過率のデータをグラフで示す。
【図５９】本明細書に示され記載される１つ以上の実施形態に基づく、発熱物質除去の前および発熱物質除去の後の、コーティングしたガラス容器に関する摩擦係数、印加力および摩擦力をグラフで示す。
【図６０】本明細書に示され記載される１つ以上の実施形態に基づく、バイアルに対する横圧縮試験における印加荷重の関数として、破損確率をグラフで示す。
【図６１】本明細書に示され記載される１つ以上の実施形態に基づくコーティングの走査電子顕微鏡画像を示す。
【図６２】本明細書に示され記載される１つ以上の実施形態に基づくコーティングの走査電子顕微鏡画像を示す。
【図６３】本明細書に示され記載される１つ以上の実施形態に基づくコーティングの走査電子顕微鏡画像を示す。
【図６４】比較例のコーティングしたままのバイアルの、加えた引っ掻き傷の長さ（ｘ座標）の関数として、摩擦係数、引っ掻き深さ、印加した垂直抗力、および摩擦力（ｙ座標）をグラフで示す。
【図６５】比較例の熱処理したバイアルの、加えた引っ掻き傷の長さ（ｘ座標）の関数として、摩擦係数、引っ掻き深さ、印加した垂直抗力、および摩擦力（ｙ座標）をグラフで示す。
【図６６】比較例のコーティングしたままのバイアルの、加えた引っ掻き傷の長さ（ｘ座標）の関数として、摩擦係数、引っ掻き深さ、印加した垂直抗力および摩擦力（ｙ座標）をグラフで示す。
【図６７】比較例の熱処理したバイアルの、加えた引っ掻き傷の長さ（ｘ座標）の関数として、摩擦係数、引っ掻き深さ、印加した垂直抗力および摩擦力（ｙ座標）をグラフで示す。
【発明を実施するための形態】
【００１７】
ここで、ガラス容器の実施形態が詳細に参照され、それらの例が、添付の図面に例証されている。可能である場合には常に、同じ参照番号は、図面を通して同一または類似の部分を指すように使用されている。一実施形態において、ガラス容器は、内面、外面および内面から外面に及ぶ壁厚を有するガラス本体を含む。ガラス本体の少なくとも内面は、耐層間剥離性である。耐熱性コーティングが、ガラス本体の外面上に位置付けされてもよい。耐熱性コーティングは、ガラス本体の外面と直接接触してカップリング剤層を含んでもよい。カップリング剤層は、少なくとも１種のシラン組成物を含んでもよい。耐熱性コーティングは、またカップリング剤層と直接接触して摩擦性のコーティング層も含んでもよい。耐熱性コーティングは、２６０℃以上の温度で熱安定性でありうる。いくつかの実施形態において、耐熱性コーティングは、４００℃以下の温度で熱安定性でありうる。耐熱性コーティングを有するガラス本体の外面は、同一の耐熱性コーティングを有する２番目の医薬品容器に対して、約０．７未満の摩擦係数を有しうる。ガラス容器は、医薬製剤をパッケージするのに特によく適合する。ガラス容器およびガラス容器の特性は、添付の図面を具体的に参照して、本明細書においてさらに詳細に説明されるであろう。
【００１８】
本明細書に記載されるガラス容器の実施形態において、それからガラス容器が成形されるガラス組成物の構成成分（例えば、ＳｉＯ２、Ａｌ２Ｏ３、Ｂ２Ｏ３等）の濃度は、特に明記しない限り、酸化物基準でのモルパーセント（モル％）で特定される。
【００１９】
用語「ほぼ無含有」は、ガラス組成物の濃度および／または特定の構成成分の欠如を説明するのに用いる場合、構成成分が意図的にガラス組成物に加えられていないことを意味する。しかしながら、ガラス組成物は、０．０５モル％未満の量で汚染または混入として、構成成分の痕跡を含有することもある。
【００２０】
本明細書で用いる用語「化学的耐久性」は、特定の化学条件に曝された際に劣化に抵抗するガラス組成物の能力を指す。具体的には、本明細書に記載されるガラス組成物の化学的耐久性は、３つの既定の材料試験規格に準拠して評価される。２００１年３月付けのＤＩＮ１２１１６、表題名「Ｔｅｓｔｉｎｇ  ｏｆ  ｇｌａｓｓ−Ｒｅｓｉｓｔａｎｃｅ  ｔｏ  ａｔｔａｃｋ  ｂｙ  ａ  ｂｏｉｌｉｎｇ  ａｑｕｅｏｕｓ  ｓｏｌｕｔｉｏｎ  ｏｆ  ｈｙｄｒｏｃｈｌｏｒｉｃ  ａｃｉｄ−Ｍｅｔｈｏｄ  ｏｆ  ｔｅｓｔ  ａｎｄ  ｃｌａｓｓｉｆｉｃａｔｉｏｎ」；ＩＳＯ６９５：１９９１表題名「Ｇｌａｓｓ−Ｒｅｓｉｓｔａｎｃｅ  ｔｏ  ａｔｔａｃｋ  ｂｙ  ａ  ｂｏｉｌｉｎｇ  ａｑｕｅｏｕｓ  ｓｏｌｕｔｉｏｎ  ｏｆ  ｍｉｘｅｄ  ａｌｋａｌｉ−Ｍｅｔｈｏｄ  ｏｆ  ｔｅｓｔ  ａｎｄ  ｃｌａｓｓｉｆｉｃａｔｉｏｎ」；ＩＳＯ７２０：１９８５表題名「Ｇｌａｓｓ−Ｈｙｄｒｏｌｙｔｉｃ  ｒｅｓｉｓｔａｎｃｅ  ｏｆ  ｇｌａｓｓ  ｇｒａｉｎｓ  ａｔ  １２１  ｄｅｇｒｅｅｓ  Ｃ−Ｍｅｔｈｏｄ  ｏｆ  ｔｅｓｔ  ａｎｄ  ｃｌａｓｓｉｆｉｃａｔｉｏｎ」；およびＩＳＯ７１９：１９８５「Ｇｌａｓｓ−Ｈｙｄｒｏｌｙｔｉｃ  ｒｅｓｉｓｔａｎｃｅ  ｏｆ  ｇｌａｓｓ  ｇｒａｉｎｓ  ａｔ  ９８  ｄｅｇｒｅｅｓ  Ｃ  −Ｍｅｔｈｏｄ  ｏｆ  ｔｅｓｔ  ａｎｄ  ｃｌａｓｓｉｆｉｃａｔｉｏｎ」。各規格および各規格内の分類は、本明細書にさらに詳細に記載される。別法として、ＵＳＰ＜６６０＞表題名「Ｓｕｒｆａｃｅ  Ｇｌａｓｓ  Ｔｅｓｔ，」および／またはＥｕｒｏｐｅａｎ  Ｐｈａｒｍａｃｏｐｅｉａ３．２．１表題名「Ｇｌａｓｓ  Ｃｏｎｔａｉｎｅｒｓ  Ｆｏｒ  Ｐｈａｒｍａｃｅｕｔｉｃａｌ  Ｕｓｅ」（ガラス表面の耐久性を評価する）に準拠してガラス組成物の化学的耐久性を評価してもよい。
【００２１】
本明細書で用いる用語「軟化点」は、ガラス組成物の粘度が、１×１０７．６ポアズ（０．１×１０７．６Ｐａ・ｓ）である温度を指す。
【００２２】
本明細書で用いる用語「徐冷点」は、ガラス組成物の粘度が、１×１０１３ポアズ（１×１０１２Ｐａ・ｓ）である温度を指す。
【００２３】
本明細書で用いる用語「歪み点」および「Ｔｓｔｒａｉｎ」は、ガラス組成物の粘度が、３×１０１４ポアズ（３×１０１３Ｐａ・ｓ）である温度を指す。
【００２４】
本明細書で用いる用語「ＣＴＥ」は、およそ室温（ＲＴ）から約３００℃の温度範囲にわたるガラス組成物の熱膨張係数を指す。
【００２５】
医薬組成物を包含するための従来のガラス容器またはガラスパッケージは、一般的に、化学的耐久性および低い熱膨張を呈すると知られているガラス組成物（例、アルカリホウケイ酸ガラス等）から成形される。アルカリホウケイ酸ガラスは、良好な化学的耐久性を呈するが、容器製造業者らは、ガラス容器に包含された溶液中にシリカに富むガラスフレークが分散しているのを観察してきた。この現象は、層間剥離と呼ばれる。層間剥離は、溶液がガラス表面と直接接触して長い期間（数か月から数年にわたって）保存されている場合に特に生じる。従って、良好な化学的耐久性を呈するガラスは、必ずしも耐層間剥離性ではないことがある。
【００２６】
層間剥離は、ガラス粒子が、一連の浸出、腐食、および／または風化反応の後に、ガラス表面から放たれる現象を指す。一般に、ガラス粒子は、パッケージ内に包含された溶液中に変性イオンが浸出する結果として、パッケージの内面から起こるシリカに富むガラスのフレークである。これらのフレークは、一般的に約５０μｍを超える幅を伴い約１ｎｍ〜約２μｍ厚であることがある。これらのフレークは、主にシリカからなるので、フレークは、ガラス表面から放たれた後に、通常はさらに分解しない。
【００２７】
層間剥離は、ガラスが容器の形状にガラスを再成形するために用いられる高温に曝される場合、アルカリホウケイ酸ガラスに生じる相分離に起因すると今までは仮定されてきた。
【００２８】
しかしながら、ガラス容器内面からのシリカに富むガラスフレークの層間剥離は、その成形時のままの状態におけるガラス容器の組成特性に起因すると、今や確信されている。具体的には、アルカリホウケイ酸ガラスのシリカ含有量が高いために、ガラスは比較的に高い融点および成形温度を有することとなる。しかしながら、ガラス組成物中のアルカリおよびホウ酸塩成分は、かなり低い温度で溶融および／または気化する。特に、ガラス中のホウ酸塩種は、揮発性が高く、ガラスを成形および再成形するのに必要な高い温度で、ガラス表面から蒸発する。
【００２９】
具体的には、ガラス素材は、高温でそして直火でガラス容器に再成形される。より速い装置速度において必要とされる高い温度は、ホウ酸塩種をさらに揮発性にさせて、ガラス表面の部分から蒸発させる。この蒸発がガラス容器の内容積部内で生じる場合、揮発したホウ酸塩種が、ガラス容器表面の他の区域に再沈着して、ガラス容器表面に、特にガラス容器内部の表面近くの領域（つまり、ガラス容器内面での領域またはガラス容器内面に直接隣接した領域）に、組成の不均質化が生じる。例えば、ガラス管の一端は閉じられて容器の底または床を形成するので、ホウ酸塩種が、管の底部から蒸発して、管のどこか他の場所に再沈着することがある。容器のヒール部および底部から材料が蒸発するのは、容器のこれらの区域が最も広範囲に再成形されて、それ自体最も高い温度まで曝される際だと、特に言明される。結果として、他より高い温度まで曝される容器の区域は、シリカに富む表面を有することがある。ホウ素沈着しやすい容器の他の区域は、表面でホウ素に富む層を有することもある。ガラス組成物の徐冷点よりも高いが再成形中にガラスが受ける最も熱い温度よりも低い温度であるホウ素沈着しやすい区域は、ガラス表面上にホウ素を組み込む結果となりうる。容器に入った溶液は、ホウ素に富む層からホウ素を浸出することがある。ホウ素に富む層がガラスから浸出される際に、高度の石英ガラスの網状構造（ゲル）は、そのままの状態で水和中に膨張して歪み、結局は表面から剥落する。
【００３０】
層間剥離に対する従来の解決法のひとつは、無機コーティング（例、ＳｉＯ２等）でガラス容器の本体の内面をコーティングすることである。このコーティングは、厚さ約１００ｎｍ〜２００ｎｍを有し、容器の内容物が本体の内面に接触して、層間剥離が生じるのを回避しうる。しかしながら、このようなコーティングの塗布は、難しく、追加の製造工程および／または検査工程を必要とし、従って容器製造の総原価を増大させることがある。さらに、コーティングの割れを通るような、容器の内容物がコーティングに浸透して本体の内面に接触するならば、その結果生じるガラス本体の層間剥離が、コーティングの部分に起こり、本体の内面から分離することがある。
【００３１】
本明細書に記載されるガラス容器は、ＤＩＮ１２１１６規格、ＩＳＯ６９５規格、ＩＳＯ７１９規格およびＩＳＯ７２０規格により決定されている通り、化学的耐久性があり、耐劣化性である。さらに、本明細書に記載されるガラス容器は、成形時のままの状態において均質の組成特性を有し、いかなる追加の加工も必要なく、従って改善された耐層間剥離性を呈する。さらに、本明細書に記載されるガラス容器は、またガラス容器の外面に塗布される高温コーティングを含み、それが、摩擦損傷に対するガラス容器の耐性を改善し、高温で熱的に安定でもある。本明細書に記載されるガラス容器は、またイオン交換により強化されやすく、それが、ガラス容器の機械的耐久性をさらに向上させる。
【００３２】
ここで図１を参照すると、傷み易い製品（例、医薬製剤、生物製剤、ワクチン、食料品等）を保存するためのガラス容器１００が、断面で概略的に示される。ガラス容器１００は、一般的にガラス本体１０２を備える。ガラス本体１０２は、内面１０４から外面１０６に及んでおり、概して内部容積１０８を取り囲む。図１に示されるガラス容器１００の実施形態において、ガラス本体１０２は、一般的に壁部１１０と底部１１２のような第二壁部とを備える。壁部１１０は、ヒール部１１４を通って、底部１１２のような第二壁部に移行されてもよい。ガラス本体１０２は、内面１０４から外面１０６に及ぶ壁厚Ｔｗを有する。ガラス容器１００はまた、ガラス本体１０２の外面に位置する耐熱性コーティング１２０を含む。耐熱性コーティングは、熱的に安定である。句「熱的に安定」は、有機コーティングを説明するのに使用される場合、所定時間の間に高温に曝された後にガラス容器に密着されたままで残るコーティングの能力、また所定時間の間に高温に曝された後にその物理的特性を維持するコーティングの能力も指し、それは、本明細書にさらに詳細に記載されるであろう。耐熱性コーティング１２０は、ガラス本体１０２の外面１０６の全体を覆ってもよく、或いは別法として、ガラス本体１０２の外面１０６の一部を覆ってもよい。本明細書に記載される実施形態において、ガラス容器内面１０４は、コーティングされてなくてもよい。本明細書で用いる用語「未コーティング」は、その表面が、無機コーティング、有機コーティング、または有機成分と無機成分との組合せを含むコーティングされてなく、その結果、ガラス容器１００の内部容積１０８に保存される内容物が、ガラス容器１００を成形するガラスと直接接触していることを意味する。
【００３３】
ガラス容器１００は、特定の形状形態（つまり、バイアル）を有するように図１に示されているが、ガラス容器１００は、バキュテナー、カートリッジ、シリンジ、シリンジ用外筒、アンプル、瓶、フラスコ、薬瓶、管、ビーカー等（これらに限定されない）を含む他の形状形態を有してもよいと理解されたい。
【００３４】
ガラス容器１００のガラス本体１０２は、耐層間剥離性であるアルカリアルミノケイ酸塩ガラス組成物から成形されるので、少なくともガラス容器１００の内面１０４は、耐層間剥離性である。句「耐層間剥離性」は、ガラス表面が、特定の条件下で特定の溶液に曝されて密接に接触する際に、劣化およびガラスフレークの脱落を低減することを意味する。本明細書に記載される実施形態において、層間剥離に対するガラス容器の耐性は、本明細書にさらに詳細に記載されるように、層間剥離の要因の観点から特徴付けられてよい。
【００３５】
いくつかの実施形態において、ガラス容器のガラス本体１０２全体が、耐層間剥離性を有するガラス組成物から成形される。しかしながら、他の実施形態において、ガラス本体の１０２の内面だけが、耐層間剥離性を有するガラス組成物から成形されている場合がある（例、ガラス本体がラミネート構造を有する場合等）。適切なガラス組成物の実施形態として、２０１２年１０月２５日に出願された米国特許出願第１３／６６０，３９４号明細書および表題名「Ｇｌａｓｓ  Ｃｏｍｐｏｓｉｔｉｏｎｓ  Ｗｉｔｈ  Ｉｍｐｒｏｖｅｄ  Ｃｈｅｍｉｃａｌ  Ａｎｄ  Ｍｅｃｈａｎｉｃａｌ  Ｄｕｒａｂｉｌｉｔｙ」（その全てが引用により本明細書に援用されている）に記載されるアルカリアルミノケイ酸塩ガラス組成物が挙げられる。アルカリアルミノケイ酸塩ガラス組成物は、通常ＳｉＯ２と１種または複数のアルカリ酸化物（例、Ｎａ２Ｏおよび／またはＫ２Ｏ等）との組合せを含む。ガラス組成物は、Ａｌ２Ｏ３および少なくとも１種のアルカリ土類酸化物を含んでもよい。いくつかの実施形態において、ガラス組成物は、ホウ素無含有でも、ホウ素を含有する化合物でもよい。ガラス組成物は、耐化学的劣化性であり、またイオン交換による化学的強化にも適している。いくつかの実施形態において、ガラス組成物は、１種または複数の追加の酸化物（例えば、ＳｎＯ２、ＺｒＯ２、ＺｎＯ、ＴｉＯ２、Ａｓ２Ｏ３等）を少量さらに含んでなってもよい。これらの成分は、清澄剤としておよび／またはガラス組成物の化学的耐久性をさらに向上させるために、添加されてもよい。
【００３６】
本明細書に記載されるガラス容器１００の実施形態において、ガラス容器は、ＳｉＯ２が組成物の最も大きな構成成分であり、従って結果として生じるガラス網状構造の主要な構成成分であるガラス組成物から成形される。ＳｉＯ２は、ガラスの化学的耐久性、具体的には、酸中での分解に対するガラス組成物の耐性および水中での分解に対するガラス組成物の耐性を向上させる。従って、高濃度のＳｉＯ２が、一般的に望まれる。しかしながら、ＳｉＯ２の含有量があまりに高いならば、ＳｉＯ２の濃度が高くなるにつれてガラス溶融の困難さが増大し、次第にガラスの成形性に悪影響をあたえるので、ガラスの成形性が低下することがある。本明細書に記載される実施形態において、ガラス組成物は、概して、６７モル％以上かつ約８０モル％以下またはさらには７８モル％以下の量でＳｉＯ２を含む。いくつかの実施形態において、ガラス組成物中のＳｉＯ２の量は、約６８モル％超、約６９モル％超、または約７０モル％超でさえでもよい。他のいくつかの実施形態において、ガラス組成物中のＳｉＯ２の量は、７２モル％超、７３モル％超、または７４モル％超でさえでもよい。例えば、いくつかの実施形態において、ガラス組成物は、約６８モル％から約８０モル％までまたはさらには約７８モル％までのＳｉＯ２を含んでもよい。他のいくつかの実施形態において、ガラス組成物は、約６９モル％〜約８０モル％またはさらには７８モル％のＳｉＯ２を含んでもよい。他のいくつかの実施形態において、ガラス組成物は、約７０モル％〜約８０モル％またはさらには約７８モル％のＳｉＯ２を含んでもよい。さらに他の実施形態において、ガラス組成物は、７０モル％以上かつ７８モル％以下の量でＳｉＯ２を含む。いくつかの実施形態において、ＳｉＯ２は、約７２モル％〜約７８モル％の量でガラス組成物中に存在してもよい。他のいくつかの実施形態において、ＳｉＯ２は、約７３モル％〜約７８モル％の量でガラス組成物中に存在してもよい。他の実施形態において、ＳｉＯ２は、約７４モル％〜約７８モル％の量でガラス組成物中に存在してもよい。さらに他の実施形態において、ＳｉＯ２は、約７０モル％〜約７６モル％の量でガラス組成物中に存在してもよい。
【００３７】
それからガラス容器１００が成形されるガラス組成物は、Ａｌ２Ｏ３をさらに含む。Ａｌ２Ｏ３は、ガラス組成物中に存在するアルカリ酸化物（例、Ｎａ２Ｏ等）と共に、ガラスのイオン交換強化に対する感受性を改善する。本明細書に記載される実施形態において、Ａｌ２Ｏ３は、ガラス組成物中にＸモル％で存在し、一方アルカリ酸化物は、ガラス組成物中にＹモル％で存在する。本明細書に記載されるガラス組成物中でＹ：Ｘの比は、前述のイオン交換強化の受け易さを助長するために、約０．９超またはさらには約１以上である。詳細には、ガラス組成物の拡散係数または拡散率Ｄは、イオン交換中にアルカリイオンがガラス表面内に浸透する割合に関係する。約０．９超またはさらには約１超のＹ：Ｘの比を有するガラスは、０．９未満のＹ：Ｘの比を有するガラスよりも大きい拡散率を有する。アルカリイオンがより大きな拡散率を有するガラスは、所与のイオン交換時間およびイオン交換温度に対して、アルカリイオンが低い拡散率を有するガラスよりも、大きな層深さを得ることができる。さらに、Ｙ：Ｘの比が増大するにつれて、ガラスの歪み点、徐冷点、および軟化点が下がり、その結果ガラスは、さらに成形し易くなる。さらに、所与のイオン交換時間およびイオン交換温度に対して、約０．９超かつ２以下のＹ：Ｘの比を有するガラス中で誘導される圧縮応力は、Ｙ：Ｘの比が０．９未満または２を超えるガラスにおいて生じる圧縮応力よりも一般的に大きいことが判明した。従って、いくつかの実施形態において、Ｙ：Ｘの比は、０．９超またはさらには１超である。いくつかの実施形態において、Ｙ：Ｘの比は、０．９超、またはさらには１超、および約２以下である。さらに他の実施形態において、Ｙ：Ｘの比は、特定のイオン交換時間および特定のイオン交換温度に対して、ガラス中で誘導される圧縮応力の量を最大にするために、約１．３以上かつ約２．０以下であってよい。
【００３８】
しかしながら、ガラス組成物中のＡｌ２Ｏ３の量が多すぎると、ガラス組成物の酸攻撃に対する耐性が低下する。従って、本明細書に記載されるガラス組成物は、一般的に約２モル％以上かつ約１０モル％以下の量でＡｌ２Ｏ３を含む。いくつかの実施形態において、ガラス組成物中のＡｌ２Ｏ３の量は、約４モル％以上かつ約８モル％以下である。他のいくつかの実施形態において、ガラス組成物中のＡｌ２Ｏ３の量は、約５モル％以上から約７モル％以下である。他のいくつかの実施形態において、ガラス組成物中のＡｌ２Ｏ３の量は、約６モル％以上から約８モル％以下である。さらに他の実施形態において、ガラス組成物中のＡｌ２Ｏ３の量は、約５モル％以上かつ約６モル％以下である。
【００３９】
それからガラス容器１００が成形されるガラス組成物は、また１種または複数のアルカリ酸化物（例、Ｎａ２Ｏおよび／またはＫ２Ｏ等）も含む。アルカリ酸化物は、ガラス組成物のイオン交換能力を助長し、それによりガラスの化学的強化を助長する。アルカリ酸化物は、１種または複数のＮａ２ＯおよびＫ２Ｏを含んでよい。アルカリ酸化物は、一般的に総濃度のＹモル％でガラス組成物中に存在する。本明細書に記載されるいくつかの実施形態において、Ｙは、約２モル％超かつ約１８モル％以下であってよい。他のいくつかの実施形態において、Ｙは、約８モル％超、約９モル％超、約１０モル％超またはさらには約１１モル％超であってよい。例えば、本明細書に記載されるいくつかの実施形態において、Ｙは、約８モル％以上かつ約１８モル％以下である。さらに他の実施形態において、Ｙは、約９モル％以上かつ約１４モル％以下であってよい。
【００４０】
ガラス容器１００のイオン交換能力は、それからガラス容器１００が成形されるガラス組成物中に最初に存在するアルカリ酸化物Ｎａ２Ｏの量により、ガラス容器のイオン交換強化に先立って、ガラス容器１００に本質的に付与される。従って、本明細書に記載されるガラス容器の実施形態において、それからガラス容器１００が成形されるガラス組成物中に存在するアルカリ酸化物は、少なくともＮａ２Ｏを含む。具体的には、イオン交換強化の際におけるガラス容器の所望の圧縮強度および層深さを実現するために、それからガラス容器１００が成形されるガラス組成物は、約２モル％〜約１５モル％の量でＮａ２Ｏを含む。いくつかの実施形態において、それからガラス容器１００が成形されるガラス組成物は、ガラス組成物の分子量を基準として少なくとも約８モル％のＮａ２Ｏを含む。例えば、Ｎａ２Ｏの濃度は、９モル％超、１０モル％超、またはさらには１１モル％超であってよい。いくつかの実施形態において、Ｎａ２Ｏの濃度は、９モル％以上またはさらには１０モル％以上であってよい。例えば、いくつかの実施形態において、ガラス組成物は、約９モル％以上かつ約１５モル％以下またはさらには約９モル％以上かつ１３モル％以下の量でＮａ２Ｏを含んでもよい。
【００４１】
上述のように、それからガラス容器１００が成形されるガラス組成物中のアルカリ酸化物は、さらにＫ２Ｏを含んでもよい。ガラス組成物中に存在するＫ２Ｏの量は、またガラス組成物のイオン交換能力に関係する。具体的には、ガラス組成物中に存在するＫ２Ｏの量が増大するにつれて、イオン交換を通して得られる圧縮応力が、カリウムイオンとナトリウムイオンの交換の結果として、低下する。従って、ガラス組成物中に存在するＫ２Ｏの量を制限することが望まれる。いくつかの実施形態において、Ｋ２Ｏの量は、０モル％以上かつ３モル％以下である。いくつかの実施形態において、Ｋ２Ｏの量は、２モル％以下またはさらには１．０モル％以下である。ガラス組成物がＫ２Ｏを含む実施形態において、Ｋ２Ｏは、約０．０１モル％以上かつ約３．０モル％以下またはさらには約０．０１モル％以上かつ約２．０モル％以下の濃度で存在してもよい。いくつかの実施形態において、ガラス組成物中に存在するＫ２Ｏの量は、約０．０１モル％以上かつ約１．０モル％以下である。従って、Ｋ２Ｏは、ガラス組成物中に存在する必要がないと理解されたい。しかしながら、Ｋ２Ｏがガラス組成物中に含まれる場合、Ｋ２Ｏの量は、一般的にガラス組成物の分子量を基準として、約３モル％未満である。
【００４２】
それからガラス容器１００が成形される組成物に存在するアルカリ土類酸化物は、一般的にガラスバッチ材料の溶融能力を改善し、ガラス組成物およびガラス容器１００の化学的耐久性を増大させる。本明細書に記載されるガラス容器１００の実施形態において、ガラス組成物中に存在するアルカリ土類酸化物の総モル％は、ガラス組成物のイオン交換能力を改善するために、ガラス組成物中に存在するアルカリ酸化物の総モル％よりも一般的に小さい。本明細書に記載される実施形態において、それからガラス容器１００が成形されるガラス組成物は、概して約３モル％〜約１３モル％のアルカリ土類酸化物を含む。これらの実施形態のいくつかにおいて、ガラス組成物中のアルカリ土類酸化物の量は、約４モル％〜約８モル％またはさらには約４モル％〜約７モル％であってよい。
【００４３】
それからガラス容器１００が成形されるガラス組成物中のアルカリ土類酸化物は、ＭｇＯ、ＣａＯ、ＳｒＯ、ＢａＯまたはそれらの組合せを含んでよい。いくつかの実施形態において、アルカリ土類酸化物は、ＭｇＯ、ＣａＯまたはそれらの組合せを含む。例えば、本明細書に記載される実施形態において、アルカリ土類酸化物は、ＭｇＯを含む。ＭｇＯは、約３モル％以上かつ約８モル％以下のＭｇＯである量でガラス組成物中に存在する。いくつかの実施形態において、ＭｇＯは、ガラス組成物の分子量により、約３モル％以上かつ約７モル％以下またはさらには４モル％以上かつ約７モル％以下である量でガラス組成物中に存在してもよい。
【００４４】
いくつかの実施形態において、アルカリ土類酸化物は、ＣａＯをさらに含んでもよい。これらの実施形態において、ＣａＯは、ガラス組成物の分子量に基づいて約０モル％〜６モル％以下の量でガラス組成物中に存在する。例えば、それからガラス容器１００が成形されるガラス組成物中に存在するＣａＯの量は、５モル％以下、４モル％以下、３モル％以下、またはさらには２モル％以下であってよい。これらの実施形態のいくつかにおいて、ＣａＯは、約０．１モル％以上かつ約１．０モル％以下の量で、それからガラス容器１００が成形されるガラス組成物中に存在してもよい。例えば、ＣａＯは、約０．２モル％以上かつ約０．７モル％以下またはさらには約０．３モル％以上かつ約０．６モル％以下の量で、ガラス組成物中に存在してもよい。
【００４５】
本明細書に記載される実施形態において、それからガラス容器１００が成形されるガラス組成物は、一般的にＭｇＯに富んでいる（つまり、ガラス組成物中のＭｇＯの濃度は、ＣａＯ（これに限定されない）を含むガラス組成物中の他のアルカリ土類酸化物の濃度よりも高い）。ガラス組成物がＭｇＯに富んでいるガラス組成物からガラス容器１００を成形することにより、特にイオン交換強化した後に、生成するガラスの耐加水分解性を改善する。さらに、ＭｇＯに富むガラス組成物は、一般的に、他のアルカリ土類酸化物に富むガラス組成物と比べて改善されたイオン交換性能を呈する。具体的には、ＭｇＯに富むガラス組成物から成形したガラスは、一般的に他のアルカリ土類酸化物（例、ＣａＯ等）に富むガラス組成物によりも大きい拡散率を有する。拡散率が大きいほど、イオン交換強化中にガラス内により深い層深さの形成を可能にする。ＭｇＯに富むガラス組成物はまた、他のアルカリ土類酸化物（例、ＣａＯ等）に富むガラス組成物と比べて大きな圧縮応力がガラス表面に実現できる。さらに、イオン交換プロセスが進み、アルカリイオンがガラス中のさらに深くに浸透するので、ガラス表面で実現した最大圧縮応力は、時間と共に低下する場合があると一般的に理解されている。しかしながら、ＭｇＯに富むガラス組成物から形成されるガラスは、ＣａＯに富むガラス組成物または他のアルカリ土類酸化物に富むガラス組成物から形成されるガラス（つまり、ＭｇＯが少ないガラス）よりも小さい圧縮応力の減少を示す。このようにＭｇＯに富むガラス組成物は、他のアルカリ土類酸化物に富むガラスよりも表面での圧縮応力が大きく、層深さが大きいガラスを可能にする。
【００４６】
本明細書に記載されるガラス組成物中のＭｇＯの利点を十分に理解するために、ＣａＯの濃度とＭｇＯの濃度の合計に対するＣａＯの濃度（モル％）の比（つまり、（ＣａＯ／（ＣａＯ＋ＭｇＯ））を最小限に抑えるのが望ましいと確認されてきた。具体的には、（ＣａＯ／（ＣａＯ＋ＭｇＯ）は、０．５以下であるのが望ましいと確認されてきた。いくつかの実施形態において（ＣａＯ／（ＣａＯ＋ＭｇＯ）は、０．３以下またはさらには０．２以下である。他のいくつかの実施形態において、（ＣａＯ／（ＣａＯ＋ＭｇＯ））は、さらには０．１以下であってよい。
【００４７】
酸化ホウ素（Ｂ２Ｏ３）は、所与の温度（例えば、歪み温度、徐冷温度および軟化温度）で、それからガラス容器１００が成形されるガラス組成物に添加されて、粘度を低下させそれによりガラスの成形性を改善する融剤である。しかしながら、ホウ素の添加により、ガラス組成物中のナトリウムイオンおよびカリウムイオンの拡散率が著しく低下し、つまりそれが生成するガラスのイオン交換性能に悪影響を与えることが判明されている。具体的には、ホウ素の添加が、ホウ素無含有のガラス組成物と比べて所与の層深さを実現するのに要する時間を著しく増大させることが判明されている。従って、本明細書に記載されるいくつかの実施形態において、ガラス組成物に添加するホウ素の量は、ガラス組成物のイオン交換性能を改善するために、最小限に抑えられている。
【００４８】
例えば、ガラス組成物のイオン交換性能へのホウ素の影響は、アルカリ酸化物（つまり、Ｒ２Ｏ、ここでＲは、アルカリ金属である）の総濃度とアルミナの総濃度の差に対するＢ２Ｏ３の濃度の比（つまり、Ｂ２Ｏ３（モル％）／（Ｒ２Ｏ（モル％）−Ａｌ２Ｏ３（モル％））を制御することにより、緩和されることが可能であることが、確認されている。具体的には、Ｂ２Ｏ３／（Ｒ２Ｏ−Ａｌ２Ｏ３）の比が、約０以上かつ約０．３未満またはさらには約０．２未満である場合、ガラス組成物中のアルカリ酸化物の拡散率は低減しない、だからガラス組成物のイオン交換性能は、維持されることが確認されている。従って、いくつかの実施形態において、Ｂ２Ｏ３／（Ｒ２Ｏ−Ａｌ２Ｏ３）の比は、０を超えかつ０．３以下である。これらの実施形態のいくつかにおいて、Ｂ２Ｏ３／（Ｒ２Ｏ−Ａｌ２Ｏ３）の比は、０を超えかつ０．２以下である。いくつかの実施形態において、Ｂ２Ｏ３／（Ｒ２Ｏ−Ａｌ２Ｏ３）の比は、０を超えかつ０．１５以下またはさらには０．１以下である。他のいくつかの実施形態において、Ｂ２Ｏ３／（Ｒ２Ｏ−Ａｌ２Ｏ３）の比は、０を超えかつ０．０５以下であってよい。Ｂ２Ｏ３／（Ｒ２Ｏ−Ａｌ２Ｏ３）の比を０．３以下またはさらには０．２以下であるように維持することにより、Ｂ２Ｏ３を含有させて、Ｂ２Ｏ３がガラスのイオン交換性能に悪影響を与えることなく、ガラス組成物の歪み点、徐冷点および軟化点を下げることが可能となる。
【００４９】
本明細書に記載される実施形態において、それからガラス容器１００が成形されるガラス組成物中のＢ２Ｏ３の濃度は、一般的に約４モル％以下、約３モル％以下、約２モル以下、またはさらには１モル％以下である。例えば、Ｂ２Ｏ３がガラス組成物中に存在する実施形態において、Ｂ２Ｏ３の濃度は、約０．０１モル％超かつ４モル％以下であってよい。これらの実施形態のいくつかにおいて、Ｂ２Ｏ３の濃度は、約０．０１モル％超かつ３モル％以下であってよい。いくつかの実施形態において、Ｂ２Ｏ３は、約０．０１モル％以上かつ２モル％以下、またはさらには１．５モル％以下の量で存在してもよい。別法として、Ｂ２Ｏ３は、約１モル％以上かつ４モル％以下、約１モル％以上かつ３モル％以下またはさらには約１モル％以上かつ２モル％以下の量で存在してもよい。これらの実施形態のいくつかにおいて、Ｂ２Ｏ３の濃度は、約０．１モル％以上かつ１．０モル％以下であってよい。
【００５０】
いくつかの実施形態において、ガラス組成物中のＢ２Ｏ３の濃度は、ガラスのイオン交換性能を損なうことなくガラス特性の形成を改善するために、最低限に抑えられている。他のいくつかの実施形態において、ガラス組成物は、ホウ素やホウ素化合物（例、Ｂ２Ｏ３等）を含有していない。具体的には、ホウ素もホウ素化合物も含有しないガラス組成物を形成することは、圧縮応力および／または層深さの特定値を実現するのに要するプロセス時間および／またはプロセス温度を低減させることにより、ガラス組成物のイオン交換能力を改善することが確認されている。
【００５１】
いくつかの実施形態において、それからガラス容器１００が成形されるガラス組成物は、リンおよびリン含有化合物（Ｐ２Ｏ５を含む、これに限定されない）を含有していない。具体的には、リンもリン化合物も含有しないガラス組成物を配合することにより、ガラス容器の化学的耐久性を増大させることが確認されている。
【００５２】
ＳｉＯ２、Ａｌ２Ｏ３、アルカリ酸化物およびアルカリ土類酸化物に加えて、それからガラス容器１００が成形されるガラス組成物は、任意的に１種または複数の清澄剤（例えば、ＳｎＯ２、Ａｓ２Ｏ３、および／またはＣｌ−（ＮａＣｌ等から）をさらに含んでなってもよい。清澄剤が、それからガラス容器１００が成形されるガラス組成物中に存在する場合、清澄剤は、約１モル％以下またはさらには約０．４モル％以下の量で存在してもよい。例えば、いくつかの実施形態において、ガラス組成物は、清澄剤としてＳｎＯ２を含んでもよい。これらの実施形態において、ＳｎＯ２は、約０モル％を超えかつ約１モル％以下の量またはさらには約０．０１モル％以上かつ約０．３０モル％以下の量でガラス組成物中に存在してもよい。
【００５３】
さらに、本明細書に記載されるガラス組成物は、ガラス組成物の化学的耐久性をさらに改善するために、１種または複数の追加の金属酸化物を含んでなってもよい。例えば、ガラス組成物は、ＺｎＯ、ＴｉＯ２、またはＺｒＯ２をさらに含んでもよく、それらの各々は、化学的攻撃に対するガラス組成物の耐性をさらに改善する。これらの実施形態において、追加の金属酸化物が、約０モル％以上かつ約２モル％以下の量で存在してもよい。例えば、追加の金属酸化物がＺｎＯである場合、ＺｎＯは、１モル％以上かつ約２モル％以下の量で存在してもよい。追加の金属酸化物が、ＺｒＯ２またはＴｉＯ２である場合、ＺｒＯ２またはＴｉＯ２は、約１モル％以下の量で存在してもよい。しかしながら、これらの構成成分は任意であることと、いくつかの実施形態においてガラス組成物はこれらの構成成分なしで形成されてもよいこととを理解されたい。例えば、いくつかの実施形態において、ガラス組成物は、亜鉛および／または亜鉛含有の化合物を殆ど含有しなくてもよい。同様に、ガラス組成物は、チタンおよび／またはチタン含有の化合物ど含有しなくてもよい。同様にガラス組成物は、ジルコンおよび／またはジルコン含有の組成物を殆ど含有しなくてもよい。
【００５４】
ガラス組成物の構成成分の様々な濃度範囲が、本明細書に記載されているが、各濃度範囲がガラス組成物の様々な実施形態に適用されてもよいことを理解されたい。例示的な一実施形態において、ガラス組成物は、約６７モル％〜約７８モル％のＳｉＯ２；約３モル％〜約１３モル％のアルカリ土類酸化物（アルカリ土類酸化物は、０．１モル％以上かつ１．０モル％以下の量でＣａＯを含んでなり、（ＣａＯ（モル％）／（ＣａＯ（モル％）＋ＭｇＯ（モル％）））の比は、０．５以下である）；Ｘモル％のＡｌ２Ｏ３（ここで、Ｘは、２モル％以上かつ約１０モル％以下である）；およびＹモル％のアルカリ酸化物（ここでＹ：Ｘの比は、１より大きい）を含んでもよい。
【００５５】
例示的な別の一実施形態において、ガラス組成物は、約７２モル％〜約７８モル％のＳｉＯ２；約４モル％〜約８モル％のアルカリ土類酸化物（ここで、アルカリ土類酸化物は、ＭｇＯおよびＣａＯを含んでなり、（ＣａＯ（モル％）／（ＣａＯ（モル％）＋ＭｇＯ（モル％）））の比は、０．５以下である）；Ｘモル％のＡｌ２Ｏ３（ここで、Ｘは、約４モル％以上かつ約８モル％以下である）；およびＹモル％のアルカリ酸化物（ここでアルカリ酸化物は、約９モル％以上かつ約１５モル％以下の量でＮａ２Ｏを含んでなり、Ｙ：Ｘの比は、１より大きい）を含んでもよい。
【００５６】
さらに別の例示的な実施形態において、ガラス組成物は、約７４モル％〜約７８モル％のＳｉＯ２；約４モル％〜約８モル％のアルカリ土類酸化物（アルカリ土類酸化物は、ＭｇＯとＣａＯの両方を含んでなり、（ＣａＯ（モル％）／（ＣａＯ（モル％）＋ＭｇＯ（モル％）））の比は、０．５以下である）；Ｘモル％のＡｌ２Ｏ３（ここで、Ｘは、約２モル％以上かつ約１０モル％以下である）；およびＹモル％のアルカリ酸化物（ここでアルカリ酸化物は、約９モル％以上かつ約１５モル％以下の量でＮａ２Ｏを含んでなり、Ｙ：Ｘの比は、１より大きい）を含んでもよく、並びにガラス組成物は、ホウ素およびホウ素化合物を含有しない。
【００５７】
別の例示的な実施形態において、ガラス組成物は、約７４モル％〜約７８モル％のＳｉＯ２；約４モル％〜約８モル％のアルカリ土類酸化物（アルカリ土類酸化物は、ＭｇＯおよびＣａＯを含んでなり、（ＣａＯ（モル％）／（ＣａＯ（モル％）＋ＭｇＯ（モル％）））の比は、０．５以下である）；Ｘモル％のＡｌ２Ｏ３（ここで、Ｘは、約４モル％以上かつ約８モル％以下である）；およびＹモル％のアルカリ酸化物（ここでアルカリ酸化物は、約９モル％以上かつ約１５モル％以下の量でＮａ２Ｏを含んでなり、Ｙ：Ｘの比は、１より大きい）を含んでもよい。
【００５８】
さらに別の例示的な実施形態において、ガラス組成物は、約７４モル％〜約７８モル％のＳｉＯ２；ＣａＯとＭｇＯの両方を含むアルカリ土類酸化物（アルカリ土類酸化物は、約０．１モル％以上かつ約１．０モル％以下の量でＣａＯを含んでなり、（ＣａＯ（モル％）／（ＣａＯ（モル％）＋ＭｇＯ（モル％）））の比は、０．５以下である）；Ｘモル％のＡｌ２Ｏ３（ここで、Ｘは、約２モル％以上かつ約１０モル％以下である）；およびＹモル％のアルカリ酸化物（ここでアルカリ酸化物は、約０．０１モル％〜約１．０モル％のＫ２Ｏを含んでなり、Ｙ：Ｘの比は、１より大きい）を含んでもよい。
【００５９】
さらに、それからガラス容器が成形されうるガラス組成物の構成成分の特定種は、ガラス成形温度および再成形温度で揮発性であることがあり、それは次に、組成の不均質化、続いてガラス容器の層間剥離を引き起こすことが判明されている。ガラス組成物の成形温度および再成形温度は、一般的にガラス組成物が約２００ポアズ（２０Ｐａ・ｓ）〜約２０キロポアズ（２ｋＰａ・ｓ）またはさらには約１キロポアズ（０．１ｋＰａ・ｓ）〜約１０キロポアズ（１ｋＰａ・ｓ）の範囲で粘度を有する温度に相当する。従って、いくつかの実施形態において、それからガラス容器が成形されるガラス組成物は、約２００ポアズ（２０Ｐａ・ｓ）〜約５０キロポアズ（５ｋＰａ・ｓ）の範囲での粘度に対応する温度で揮発する化学種を形成する構成成分を含有しない。他の実施形態において、それからガラス容器が成形されるガラス組成物は、約１キロポアズ（０．１ｋＰａ・ｓ）〜約１０キロポアズ（１ｋＰａ・ｓ）の範囲での粘度に対応する温度で揮発する化学種を形成する構成成分を含有しない。
【００６０】
本明細書に記載されるガラス組成物は、一群のガラス原料が所望の組成物を有するように、一群のガラス原料（例えば、粉末のＳｉＯ２、Ａｌ２Ｏ３、アルカリ酸化物、アルカリ土類酸化物等）を混合することにより形成される。その後、一群のガラス原料を加熱し、溶融したガラス組成物を形成し、続いて冷却し、凝固してガラス組成物を形成する。凝固中に（つまり、ガラス組成物が塑性変形可能である場合）、ガラス組成物は、標準の成形技術を用いてガラス組成物を所望の最終形態に賦形することにより、賦形されてもよい。別法として、ガラス組成物は、素材の形態（例、シート、管等）に賦形され、続いて再加熱されて、ガラス容器１００に成形されてもよい。
【００６１】
本明細書に記載されるガラス組成物は、様々な形態（例えば、シート、管等）に賦形されてよい。しかしながら、ガラス組成物の化学的耐久性が付与されるならば、本明細書に記載されるガラス組成物は、液体、粉末等のような医薬製剤を包含するための医薬品パッケージの成形における使用に特によく適している。例えば、本明細書に記載されるガラス組成物を用いて、ガラス容器（例、バイアル、アンプル、カートリッジ、シリンジ本体および／または医薬製剤を保管するための任意の他のガラス容器等）を成形してもよい。さらに、イオン交換を介してガラス組成物を化学的に強化する能力を利用して、このような医薬品パッケージングの機械的耐久性を改善することができる。従って、少なくとも１つの実施形態において、医薬品パッケージングの化学的耐久性および／または機械的耐久性を改善するために、ガラス組成物を医薬品パッケージングに組み込むことを理解されたい。
【００６２】
さらに図１を参照すると、それからガラス容器１００が成形されるガラス組成物中のアルカリ酸化物の存在は、イオン交換によるガラスの化学的な強化を促進する。具体的には、アルカリイオン（例、カリウムイオン、ナトリウムイオン等）は、イオン交換を促進するのに十分な可動性がある。いくつかの実施形態において、ガラス組成物は、イオン交換性であり、約３μｍ以上かつ約１５０μｍまでの層深さを有する圧縮応力層を形成する。例えば、いくつかの実施形態において、ガラス組成物は、イオン交換性であり、１０μｍ以上の層深さを有する圧縮応力層を形成する。いくつかの実施形態において、層深さは、約２５μｍ以上またはさらには約５０μｍ以上であってよい。他のいくつかの実施形態において、層深さは、７５μｍ以上またはさらには１００μｍ以上であってよい。さらに他の実施形態において、層深さは、１０μｍ以上かつ約１００μｍ以下であってよい。いくつかの実施形態において、層深さは、約３０μｍ以上かつ約１５０μｍ以下であってよい。いくつかの実施形態において、層深さは、約３０μｍ以上かつ約８０μｍ以下であってよい。他のいくつかの実施形態において、層深さは、約３５μｍ以上かつ約５０μｍ以下であってよい。ガラス容器の表面（つまり、外面１０６および／または内面１０４）での圧縮応力は、約２００ＭＰａ以上である。例えば、いくつかの実施形態において、イオン交換強化後、圧縮応力は、３００ＭＰａ以上またはさらには約３５０ＭＰａ以上であってよい。いくつかの実施形態において、ガラス容器表面の圧縮は、約３００ＭＰａ以上かつ約７５０ＭＰａ以下であってよい。他のいくつかの実施形態において、ガラス容器表面の圧縮は、約４００ＭＰａ以上かつ約７００ＭＰａ以下であってよい。さらに他の実施形態において、ガラス容器表面の圧縮は、約５００ＭＰａ以上かつ約６５０ＭＰａ以下であってよい。
【００６３】
様々なイオン交換技術を使用して、ガラス容器１００に所望の圧縮応力および層深さを実現してもよい。例えば、いくつかの実施形態において、塩浴内の大きいアルカリイオンをガラス中の小さいアルカリイオンに交換し、それにより所望の層深さおよび圧縮応力を実現するために、溶融塩浴にガラス容器を沈めさせ、所定時間、所定温度でガラス容器を塩浴中に保持することにより、ガラス容器をイオン交換強化する。塩浴は、１００％のＫＮＯ３またはＫＮＯ３とＮａＮＯ３の混合物を含んでもよい。例えば、一実施形態において、溶融塩浴は、約１０％までのＮａＮＯ３を伴うＫＮＯ３を含んでもよい。溶融塩浴の温度は、３５０℃以上かつ５００℃以下であってよい。いくつかの実施形態において、溶融塩浴の温度は、４００℃以上かつ５００℃以下であってよい。さらに他の実施形態において、溶融塩浴の温度は、４５０℃以上かつ４７５℃以下であってよい。ガラス容器は、所望の層深さおよび圧縮応力を実現するために、約０．５時間以上〜約３０時間以下またはさらには２０時間以下、溶融塩浴内に保持されてもよい。例えば、いくつかの実施形態において、ガラス容器は、４時間以上かつ約１２時間以下、溶融塩浴内に保持されててもよい。他の実施形態において、ガラス容器は、約５時間以上かつ約８時間以下、溶融塩浴内に保持されててもよい。例示的な一実施形態において、ガラス容器は、約４００℃以上かつ約５００℃以下の温度で、約５時間以上かつ約８時間以下の期間、１００％ＫＮＯ３を含む溶融塩浴内でイオン交換されてよい。
【００６４】
本明細書に記載されるガラス容器は、ＩＳＯ７１９のＨＧＢ２またはさらにはＨＧＢ１の耐加水分解性および／またはＩＳＯ７２０のＨＧＡ２またはさらにはＨＧＡ１の耐加水分解性（本明細書にさらに記載される通り）を有してもよく、さらにイオン交換強化の結果改善された機械的特性を有する。本明細書に記載されるいくつかの実施形態において、ガラス物品は、ガラス物品内の表面から層深さ２５μｍ以上またはさらには３５μｍ以上までに及ぶ圧縮応力層を有してもよい。いくつかの実施形態において、層深さは、４０μｍ以上またはさらには５０μｍ以上であってよい。ガラス物品の表面圧縮応力は、２５０ＭＰａ以上、３５０ＭＰａ以上、またはさらには４００ＭＰａ以上であってよい。本明細書に記載されるガラス組成物は、上文に記載される通りガラス組成物のアルカリイオンの拡散率を向上させることが起因して、従来のガラス組成物よりも迅速におよび／または低い温度で、前述の層深さおよび表面圧縮応力の実現を促進する。例えば、層深さ（つまり、２５μｍ以上）および圧縮応力（つまり、２５０ＭＰａ以上）は、１００％ＫＮＯ３の溶融塩浴（またはＫＮＯ３とＮａＮＯ３を混合した塩浴）内で、５時間以下、またはさらには４．５時間以下の期間、５００℃以下またはさらには４５０℃以下の温度で、ガラス物品をイオン交換することにより、実現されてもよい。いくつかの実施形態において、これらの層深さおよび圧縮応力を実現するための時間は、４時間以下またはさらには３．５時間以下であってよい。これらの層深さおよび圧縮応力を実現するための温度は、４００℃以下であってよい。
【００６５】
これらの改善されたイオン交換特性は、それからガラス容器１００が成形されるガラス組成物が、４５０℃以下の温度で約１６μｍ２／時より大きい、またはさらには４５０℃以下の温度で２０μｍ２／時以上の閾値の拡散率を有する場合に実現されることが可能である。いくつかの実施形態において、閾値の拡散率は、４５０℃以下の温度で約２５μｍ２／時以上またはさらには４５０℃以下の温度で３０μｍ２／時であってよい。他のいくつかの実施形態において、閾値の拡散率は、４５０℃以下の温度で約３５μｍ２／時以上またはさらには４５０℃以下の温度で４０μｍ２／時であってよい。さらに他の実施形態において、閾値の拡散率は、４５０℃以下の温度で約４５μｍ２／時以上またはさらには４５０℃以下の温度で５０μｍ２／時であってよい。
【００６６】
それからガラス容器１００が成形されるガラス組成物は、一般的に約５２５℃以上かつ約６５０℃以下の歪み点を有してよい。そのガラスは、さらに約５６０℃以上かつ約７２５℃以下の徐冷点と、約７５０℃以上かつ約９６０℃以下の軟化点とを有してよい。
【００６７】
本明細書に記載される実施形態において、ガラス組成物は、約７０×１０−７Ｋ−１未満またはさらには約６０×１０−７Ｋ−１未満のＣＴＥを有する。これらのより低いＣＴＥ値は、それより高いＣＴＥを有するガラス組成物と比較して熱サイクルまたは熱応力条件に対してガラスの残存力を改善する。
【００６８】
さらに、それからガラス容器１００が成形されうるガラス組成物は、ＤＩＮ１２１１６規格、ＩＳＯ６９５規格、ＩＳＯ７１９規格、およびＩＳＯ７２０規格により定められる通り、化学的耐久性および耐劣化性である。
【００６９】
ＩＳＯ６９５規格は、塩基性溶液に入れた場合の分解に対するガラスの耐性の尺度である。要するに、ＩＳＯ６９５規格は、秤量した後１ＭのＮａＯＨ＋０．５ＭのＮａ２ＣＯ３の煮沸液に３時間入れた磨き板ガラス試料を利用する。次に、試料を溶液から取り出し、乾燥させ、再び秤量する。塩基性溶液に曝した間のガラスの質量損失は、試料の塩基耐久性の尺度である（小さい数字ほど大きい耐久性を表す）。ＤＩＮ１２１１６規格と同様に、ＩＳＯ６９５規格の結果は、表面積当たりの質量の単位、具体的にはｍｇ／ｄｍ２で報告される。ＩＳＯ６９５規格は、個々のクラスに分類される。クラスＡ１は、７５ｍｇ／ｄｍ２までの重量損失を表し；クラスＡ２は、７５ｍｇ／ｄｍ２〜１７５ｍｇ／ｄｍ２までの重量損失を表し；およびクラスＡ３は、１７５ｍｇ／ｄｍ２を超える重量損失を表す。
【００７０】
ＩＳＯ７２０規格は、ＣＯ２無含有の浄水における劣化に対するガラスの耐性の尺度である。要するにＩＳＯ７２０規格プロトコルは、オートクレーブ処理条件下（１２１℃、２気圧）で３０分間、ＣＯ２無含有の浄水と接触して置かれた破砕ガラス粒子を利用する。次に、溶液を比色分析的に希釈のＨＣｌで中性ｐＨまで滴定する。次に、中性溶液まで滴定するのに要するＨＣｌの量をガラスから抽出したＮａ２Ｏの当量に換算し、ガラスの重量当たりのＮａ２Ｏをμｇで報告する（小さい値ほど大きい耐久性を表す）。ＩＳＯ７２０規格は、個々のタイプに分類される。Ｔｙｐｅ  ＨＧＡ１は、６２μｇまでの、試験したガラスのグラム当たりの抽出したＮａ２Ｏの当量を表し；Ｔｙｐｅ  ＨＧＡ２は、６２μｇ超かつ５２７μｇまでの、試験したガラスのグラム当たりの抽出したＮａ２Ｏの当量を表し；およびＴｙｐｅ  ＨＧＡ３は、５２７μｇ超かつ９３０μｇまでの、試験したガラスのグラム当たりの抽出したＮａ２Ｏの当量を表す。
【００７１】
ＩＳＯ７１９規格は、ＣＯ２無含有の浄水における劣化に対するガラスの耐性の尺度である。要するにＩＳＯ７１９規格プロトコルは、９８℃の温度、１気圧で３０分間、ＣＯ２無含有の浄水と接触して置かれた破砕ガラス粒子を利用する。次に、溶液を比色分析的に希釈のＨＣｌで中性ｐＨまで滴定する。次に、中性溶液まで滴定するのに要するＨＣｌの量をガラスから抽出したＮａ２Ｏの当量に換算し、ガラスの重量当たりのＮａ２Ｏをμｇで報告する（小さい値ほど大きい耐久性を表す）。ＩＳＯ７１９規格は、個々のタイプに分類される。Ｔｙｐｅ  ＨＧＢ１は、３１μｇまでの抽出したＮａ２Ｏの当量を表し；Ｔｙｐｅ  ＨＧＢ２は、３１μｇ超かつ６２μｇまでの抽出したＮａ２Ｏの当量を表し；Ｔｙｐｅ  ＨＧＢ３は、６２μｇ超かつ２６４μｇまでの抽出したＮａ２Ｏの当量を表し；Ｔｙｐｅ  ＨＧＢ４は、２６４μｇ超かつ６２０μｇまでの抽出したＮａ２Ｏの当量を表し；およびＴｙｐｅ  ＨＧＢ５は、６２０μｇ超かつ１０８５μｇまでの抽出したＮａ２Ｏの当量を表す。本明細書に記載されるガラス組成物は、タイプＨＧＢ２のＩＳＯ７１９耐加水分解性を有し、或いは、いくつかの実施形態においてさらに良好なことにタイプＨＧＢ１耐加水分解性を有する。
【００７２】
本明細書に記載されるガラス組成物は、イオン交換強化前とイオン交換強化後の両方に、ＤＩＮ１２１１６に準拠した少なくともクラスＳ３の耐酸性を有し、いくつかの実施形態においてイオン交換強化後に少なくともクラスＳ２またはさらにはクラスＳ１の耐酸性を有する。他のいくつかの実施形態において、ガラス組成物は、イオン交換強化前とイオン交換強化後の両方に少なくともクラスＳ２の耐酸性を有することがあり、いくつかの実施形態においてイオン交換強化後にクラスＳ１の耐酸性を有する。さらに、本明細書に記載されるガラス組成物は、イオン交換強化前とイオン交換強化後に、少なくともクラスＡ２のＩＳＯ６９５に準拠した耐塩基性を有し、いくつかの実施形態においてイオン交換強化の少なくとも後にクラスＡ１耐塩基性を有する。本明細書に記載されるガラス組成物はまた、イオン交換強化前とイオン交換強化後の両方に、ＩＳＯ７２０タイプＨＧＡ２耐加水分解性も有し、いくつかの実施形態においてイオン交換強化の後にタイプＨＧＡ１耐加水分解性を有し、他のいくつかの実施形態においてイオン交換強化前とイオン交換強化後の両方にタイプＨＧＡ１耐加水分解性を有する。本明細書に記載されるガラス組成物は、タイプＨＧＢ２のＩＳＯ７１９耐加水分解性を有し、或いはいくつかの実施形態においてさらに良好なことにタイプＨＧＢ１耐加水分解性を有する。ＤＩＮ１２１１６、ＩＳＯ６９５、ＩＳＯ７２０およびＩＳＯ７１９に準拠した上の参考分類を参照する場合、「少なくとも」１種の特定の分類を有するガラス組成物またはガラス物品は、ガラス組成物の性能が、特定の分類と同じように良好またはそれよりも優れていることを意味することを理解されたい。例えば、「少なくともクラスＳ２」のＤＩＮ１２１１６耐酸性を有するガラス物品は、Ｓ１またはＳ２のいずれかのＤＩＮ１２１１６分類を有することもある。
【００７３】
ＵＳＰ＜６６０＞試験および／またはＥｕｒｏｐｅａｎ  Ｐｈａｒｍａｃｏｐｅｉａ３．２．１試験に関して、本明細書に記載されるガラス容器は、Ｔｙｐｅ１化学的耐久性を有する。上述の通り、ＵＳＰ＜６６０＞およびＥｕｒｏｐｅａｎ  Ｐｈａｒｍａｃｏｐｅｉａ３．２．１試験は、破砕ガラス粒子よりもむしろ非損傷のガラス容器において実施され、従ってＵＳＰ＜６６０＞およびＥｕｒｏｐｅａｎ  Ｐｈａｒｍａｃｏｐｅｉａ３．２．１試験は、ガラス容器内面の化学的耐久性を直接評価するために使用されてよい。
【００７４】
ＤＩＮ１２１１６規格、ＩＳＯ６９５規格、ＩＳＯ７１９規格およびＩＳＯ７２０規格により確定されている通りの化学的耐久性および耐劣化性であることに加えて、本明細書に記載されるガラス容器は、２０１３年６月７日に出願の米国特許出願第１３／９１２，４５７号明細書および表題名「Ｄｅｌａｍｉｎａｔｉｏｎ  Ｒｅｓｉｓｔａｎｔ  Ｇｌａｓｓ  Ｃｏｎｔａｉｎｅｒｓ」（その全てが参照により本明細書に組み込まれる）に記載される通り、成形時のままの状態において均質の組成特性を有する。従って、ガラス容器は、改善された耐層間剥離性を呈する。ガラス容器の改善された耐層間剥離性が揮発性種（例、リンから形成される化学種等）を殆ど含有しないガラス組成物からガラス容器を成形することに起因し、それが、次に結果として、ガラス容器の厚さ全体およびガラス容器の内面全体にわたってさらに均質の組成分布となることが、確信されている。
【００７５】
ここで図１および２を参照すると、本明細書に記載されるガラス容器は、ガラス本体１０２の厚みを通して壁部、ヒール部、および底部の各部において均質の組成を有する。具体的には、図２は、ガラス容器１００の壁部１１０の部分的断面を概略的に示す。ガラス容器１００のガラス本体１０２は、内部域１６０を有し、その内部域は、ガラス容器１００の内面１０４の下約１０ｎｍ（図２にＤＬＲ１として記載）から、壁部１１０の厚みの中へ、ガラス容器の内面１０４からＤＬＲ２の深さに及ぶ。内面１０４の下約１０ｎｍから延びる内部域は、実験的結果によると、表面から下の最初の５〜１０ｎｍ内の組成とは違いが認められる。ＤＳＩＭＳ分析法の開始時において、３つの懸念（外来炭素が原因となり表面からのイオンのスパッタリング率が変動すること、変動的なスパッタリング率が起因して電荷の定常状態が部分的になること、および定常のスパッタリング状態を確立する間に化学種が混合すること）があるので、最初の５〜１０ｎｍを分析に含めない。結果として、図２５Ａ、２５Ｂおよび２６の例示的な点に示されるように、分析の最初の２データ点は除外される。従って、内部域１６０は、ＤＬＲ２−ＤＬＲ１に等しい厚さＴＬＲを有すると理解されたい。内部域のガラス組成は、持続的な層均質性を有し、それは内部域の厚さＴＬＲと併せて、ガラス容器の内容積部に包含される溶液に長期間暴露された後のガラス本体の層間剥離を妨げるのに十分である。いくつかの実施形態において、厚さＴＬＲは、少なくとも約１００ｎｍである。いくつかの実施形態において、厚さＴＬＲは、少なくとも約１５０ｎｍである。他のいくつかの実施形態において、厚さＴＬＲは、少なくとも約２００ｎｍまたはさらには約２５０ｎｍである。他のいくつかの実施形態において、厚さＴＬＲは、少なくとも約３００ｎｍまたはさらには約３５０ｎｍである。尚他の実施形態において、厚さＴＬＲは、少なくとも約５００ｎｍである。いくつかの実施形態において、内部域１６０は、少なくとも約１μｍまたはさらには少なくとも約２μｍ厚ＴＬＲまで及んでもよい。
【００７６】
内部域は、ガラス容器１００の内面１０４の下１０ｎｍから、壁部１１０の厚みの中へ、ガラス容器の内面１０４からＤＬＲ２の深さに及ぶと本明細書で上述されているが、他の実施形態が可能であると理解されたい。例えば、上述の実験的結果に反して、持続的な層均質性を有する内部域は、ガラス容器１００の内面１０４から壁部の厚さまで実際に及んでもよいと仮定する。従って、いくつかの実施形態において、厚さＴＬＲは、内面から深さＤＬＲ２まで及んでもよい。これらの実施形態において、厚さＴＬＲは、少なくとも約１００ｎｍであってよい。いくつかの実施形態において、厚さＴＬＲは、少なくとも約１５０ｎｍである。いくつかの他の実施形態において、厚さＴＬＲは、少なくとも約２００ｎｍまたはさらには約２５０ｎｍである。いくつかの他の実施形態において、厚さＴＬＲは、少なくとも約３００ｎｍまたはさらには約３５０ｎｍである。尚他の実施形態において、厚さＴＬＲは、少なくとも約５００ｎｍである。いくつかの実施形態において、内部域１６０は少なくとも約１μｍまたはさらには少なくとも約２μｍ厚ＴＬＲまで及んでもよい。
【００７７】
本明細書に記載される実施形態において、句「持続的な層均質性」は、内部域のガラス組成物の構成成分（例えば、ＳｉＯ２、Ａｌ２Ｏ３、Ｎａ２Ｏ等）の濃度が、ガラス本体の厚さの中間点（つまり、内面１０４から外面１０６までのガラス本体を二等分する中心線ＭＰ上の点）における同一構成成分の濃度（その量によりガラス容器内に包含される溶液に長期間暴露された際にガラス本体の層間剥離が生じる結果となりうる）と異ならないことを意味する。本明細書に記載される実施形態において、ガラス本体の内部域における層均質性は、ガラス容器１００が成形時のままの状態である場合、内部域１６０におけるガラス組成物の各構成成分の層濃度の極値（つまり、最小値または最大値）が、ガラス本体の厚さの中心点での同一構成成分の約８０％以上かつ約１２０％以下であることである。他の実施形態において、ガラス本体の内部域における層均質性は、ガラス容器１００が成形時のままの状態である場合、内部域１６０におけるガラス組成物の各構成成分の層濃度の極値（つまり、最小値または最大値）が、ガラス本体の厚さの中心点での同一構成成分の約９０％以上かつ約１１０％以下であることである。さらに他の実施形態において、ガラス本体の内部域における層均質性は、ガラス容器１００が成形時のままの状態である場合、内部域１６０におけるガラス組成物の各構成成分の層濃度の極値（つまり、最小値または最大値）が、ガラス本体の厚さの中心点での同一構成成分の約９２％以上かつ約１０８％以下であることである。いくつかの実施形態において、層均質性では、約２モル％未満の量で存在するガラス組成物の構成成分を除外する。
【００７８】
本明細書で用いる用語「成形時のままの状態」は、ガラス容器がガラス素材から成形された後であるがガラス容器が任意の付加的な加工工程（例、イオン交換強化、コーティング、硫酸アンモニウム処理等）を受ける前であるガラス容器１００の組成物について表す。本明細書に記載される実施形態において、ガラス組成物中の構成成分の層濃度は、着目する区域におけるガラス本体の厚みを通して組成物試料を捕集することにより、動的二次イオン質量分析法を用いて決定される。本明細書に記載される実施形態において、組成分布は、ガラス本体１０２の内面１０４の区域から試料抽出される。試料抽出域は、最大１ｍｍ２の面積を有する。この技術は、試料抽出域におけるガラス本体の内面からの深さの関数として、ガラス内の化学種の組成分布をもたらす。
【００７９】
上述の持続的な層均質性を有するガラス容器を成形することにより、ガラス容器の耐層間剥離性を通常改善する。具体的には、組成が均質（つまり、内部域における構成成分の濃度極値が、ガラス本体の厚さの中心点での同一構成成分の＋／−２０％内）である内部域を提供することにより、ガラス組成物の構成成分の濃度局在（浸出され易くなることもある）が、回避され、それは結局、これらの構成成分がガラス表面から浸出することによるガラス容器内面からのガラス粒子の損失を緩和する。
【００８０】
本明細書に記載のように、成形時のままの状態の容器は、ガラス本体の内面に塗布される無機および／または有機コーティングを含むコーティングが施されていない。従って、ガラス容器の本体が、内面から本体の厚みの中へ少なくとも２５０ｎｍまたはさらには少なくとも３００ｎｍの深さに及ぶ本ほぼ単一性組成物から形成されると理解されたい。用語「単一性組成物」は、本体部分が内面から本体の厚みの中へ少なくとも２５０ｎｍまたはさらには少なくとも３００ｎｍの深さに及ぶところのガラスが、同一または異なる組成物のいずれかの他の材料に塗布されるコーティング材料と比較して、単一の組成物の材料である事実を表す。例えば、いくつかの実施形態において、容器本体は、単一のガラス組成物で構成されてもよい。他の一実施形態において、容器本体は、本体の内面が単一性組成物（内面から少なくとも２５０ｎｍまたはさらには少なくとも３００ｎｍの深さに及ぶ）を有するように、積層ガラスで構成されてもよい。ガラス容器は、上述のように、内面からまたは内面下１０ｎｍからのいずれかから少なくとも１００ｎｍの深さに及ぶ内部域を含んでもよい。この内部域は、持続的な層均質性を有してもよい。
【００８１】
ここで図１および３を参照すると、本明細書に記載されるガラス容器はまた、壁部、ヒール部および底部を含むガラス本体１０２の内面１０４上の均質な表面組成物も有してもよい。図３は、ガラス容器１００の壁部１１０の部分的な断面を概略的に示す。ガラス容器１００は、ガラス容器の全内面上に及ぶ表面域１６５を有する。表面域１６５は、ガラス容器１００の内面１０４から、ガラス本体の厚みの中へ、外面に向かって及ぶ深さＤＳＲを有する。従って、表面域１６５は、深さＤＳＲと等しい厚さＴＳＲを有すると理解されたい。いくつかの実施形態において、表面域は、ガラス容器１００の内面１０４から少なくとも約１０ｎｍの深さＤＳＲに及ぶ。他のいくつかの実施形態において、表面域１６５は、少なくとも約５０ｎｍの深さＤＳＲまで及んでもよい。いくつかの他の実施形態において、表面域１６５は、約１０ｎｍ〜約５０ｎｍの深さＤＳＲに及んでもよい。従って、表面域１６５は、内部域１６０より浅い深さに及ぶと理解されたい。表面域のガラス組成物は、内部域の深さＤＳＲと併せて持続的な表面均質性を有し、その表面均質性は、ガラス容器の内容積部に包含される溶液への長期間暴露の後、ガラス本体の層間剥離を回避するのに十分である。
【００８２】
本明細書に記載される実施形態において、句「持続的な表面均質性」は、内部域の離散点におけるガラス組成物の構成成分（例えば、ＳｉＯ２、Ａｌ２Ｏ３、Ｎａ２Ｏ等）の濃度が、表面域の任意の第二離散点における同一構成成分の濃度（その量によりガラス容器の内部に包含される溶液に長い期間暴露される際のガラス本体の層間剥離という結果をもたらす）と異ならないことを意味する。本明細書に記載される実施形態において、表面域の持続的な表面均質性は、ガラス容器１００が成形時のままの状態である場合、ガラス容器の内面１０４上の一離散点に関して、一離散点における表面域１６５内の構成成分の各々の表面濃度の極値（つまり、最小値または最大値）が、ガラス容器１００の内面１０４上の任意の第二離散点における表面域１６５内の同一構成成分の約７０％以上かつ約１３０％以下であることである。例えば、図３は、壁部１１０の内面１０４上の３離散点（Ａ、Ｂ、およびＣ）を表す。各点は、隣接する点から少なくとも約３ｍｍ離れている。表面域１６５上の点「Ａ」における構成成分の各々の表面濃度の極値は、表面域１６５上の点「Ｂ」、「Ｃ］における同一構成成分の約７０％以上かつ約１３０％以下である。容器のヒール部に言及すると、離散点は、隣接点が容器底部に沿っておよび容器壁部に沿ってヒール部の最上点から少なくとも３ｍｍのところに位置して、ヒール部の最上点でほぼ中心にあってもよく、点と点（つまり、バイアル壁部がバイアル肩部に移行する点）との距離はバイアルの半径および側壁の高さによって制限されている。
【００８３】
いくつかの実施形態において、表面域の持続的な表面均質性は、ガラス容器１００が成形時のままの状態である場合、ガラス容器１００の内面１０４上の任意の離散点に関して、表面域１６５内のガラス組成物の構成成分の各々の表面濃度の極値が、ガラス容器１００の内面１０４上の任意の第二離散点における表面域１６５内の同一構成成分の約７５％以上かつ約１２５％以下であることである。他のいくつかの実施形態において、表面域の持続的な表面均質性は、ガラス容器１００が成形時のままの状態である場合、ガラス容器１００の内面１０４上の任意の離散点に関して、表面域１６５内のガラス組成物の構成成分の各々の表面濃度の極値が、ガラス容器１００の内面１０４上の任意の第二離散点における表面域１６５内の同一構成成分の約８０％以上かつ約１２０％以下であることである。さらに他の実施形態において、表面域の持続的な表面均質性は、ガラス容器１００が成形時のままの状態である場合、ガラス容器１００の内面１０４上の任意の離散点に関して、表面域１６５内のガラス組成物の構成成分の各々の表面濃度の極値が、ガラス容器１００の内面１０４上の任意の第二離散点における表面域１６５内の同一構成成分の約８５％以上かつ約１１５％以下であることである。本明細書に記載される実施形態において、表面域におけるガラス組成物の構成成分の表面濃度は、光電子分光法により測定される。いくつかの実施形態において、表面域における持続的な表面均質性では、約２モル％未満の量で存在するガラス組成物の構成成分は除外される。
【００８４】
表面域１６５におけるガラス構成成分の表面濃度の均質性は、一般的にガラス組成物がガラス容器１００の内面１０４から層間剥離し、ガラス粒子を脱落する傾向の目安となる。ガラス組成物が、表面域１６５に持続的な表面均質性を有する（つまり、内面１０４上の離散点における表面域１６５内のガラス構成成分の表面濃度の極値が、内面１０４上の任意の第二離散点における表面域１６５内の同一構成成分の＋／−３０％内である）場合、ガラス組成物は改善された耐層間剥離性を有する。
【００８５】
ここで、本明細書に記載されるガラス容器が、持続的な層均質性および／または持続的な表面均質性を有し、各々の均質性により、ガラス容器の耐層間剥離性が改善されることを理解されたい。持続的な層均質性および／または持続的な表面均質性は、内容積部の境界となるガラス容器の表面が耐層間剥離性であるように、ガラス容器の側壁部だけでなく、ガラス容器のヒール部および底部にも存在する。
【００８６】
上述の通り、層間剥離は、溶液に長期間にわたり暴露された後、ガラス容器に包含される溶液中にシリカに富むガラスフレークが放たれる結果となることがある。従って、耐層間剥離性は、特定の条件下で溶液に長期間にわたり暴露された後、ガラス容器に包含された溶液中に存在するガラス微粒子数により特徴付けられてもよい。長期間にわたるガラス容器の耐層間剥離性を評価するために、層間剥離加速試験を利用した。試験は、イオン交換ガラス容器および非イオン交換ガラス容器の両方において実施された。試験は、ガラス容器を室温で１分間洗浄し、約３２０℃で１時間、発熱物質除去することで構成された。その後、ｐＨ１０を有する２０ｍＭグリシン水溶液をガラス容器全量の８０〜９０％まで入れ、ガラス容器を密閉し、急速に１００℃まで加熱し、次に２気圧の圧力で１度／分の上昇率で１００℃〜１２１℃まで加熱する。ガラス容器および溶液をこの温度で６０分間保持し、０．５度／分の速度で室温まで冷却し、その加熱サイクルおよび保持を繰り返す。次にガラス容器を５０℃まで加熱し、１０日以上保持し、高温コンディショニングする。加熱後、ガラス容器を少なくとも１８インチ（４５．７２センチメートル）の距離から堅固な表面（例、積層タイル床等）上に落下させ、ガラス容器の内面に弱く付着したフレークまたは粒子を取り除く。落下距離は、大サイズのバイアルが衝撃で破砕するのを回避するように適切に率に応じて定められてもよい。
【００８７】
その後、ガラス容器に包含された溶液を分析し、溶液リットル当たりに存在するガラス粒子数を確認する。具体的には、溶液５ｍＬを１０〜１５秒内でフィルターを通して吸引する真空吸引に付随するＭｉｌｌｉｐｏｒｅ  Ｉｓｏｐｏｒｅ  Ｍｅｍｂｒａｎｅフィルター（＃ＡＰ１００２５００および＃Ｍ００００２５Ａ０部分を伴う集成装置に保持されるＭｉｌｌｉｐｏｒｅ＃ＡＴＴＰ０２５００）の中央に、ガラス容器からの溶液を直接注ぐ。その後、濯ぎとして水をさらに５ｍＬ用いて、濾過材からバッファー残渣を除去した。次に、光学顕微鏡およびデジタル画像の基本、Ｎｅｗ  Ｙｏｒｋ：Ｗｉｌｅｙ−Ｌｉｓｓ、ｐｐ１５３−１６８の「Ｄｉｆｆｅｒｅｎｔｉａｌ  ｉｎｔｅｒｆｅｒｅｎｃｅ  ｃｏｎｔｒａｓｔ（ＤＩＣ）ｍｉｃｒｏｓｃｏｐｙ  ａｎｄ  ｍｏｄｕｌａｔｉｏｎ  ｃｏｎｔｒａｓｔ  ｍｉｃｒｏｓｃｏｐｙ」に記載されるように、反射モードで微分干渉顕微鏡（ＤＩＣ）により微粒子フレークを計数する。視野は、ほぼ１．５ｍｍ×１．５ｍｍに設定し、５０マイクロメートルより大きい粒子を手動で計数する。画像間に重複なく３×３パタ−ン内で各フィルタ−膜の中央で行われたこのような９測定が存在する。大きい面積の濾過材を分析するならば、結果は等しい面積（つまり、２０．２５ｍｍ２）に正規化することができる。光学顕微鏡から収集される画像を、画像解析プログラム（Ｍｅｄｉａ  Ｃｙｂｅｒｎｅｔｉｃ’ｓ  ＩｍａｇｅＰｒｏ  Ｐｌｕｓ  ｖｅｒｓｉｏｎ  ６．１）で検討し、存在するガラスフレーク数を測定し、計数する。以下のようにこれを遂行した。単純なグレースケールのセグメント化によって、背景より暗く見える画像内のすべての特徴をハイライト表示した；次に２５マイクロメートルを超える長さを有するハイライト表示された全ての特徴の長さ、幅、面積および外辺部を測定する；次に、明らかな非ガラス粒子のいずれもデータから除去する；次に、測定データをスプレッドシート形式でエクスポートする。次に、長さが２５マイクロメートルを超え背景より明るい全ての特徴を抜き出し、測定しする；２５マイクロメートルを超える長さを有するハイライト表示された全ての特徴の長さ、幅、面積、外辺部およびＸ−Ｙアスペクト比を測定する；明らかな非ガラス粒子のいずれもデータから除去する；測定データをスプレッドシート形式で事前にエクスポートしたデータに追加する。次に、スプレッドシート内のデータを特徴の長さにより分類し、サイズに基づいて細分化する。報告された結果は、５０マイクロメートルを超える長さの特徴におけるものである。次に、これらの各群を計数し、各試料の計測数を報告した。
【００８８】
最低量１００ｍＬの溶液を試験する。従って、多数の小容器からの溶液を貯留して、総量１００ｍＬの溶液としてもよい。１０ｍＬを超える体積を有する容器に対して、同一の加工条件下で、同一のガラス組成物から成形される１０個の容器の試行に関して試験を繰り返し、粒子数の結果を１０個の容器において平均し、平均粒子数を決定した。別法として、小容器の場合、１０バイアルの試行に関する試験を繰り返し、各試行を分析し、複数回の試行にわたって粒子数を平均し、試行当たりの平均粒子数を決定する。複数の容器にわたって粒子数を平均することにより、個々の容器の層間剥離挙動における潜在的な変化の程度を説明する。表１に試料体積および試験の容器の数の例（これらに限定されない）を要約する。
【００８９】
【表１】
2020100551.tif 000003
【００９０】
前述の試験は、層間剥離が起因してガラス容器の内壁部から脱落した粒子（形成プロセスから容器内に存在する混入粒子でもなく、溶液とガラスとの反応の結果として、ガラス容器に取り囲まれた溶液から凝結した粒子でもない）を同定するために用いられると理解されたい。具体的には、層間剥離の粒子は、粒子のアスペクト比（つまり、粒子の厚さに対する粒子の最大長の比、または最大寸法と最小寸法との比）を基準として、混入ガラス粒子と区別してよい。層間剥離は、不揃いに賦形されて典型的には約５０μｍ超（約２００μｍを超えることも多い）の最大長を有する、微粒子フレークまたは剥離片を生成する。フレークの厚さは、通常約１００ｎｍ超であり、約１μｍの大きさであってよい。従って、フレークの最小アスペクト比は、典型的には約５０より大きい。アスペクト比は、約１００より大きくてもよく、約１０００より大きいことも多い。対照的に、混入ガラス粒子は、一般的に約３未満の低いアスペクト比を有するであろう。従って、層間剥離から生成する粒子は、顕微鏡を用いた観察中に、アスペクト比を基準として混入ガラス粒子と区別されてもよい。他の一般的な非ガラス粒子として、毛髪、繊維、金属粒子、プラスチック粒子、および他の汚染物質が挙げられるが、検査中に除外される。結果の検証は、試験容器の内部域を評価することにより遂行されてよい。観察の際に、Ｊｏｕｒｎａｌ  ｏｆ  Ｐｈａｒｍａｃｅｕｔｉｃａｌ  Ｓｃｉｅｎｃｅｓ  １０１（４）、  ２０１２、  １３７８−１３８４頁からの「Ｎｏｎｄｅｓｔｒｕｃｔｉｖｅ  Ｄｅｔｅｃｔｉｏｎ  ｏｆ  Ｇｌａｓｓ  Ｖｉａｌ  Ｉｎｎｅｒ  Ｓｕｒｆａｃｅ  Ｍｏｒｐｈｏｌｏｇｙ  ｗｉｔｈ  Ｄｉｆｆｅｒｅｎｔｉａｌ  Ｉｎｔｅｒｆｅｒｅｎｃｅ  Ｃｏｎｔｒａｓｔ  Ｍｉｃｒｏｓｃｏｐｙ」に記載されるように、皮膚腐食／孔食／フレーク除去の痕跡を記載する。
【００９１】
本明細書に記載される実施形態において、層間剥離加速試験の後に存在する粒子の数を利用して、一連の試験バイアルにおける層間剥離因子を確定してもよい。本明細書に記載される実施形態において、層間剥離加速試験の後に、約５０μｍの最小長および約５０超のアスペクト比を有するガラス粒子が、１試行当たり平均１０未満であるガラス容器の試行が、剥離因子１０を有するとみなされる。本明細書に記載される実施形態において、層間剥離加速試験の後に、約５０μｍの最小長および約５０超のアスペクト比を有するガラス粒子が、１試行当たり平均９未満であるガラス容器の試行が、剥離因子９を有するとみなされる。本明細書に記載される実施形態において、層間剥離加速試験の後に、約５０μｍの最小長および約５０超のアスペクト比を有するガラス粒子が、１試行当たり平均８未満であるガラス容器の試行が、剥離因子８を有するとみなされる。本明細書に記載される実施形態において、層間剥離加速試験の後に、約５０μｍの最小長および約５０超のアスペクト比を有するガラス粒子が、１試行当たり平均７未満であるガラス容器の試行が、剥離因子７を有するとみなされる。本明細書に記載される実施形態において、層間剥離加速試験の後に、約５０μｍの最小長および約５０超のアスペクト比を有するガラス粒子が、１試行当たり平均６未満であるガラス容器の試行が、剥離因子６を有するとみなされる。本明細書に記載される実施形態において、層間剥離加速試験の後に、約５０μｍの最小長および約５０超のアスペクト比を有するガラス粒子が、１試行当たり平均５未満であるガラス容器の試行が、剥離因子５を有するとみなされる。本明細書に記載される実施形態において、層間剥離加速試験の後に、約５０μｍの最小長および約５０超のアスペクト比を有するガラス粒子が、１試行当たり平均４未満であるガラス容器の試行が、剥離因子４を有するとみなされる。本明細書に記載される実施形態において、層間剥離加速試験の後に、約５０μｍの最小長および約５０超のアスペクト比を有するガラス粒子が、１試行当たり平均３未満であるガラス容器の試行が、剥離因子３を有するとみなされる。本明細書に記載される実施形態において、層間剥離加速試験の後に、約５０μｍの最小長および約５０超のアスペクト比を有するガラス粒子が、１試行当たり平均２未満であるガラス容器の試行が、剥離因子２を有するとみなされる。本明細書に記載される実施形態において、層間剥離加速試験の後に、約５０μｍの最小長および約５０超のアスペクト比を有するガラス粒子が、１試行当たり平均１未満であるガラス容器の試行が、剥離因子１を有するとみなされる。本明細書に記載される実施形態において、層間剥離加速試験の後に、約５０μｍの最小長および約５０超のアスペクト比を有するガラス粒子が、１試行当たり０を有するガラス容器の試行が、剥離因子０を有するとみなされる。従って、層間剥離因子が小さいほど、ガラス容器の耐層間剥離性が良好になると理解されたい。本明細書に記載される実施形態において、ガラス容器は、１０未満の層間剥離因子（例えば、３、２、１または０の層間剥離因子）を有する。
【００９２】
本明細書に上述した特性（つまり、内面上および厚みにわたる均質な組成と同様に耐層間剥離性）を有するガラス容器は、ガラス組成物の構成成分が必要とされる温度で比較的に低い蒸気圧を有する化学種（つまり、低揮発性を有する化学種）を形成して、ガラス素材からガラス容器を所望の容器の形状に再成形するガラス組成物からガラス容器を成形することにより、獲得される。これらの構成成分は、再成形温度で比較的に低い蒸気圧を有する化学種を形成するので、構成成分は、ガラスの表面から揮発および蒸発する可能性が低く、それにより、ガラス容器の内面上およびガラス容器の厚みにわたって均質な組成を有するガラス容器を成形する
ＤＩＮ１２１１６規格、ＩＳＯ６９５規格、ＩＳＯ７１９規格およびＩＳＯ７２０規格により決定されているような化学的耐久性および耐劣化性であること、並びに改善された耐層間剥離性を有することに加えて、本明細書に記載されるガラス容器には、また、ガラス容器の摩擦損傷に対する耐性を改善する耐熱性コーティングも含まれる。コーティングは、高温において熱的に安定であり、従って充填に先立って高温加工を実施する医薬品パッケージに使用するのに適切である。
【００９３】
図１および４を参照すると、耐熱性コーティング１２０は、ガラス容器１００の外面１０６上に位置付けされる。いくつかの実施形態において、耐熱性コーティング１２０は、ガラス容器１００の外面１０６と直接接触するカップリング剤層１８０を備えてもよく、さらにカップリング剤層１８０と直接接触する低摩擦層１７０を備えてもよい。しかしながら、いくつかの実施形態において、耐熱性コーティング１２０が、カップリング剤層１８０を含まなくてもよく、低摩擦層１７０が、ガラス容器１００の外面１０６と直接接触してもよいと理解されたい。いくつかの実施形態において、耐熱性コーティング１２０は、２０１３年２月２８日に出願され、表題名「Ｇｌａｓｓ  Ａｒｔｉｃｌｅｓ  Ｗｉｔｈ  Ｌｏｗ  Ｆｒｉｃｔｉｏｎ  Ｃｏａｔｉｎｇｓ、」の米国特許出願第１３／７８０，７４０号明細書（その全てが引用により本明細書に援用されている）に記載されるようなコーティングである。
【００９４】
一般的に、耐熱性コーティングは、医薬品パッケージとして用いられてもよい容器等のガラス物品の表面に塗布されてもよい。耐熱性コーティングは、コーティングしたガラス物品に有利な特性（例、低減された摩擦係数および増大された耐損傷性等）を提供しうる。低減摩された擦係数は、ガラスに対する摩擦損傷を軽減することにより、ガラス物品に改善された強度および耐久性を与えうる。さらに、耐熱性コーティングは、高温および他の条件（例、医薬品をパッケージするのに利用されるパッケージング工程および事前パッケージング工程中に施される条件）（例えば、発熱物質除去、オートクレーブ処理等）に暴露された後、前述の改善された強度および耐久的な特性を維持しうる。従って、耐熱性コーティングおよび耐熱性コーティングを有するガラス物品は、熱的に安定である。
【００９５】
耐熱性コーティングは、通常シランおよびポリマー化学組成物（例、ポリイミド等）などのようなカップリング剤を含んでなってもよい。いくつかの実施形態において、カップリング剤は、ガラス物品の表面に位置付けされるカップリング剤層に配置されてもよく、ポリマー化学組成物は、カップリング剤層上に位置付けされる低摩擦層に配置されてもよい。従って、低摩擦層は、ポリマー化学組成物を含むと理解されたい。他の実施形態において、カップリング剤およびポリマー化学組成物は、耐熱性コーティングを形成する単層内に混合されてもよい。
【００９６】
図１は、耐熱性コーティング１２０を有するガラス容器１００の断面を概略的に示す。耐熱性コーティング１２０は、ガラス本体１０２の少なくとも一部の外面１０６上に位置付けされる。いくつかの実施形態において、耐熱性コーティング１２０が、ガラス本体１０２の外面１０６上のほぼ全体に位置付けされてもよい。耐熱性コーティング１２０は、外表面１２２とガラス本体接触面１２４とを有し、ガラス本体接触面は、ガラス本体１０２と耐熱性コーティング１２０との境界面である。耐熱性コーティング１２０は、外面１０６でガラス本体１０２に結合されてもよい。
【００９７】
ここで図１および４を参照すると、一実施形態において、耐熱性コーティング１２０は、２層構造を備える。図４は、ガラス容器１００の断面を示し、耐熱性コーティングは、低摩擦層１７０とカップリング剤層１８０とを備える。ポリマー化学組成物は、低摩擦層１７０に含有されてもよく、カップリング剤は、カップリング剤層１８０に含有されてもよい。カップリング剤層１８０は、壁部１１０の外面１０６と直接接触してもよい。低摩擦層１７０は、カップリング剤層１８０と直接接触してもよく、耐熱性コーティング１２０の外表面１２２を形成してもよい。いくつかの実施形態において、カップリング剤層１８０は、壁部１１０に結合し、低摩擦層１７０は、境界面でカップリング剤層１８０に結合する。しかしながら、いくつかの実施形態において、耐熱性コーティング１２０は、カップリング剤を含まなくてもよく、ポリマー化学組成物は、壁部１１０の外面１０６と直接接触して低摩擦層１７０に配置されてもよいと理解されたい。別の一実施形態において、ポリマー化学組成物とカップリング剤は、単層に実質的に混合されてもよい。いくつかの他の実施形態において、低摩擦層は、カップリング剤層の上に位置付けされてもよく、低摩擦層１７０が、ガラス容器１００のカップリング剤層１８０および壁部１１０に対して外側の層であることを意味する。本明細書で用いるように、第２層の「上に」位置付けされる第１層とは、第１層が第２層と直接接触することができる、または第２層から離れている（例、第３層が、第１層と第２層の間に配置されている）ことを意味する。
【００９８】
ここで図５を参照すると、一実施形態において、耐熱性コーティング１２０は、カップリング剤層１８０と低摩擦層１７０との間に位置付けされる界面層１９０をさらに備えてもよい。層界面層１９０は、低摩擦層１７０の１種または複数の化学組成物（カップリング剤層１８０の１種または複数の化学組成物と結合する）を含んでなってもよい。この実施形態において、カップリング剤層と低摩擦層との境界面は、ポリマー化学組成物とカップリング剤との間で結合が生じる界面層１９０を形成する。しかしながら、いくつかの実施形態において、カップリング剤層１８０と低摩擦層１７０との境界面（図４を参照して上述したように、ポリマーとカップリング剤とが互いに化学結合する）で感知できるほどの層が全く存在しなくてもよいと理解されたい。
【００９９】
ガラス本体１０２に塗布された耐熱性コーティング１２０は、約１００μｍ未満、またはさらには約１μｍ以下厚を有してもよい。いくつかの実施形態において、耐熱性コーティング１２０の厚さは、約１００ｎｍ厚以下であってよい。他の実施形態において、耐熱性コーティング１２０は、約９０ｎｍ厚未満、約８０ｎｍ厚未満、約７０ｎｍ厚未満、約６０ｎｍ厚未満、約５０ｎｍ未満、またはさらには約２５ｎｍ厚未満であってよい。いくつかの実施形態において、耐熱性コーティング１２０は、ガラス本体１０２の全体にわたって均一の厚さでなくてもよい。例えば、耐熱性コーティング１２０を形成する１種または複数のコーティング溶液とガラス本体１０２を接触させるプロセスの結果、ガラス容器１００が、一部の区域において他よりも厚い耐熱性コーティング１２０を有してもよい。いくつかの実施形態において、耐熱性コーティング１２０は、不均一な厚さを有してもよい。例えば、コーティング厚は、ガラス容器１００の異なる領域にわたって異なってもよく、それにより、選択された領域での保護が促進されうる。
【０１００】
低摩擦層１７０、界面層１９０、および／またはカップリング剤層１８０のように少なくとも２層を含む実施形態において、各層は、約１００μｍ未満またはさらには約１μｍ以下の厚さを有してもよい。いくつかの実施形態において、各層の厚さは、約１００ｎｍ厚以下であってよい。他の実施形態において、各層は約９０ｎｍ厚未満、約８０ｎｍ厚未満、約７０ｎｍ厚未満、約６０ｎｍ厚未満、約５０ｎｍ未満、約２５ｎｍ厚未満であってよい。
【０１０１】
本明細書に記載の通り、いくつかの実施形態において、耐熱性コーティング１２０は、カップリング剤を含む。カップリング剤は、ガラス本体１０２へのポリマー化学組成物の密着または結合を改善することがあり、通常、ガラス本体１０２とポリマー化学組成物との間に配置されるか、またはポリマー化学組成物と混合される。本明細書で用いる接着力は、ガラス容器に塗布する処理（例、熱処理等）の前および後における、耐熱性コーティングの密着または結合する強さを表す。熱処理として、オートクレーブ処理、発熱物質除去、凍結乾燥等が挙げられる（これらに限定されない）。
【０１０２】
一実施形態において、カップリング剤は、少なくとも１種のシラン化学組成物を含んでなってもよい。本明細書で用いる「シラン」化学組成物は、水溶液中でシランから形成されるシラノールだけでなく、官能性有機シランを含むシラン部を含む任意の化学組成物である。カップリング剤のシラン化学組成物は、芳香族であっても脂肪族であってよい。いくつかの実施形態において、少なくとも１種のシラン化学組成物は、第１級アミン部または第２級アミン部等のアミン部を含んでなってもよい。さらに、カップリング剤は、そのようなシランの水解物および／またはオリゴマー（例、１種または複数のシラン化学組成物から形成される１種または複数のシルセスキオキサン化学組成物等）を含んでなってもよい。シルセスキオキサン化学組成物は、完全かご型構造、部分的かご型構造、または非かご型構造を含んでなってもよい。
【０１０３】
カップリング剤は、任意の数の異なる化学組成物、例えば、１種の化学組成物、２種の異なる化学組成物、または３種以上の異なる化学組成物（複数種のモノマー化学組成物から形成されるオリゴマーを含む）を含んでなってもよい。一実施形態において、カップリング剤は少なくとも１種の（１）第一シラン化学組成物、それらの水解物、またはそれらのオリゴマー、および（２）少なくとも第一シラン化学組成物と第二シラン化学組成物とのオリゴマー化から形成される化学組成物を含んでなってもよい。別の一実施形態において、カップリング剤は、第一シランおよび第二シランを含んでなってもよい。本明細書で用いる「第一」シラン化学組成物および「第二」シラン化学組成物は、異なる化学組成物を有するシランである。第一シラン化学組成物は、芳香族の化学組成物でも脂肪族の化学組成物であってもよく、任意選択的にアミン部を含んでなってもよく、および任意選択的にアルコキシシランであってよい。同様に、第二シラン化学組成物は、芳香族の化学組成物でも脂肪族の化学組成物であってもよく、任意選択的にアミン部を含んでなってもよく、および任意選択的にアルコキシシランであってよい。
【０１０４】
例えば、一実施形態において、１種のみのシラン化学組成物が、カップリング剤として適用される。そのような実施形態において、カップリング剤は、シラン化学組成物、それらの水解物、またはそれらのオリゴマーを含んでなってもよい。
【０１０５】
別の一実施形態において、複数種のシラン化学組成物が、カップリング剤として適用される。そのような実施形態において、カップリング剤は、少なくとも１種の（１）第一シラン化学組成物と第二シラン化学組成物との混合物、および（２）少なくとも第一シラン化学組成物と第二シラン化学組成物とのオリゴマー化から形成される化学組成物を含んでなってもよい。
【０１０６】
上述の実施形態を参照すると、第一シラン化学組成物、第二シラン化学組成物、またはその両方が、芳香族の化学組成物であってよい。本明細書で用いる芳香族の化学組成物は、１種または複数種の、ベンゼン系列に特有の６炭素環および関連した有機部を含有する。芳香族シラン化学組成物は、アルコキシシラン（例、ジアルコキシシラン化学組成物、それらの水解物、もしくはそれらのオリゴマー、またはトリアルコキシシラン化学組成物、それらの水解物、もしくはそれらのオリゴマー（これらに限定されない）等）であってよい。いくつかの実施形態において、芳香族シランは、アミン部を含んでなってもよく、アミン部を含むアルコキシシランであってよい。別の一実施形態において、芳香族シラン化学組成物は、芳香族アルコキシシラン化学組成物、芳香族アシルオキシシラン化学組成物、芳香族ハロゲン化シラン化学組成物、または芳香族アミノシラン化学組成物であってよい。別の一実施形態において、芳香族シラン化学組成物は、アミノフェニル、３−（ｍ−アミノフェノキシ）プロピル、Ｎ−フェニルアミノプロピル、もしくは（クロロメチル）フェニル置換のアルコキシ、アシルオキシ、ハロゲン、またはアミノシランからなる群から選択されてもよい。例えば、芳香族アルコキシシランは、アミノフェニルトリメトキシシラン（本明細書では「ＡＰｈＴＭＳ」と表されることがある）、アミノフェニルジメトキシシラン、アミノフェニルトリエトキシシラン、アミノフェニルジエトキシシラン、３−（ｍ−アミノフェノキシ）プロピルトリメトキシシラン、３−（ｍ−アミノフェノキシ）プロピルジメトキシシラン、３−（ｍ−アミノフェノキシ）プロピルトリエトキシシラン、３−（ｍ−アミノフェノキシ）プロピルジエトキシシラン、Ｎ−フェニルアミノプロピルトリメトキシシラン、Ｎ−フェニルアミノプロピルジメトキシシラン、Ｎ−フェニルアミノプロピルトリエトキシシラン、Ｎ−フェニルアミノプロピルジエトキシシラン、それらの水解物、またはそれらのオリゴマー化学組成物であってよい（これらに限定されない）。例示的な一実施形態において、芳香族シラン化学組成物は、アミノフェニルトリメトキシシランであってよい。
【０１０７】
上述の実施形態を再び参照すると、第一シラン化学組成物、第二シラン化学組成物、またはその両方が、脂肪族の化学組成物であってよい。本明細書で用いる脂肪族の化学組成物は、開鎖構造を有する化学組成物等の非芳香族（例、アルカン、アルケン、およびアルキン（これらに限定されない）等）である。例えば、いくつかの実施形態において、カップリング剤は、アルコキシシランである化学組成物を含んでなってもよく、脂肪族アルコキシシラン（例えば、ジアルコキシシラン化学組成物、それらの水解物、もしくはそれらのオリゴマー、またはトリアルコキシシラン化学組成物、それらの水解物、もしくはそれらのオリゴマー（これらに限定されない）等）であってよい。いくつかの実施形態において、脂肪族シランは、アミン部を含んでなってもよく、アミン部を含むアルコキシシラン（例、アミノアルキルトリアルコキシシラン等）であってよい。一実施形態において、脂肪族シラン化学組成物は、３−アミノプロピル、Ｎ−（２−アミノエチル）−３−アミノプロピル、ビニル、メチル、Ｎ−フェニルアミノプロピル、（Ｎ−フェニルアミノ）メチル、Ｎ−（２−ビニルベンジルアミノエチル）−３−アミノプロピル置換のアルコキシ、アシルオキシ、ハロゲン、またはアミノシラン、それらの水解物、もしくはそれらのオリゴマーからなる群から選択されてもよい。アミノアルキルトリアルコキシシランは、３−アミノプロピルトリメトキシシラン（本明細書では「ＧＡＰＳ」と表されることがある）、３−アミノプロピルジメトキシシラン、３−アミノプロピルトリエトキシシラン、３−アミノプロピルジエトキシシラン、Ｎ−（２−アミノエチル）−３−アミノプロピルトリメトキシシラン、Ｎ−（２−アミノエチル）−３−アミノプロピルジメトキシシラン、Ｎ−（２−アミノエチル）−３−アミノプロピルトリエトキシシラン、Ｎ−（２−アミノエチル）−３−アミノプロピルジエトキシシラン、それらの水解物、およびそれらのオリゴマー化された化学組成物を含む（それらに限定されない）。他の実施形態において、脂肪族アルコキシシラン化学組成物は、アミン部（例、アルキルトリアルコキシシランまたはアルキルビアルコキシシラン等）を含有しなくてもよい。このようなアルキルトリアルコキシシランまたはアルキルビアルコキシシランは、ビニルトリメトキシシラン、ビニルジメトキシシラン、ビニルトリエトキシシラン、ビニルジエトキシシラン、メチルトリメトキシシラン、メチルジメトキシシラン、メチルトリエトキシシラン、メチルジエトキシシラン、それらの水解物、またはそれらのオリゴマー化された化学組成物を含む（これらに限定されない）。例示的な一実施形態において、脂肪族シラン化学組成物は、３−アミノプロピルトリメトキシシランである。
【０１０８】
異なる化学組成物の組合せ、特にシラン化学組成物の組合せからカップリング剤を形成することにより、耐熱性コーティング１２０の熱安定性が改善されうることが判明された。例えば、上述の組成物等のような芳香族シランと脂肪族シランとの組合せは、耐熱性コーティングの熱安定性を改善し、それにより、高温での熱処理後にその機械的特性（例、摩擦係数および接着性能等）を保持するコーティングを生み出すことが判明された。従って、一実施形態において、カップリング剤は、芳香族シランと脂肪族シランとの組合せを含む。これらの実施形態において、芳香族シランに対する脂肪族シランの比（脂肪族：芳香族）は、約１：３〜約１：０．２であってよい。カップリング剤が、２種以上の化学組成物（例、少なくとも１種の脂肪族シランと少なくとも１種の芳香族シラン等）を含むならば、２つの化学組成物の重量比は、第二シラン化学組成物に対する第一シラン化学組成物の重量比（第一シラン：第二シラン）等のような任意の比が、約０．１：１〜約１０：１であってよい。例えば、いくつかの実施形態において、その比は、０．５：１〜約２：１（例、２：１、１：１、０．５：１等）であってよい。いくつかの実施形態において、カップリング剤は、複数種の脂肪族シランおよび／または複数種の芳香族シランの組合せを含んでなってもよく、カップリング剤は、１つ以上の工程において、有機または無機充填材を含有または無含有で、ガラス容器に適用されうる。いくつかの実施形態において、カップリング剤は、脂肪族シランと芳香族シランとの両方から形成されるオリゴマー（例、シルセスキオキサン等）を含む。
【０１０９】
例示的な一実施形態において、第一シラン化学組成物は、芳香族シラン化学組成物であり、第二シラン化学組成物は、脂肪族シラン化学組成物である。例示的な一実施形態において、第一シラン化学組成物は、少なくとも１種のアミン部を含む芳香族アルコキシシラン化学組成物であり、第二シラン化学組成物は、少なくとも１種のアミン部を含む脂肪族アルコキシシラン化学組成物である。別の例示的な一実施形態において、カップリング剤は、１種または複数のシラン化学組成物のオリゴマーを含んでなり、オリゴマーは、シルセスキオキサン化学組成物であり、少なくとも１種のシラン化学組成物は、少なくとも１種の芳香族部と少なくとも１種のアミン部とを含む。特定の例示的な一実施形態において、第一シラン化学組成物は、アミノフェニルトリメトキシシランであり、第二シラン化学組成物は、３−アミノプロピルトリメトキシシランである。脂肪族シランに対する芳香族シランの比は、約１：１であってよい。別の特定の例示的な一実施形態において、カップリング剤は、アミノフェニルトリメトキシおよび３−アミノプロピルトリメトキシから形成されるオリゴマーを含む。別の一実施形態において、カップリング剤は、アミノフェニルトリメトキシと３−アミノプロピルトリメトキシとの混合物と、これら２種から形成されるオリゴマーとの両方を含んでなってもよい。
【０１１０】
別の一実施形態において、カップリング剤は、アミノアルキルシルセスキオキサンである化学組成物を含んでなってもよい。一実施形態において、カップリング剤は、アミノプロピルシルセスキオキサン（ＡＰＳ）オリゴマー（Ｇｅｌｅｓｔから水溶液として市販されている）を含む。
【０１１１】
一実施形態において、芳香族シラン化学組成物は、クロロシラン化学組成物である。
【０１１２】
別の一実施形態において、カップリング剤は、加水分解されたアミノアルコキシシラン類似体（例、（３−アミノプロピル）シラントリオール、Ｎ−（２−アミノエチル）−３−アミノプロピル−シラントリオールおよび／またはそれらの混合物（これらに限定されない）等）である化学組成物を含んでなってもよい。
【０１１３】
別の一実施形態において、カップリング剤は、金属および／またはセラミック膜等の無機材料であってよい。カップリング剤として使用されるのに適切な無機材料の例として、チタネート、ジルコネート、スズ、チタン、および／またはそれらの酸化物が挙げられる（これらに限定されない）。
【０１１４】
一実施形態において、カップリング剤は、浸漬法によって、希釈したカップリング剤と接触することにより、ガラス本体１０２の外面１０６に塗布される。カップリング剤は、ガラス本体１０２に塗布される場合、溶媒中に混合されてもよい。別の一実施形態において、カップリング剤は、噴霧または他の適切な手法により、ガラス本体１０２に塗布されてもよい。次に、カップリング剤を有するガラス本体１０２は、およそ１２０℃で約１５分間、或いは壁部１１０の外面１０６上に存在する水および／または他の有機溶媒を適切に発散させるのに十分な任意の時間および温度で乾燥される。
【０１１５】
図４を参照すると、一実施形態において、カップリング剤は、ガラス容器上にカップリング剤層１８０として位置付けされ、水および少なくとも１種の有機溶媒（例、メタノール（これに限定されない）等）と混合された、約０．５質量％の第一シランおよび約０．５質量％の第二シラン（合計１質量％のシラン）を含む溶液として塗布される。しかしながら、溶液中のシランの総濃度は、ほぼ約１質量％（例、約０．１質量％〜約１０質量％、約０．３質量％〜約５．０質量％、約０．５質量％〜約２．０質量％等）であってよいと理解されたい。例えば、一実施形態において、水に対する有機溶媒の重量比（有機溶媒：水）は、約９０：１０〜約１０：９０であってもよく、一実施形態において、約７５：２５であってよい。溶媒に対するシランの重量比は、カップリング剤層の厚さに影響を与えることがあり、カップリング剤溶液中のシラン化学組成物の百分率を増大させると、カップリング剤層１８０の厚さが、増大することがある。しかしながら、他の変化する要素（例、浴からの引き揚げ速度などの浸漬コーティング法の仕様（これに限定されない）等）が、カップリング剤層１８０の厚さに影響を与えることがあると理解されたい。例えば、引き揚げ速度が速いほど、より薄いカップリング剤層１８０を形成しうる。
【０１１６】
別の一実施形態において、カップリング剤層１８０は、市販のアミノプロピルシルセスキオキサンのオリゴマーを０．１体積％含む溶液として塗布されてもよい。他の濃度のカップリング剤層溶液（０．０１〜１０．０体積％のアミノプロピルシルセスキオキサンのオリゴマー溶液を含む）（これに限定されない）を用いてもよい。
【０１１７】
本明細書に記述されるように、耐熱性コーティングの低摩擦層は、ポリマー化学組成物を含む。ポリマー化学組成物は、有機もしくは無機充填材を含有または無含有の、ポリイミド、ポリベンゾイミダゾール、ポリスルホン、ポリエーテルエーテルケトン、ポリエーテルイミド、ポリアミド、ポリフェニル、ポリベンゾチアゾール、ポリベンゾオキサゾール、ポリビスチアゾール、および多環式芳香族複素環ポリマー（これらに限定されない）等のような熱的に安定なポリマーまたはポリマーの混合物であってよい。ポリマー化学組成物は、他の熱的に安定なポリマー（例、２００℃〜４００℃（２５０℃、３００℃、および３５０℃を含む）の範囲の温度で分解しないポリマー等）から形成されてもよい。これらのポリマーは、カップリング剤の含有にかかわらず、塗布されてよい。
【０１１８】
一実施形態において、ポリマー化学組成物は、ポリイミド化学組成物である。耐熱性コーティング１２０が、ポリイミドを含むならば、そのポリイミド組成物は、ポリアミド酸由来であってよく、ポリアミド酸は、溶液内でモノマーの重合により形成される。このようなポリアミド酸のうちの１種は、Ｎｏｖａｓｔｒａｔ（登録商標）８００（ＮｅＸｏｌｖｅより市販されている）である。硬化工程では、ポリアミド酸をイミド化してポリイミドを形成する。ポリアミド酸は、ジアミンモノマー（例、ジアミン等）と無水物モノマー（例、二無水物等）との反応から形成されてもよい。本明細書で用いるポリイミドモノマーは、ジアミンモノマーおよび二無水物モノマーとして記載される。しかしながら、以下の記載の中でジアミンモノマーは、２つのアミン部を含むが、少なくとも２つのアミン部を含むいずれのモノマーも、ジアミンモノマーとして適切でありうると理解されたい。同様に、以下の記載の中で二無水物モノマーは、２つの無水物部を含むが、少なくとも２つの無水物部を含むいずれのモノマーも、二無水物モノマーとして適切でありうると理解されたい。無水物モノマーの無水物部とジアミンモノマーのアミン部との反応により、ポリアミド酸を形成する。従って、本明細書で用いる特定のモノマーの重合から形成されるポリイミド化学組成物は、それらの特定のモノマーから形成されるポリアミド酸のイミド化の後に形成されるポリイミドを指す。一般的に、無水物モノマーとジアミンモノマーの全体のモル比は、約１：１であってよい。ポリイミドは、２種の異なる化学組成物（１種の無水物モノマーと１種のジアミンモノマー）のみから形成されてもよいが、少なくとも１種の無水物モノマーが、重合されてもよく、少なくとも１種のジアミンモノマーが、重合されてポリイミドを形成してもよい。例えば、１種の無水物モノマーが、２種の異なるジアミンモノマーと重合されてもよい。任意の数のモノマー種の組合せを用いてもよい。さらに、異なった無水物モノマーに対する１種の無水物モノマーの比、または異なったジアミンモノマーに対する１種または複数のジアミンモノマーの比は、任意の比（例、約１：０．１〜０．１：１、約１：９、１：４、３：７、２：３、１：１、３：２、７：３、４：１または１：９）であってよい。
【０１１９】
無水物モノマーは、ジアミンモノマーと共にポリイミドを形成するが、任意の無水物モノマーを含んでなってよい。一実施形態において、無水物モノマーは、ベンゾフェノン構造を含む。例示的な一実施形態において、ベンゾフェノン−３，３’，４，４’−テトラカルボン酸二無水物は、それからポリイミドが形成される少なくとも１種の無水物モノマーであってよい。他の実施形態において、ジアミンモノマーは、アントラセン構造、フェナントレン構造、ピレン構造、またはペンタセン構造（上述の二無水物の置換されたものを含む）を有してよい。
【０１２０】
ジアミンモノマーは、無水物モノマーと共にポリイミドを形成するが、任意のジアミンモノマーを含んでなってよい。一実施形態において、ジアミンモノマーは、少なくとも１つの芳香環部を含む。図６および７は、１種または複数の選択された無水物モノマーと共にポリイミド（ポリマー化学組成物を含む）を形成しうるジアミンモノマーの例を示す。ジアミンモノマーは、図７に示すように２つの芳香環部を一緒に連結する１つ以上の炭素分子を有してもよく、図７のＲは、１つ以上の炭素原子を含むアルキル部に相当する。別法として、図６に示すように、ジアミンモノマーは、直接連結されて、少なくとも１つの炭素分子によって隔てられていない２つの芳香環部を有することもある。ジアミンモノマーは、図６および７においてＲ’およびＲ’’と表される１つ以上のアルキル部を有することもある。例えば、図６および７において、Ｒ’およびＲ’’は、１つ以上の芳香環部に結合するアルキル部（例、メチル、エチル、プロピル、またはブチル部等）を表してよい。例えば、ジアミンモノマーは、各芳香環部がそれに連結してアミン部（芳香環部に連結する）に隣接するアルキル部を有する、２つの芳香環部を有してよい。図６および７の両方において、Ｒ’およびＲ’’は、同一の化学的部であってもよく、異なる化学的部であってよいと理解されたい。別法として、図６および７の両方において、Ｒ‘および／またはＲ’’は、原子が全く存在しないことを表してよい。
【０１２１】
ジアミンモノマーの２つの異なる化学組成物は、ポリイミドを形成しうる。一実施形態において、第一ジアミンモノマーは、直接結合されて、連結炭素分子により隔てられていない２つの芳香環部を含んでなり、第二ジアミンモノマーは、２つの芳香環部を連結する少なくとも１つの炭素分子で連結している２つの芳香環部を含む。例示的な一実施形態において、第一ジアミンモノマー、第二ジアミンモノマー、および無水物モノマーは、約０．４６５：０．０３５：０．５のモル比（第一ジアミンモノマー：第二ジアミンモノマー：無水物モノマー）を有する。しかしながら、第一ジアミンモノマーと第二ジアミンモノマーの比は、約０．０１：０．４９〜約０．４０：０．１０の範囲で変化してもよく、一方無水物モノマーの比は約０．５のままである。
【０１２２】
一実施形態において、ポリイミド組成物は、少なくとも１種の第一ジアミンモノマー、第二ジアミンモノマー、および無水物モノマーの重合により形成され、第一ジアミンモノマーと第二ジアミンモノマーは、異なる化学組成物である。一実施形態において、無水物モノマーは、ベンゾフェノンであり、第一ジアミンモノマーは、一緒に直接結合する２つの芳香環を含んでなり、第二ジアミンモノマーは、第一芳香環と第二芳香環を連結する少なくとも１つの炭素分子で一緒に結合する２つの芳香環を含む。第一ジアミンモノマー、第二ジアミンモノマー、および無水物モノマーは、約０．４６５：０．０３５：０．５のモル比（第一ジアミンモノマー：第二ジアミンモノマー：無水物モノマー）を有してよい。
【０１２３】
例示的な一実施形態において、第一ジアミンモノマーは、オルト−トリジンであり、第二ジアミンモノマーは、４，４’−メチレン−ビス（２−メチルアニリン）であり、無水物モノマーは、ベンゾフェノン−３，３’，４，４’−テトラカルボン酸二無水物である。第一ジアミンモノマー、第二ジアミンモノマー、および無水物モノマーは、約０．４６５：０．０３５：０．５のモル比（第一ジアミンモノマー：第二ジアミンモノマー：無水物モノマー）を有してよい。
【０１２４】
いくつかの実施形態において、ポリイミドは、ビシクロ［２．２．１］ヘプタン−２，３，５，６−テトラカルボン酸二無水物、シクロペンタン−１，２，３，４−テトラカルボン酸１，２；３，４−二無水物、ビシクロ［２．２．２］オクタン−２，３，５，６−テトラカルボン酸二無水物、４ａｒＨ，８ａｃＨ）−デカヒドロ−１ｔ，４ｔ：５ｃ，８ｃ−ジメタノナフタレン−２ｔ，３ｔ，６ｃ，７ｃ−テトラカルボン酸２，３：６，７−二無水物、２ｃ，３ｃ，６ｃ，７ｃ−テトラカルボン酸２，３：６，７−二無水物、５−ｅｎｄｏ−カルボキシメチルビシクロ［２．２．１］−ヘプタン−２−ｅｘｏ，３−ｅｘｏ，５−ｅｘｏ−トリカルボン酸２，３：５，５−二無水物、５−（２，５−ジオキソテトラヒドロ−３−フラニル）−３−メチル−３−シクロヘキセン−１，２−ジカルボン酸無水物、ビス（アミノメチル）ビシクロ［２．２．１］ヘプタン、または４，４’−メチレンビス（２−メチルシクロヘキシルアミン）の異性体、ピロメリト酸二無水物（ＰＭＤＡ）３，３’，４，４’−ビフェニル二無水物（４，４’−ＢＰＤＡ），３，３’，４，４’−ベンゾフェノン二無水物（４，４’−ＢＴＤＡ）、３，３’，４，４’−オキシジフタル酸無水物（４，４’−ＯＤＰＡ）、１，４−ビス（３，４−ジカルボキシル−フェノキシ）ベンゼン二無水物（４，４’−ＨＱＤＰＡ）、１，３−ビス（２，３−ジカルボキシル−フェノキシ）ベンゼン二無水物（３，３’−ＨＱＤＰＡ）、４，４’−ビス（３，４−ジカルボキシル−フェノキシフェニル）−イソプロピリデン二無水物（４，４’−ＢＰＡＤＡ）、４，４’−（２，２，２−トリフルオロ−１−ペンタフルオロフェニルエチリデン）ジフタル酸二無水物（３ＦＤＡ）、４，４’−オキシジアニリン（ＯＤＡ）、ｍ−フェニレンジアミン（ＭＰＤ）、ｐ−フェニレンジアミン（ＰＰＤ）、ｍ−トルエンジアミン（ＴＤＡ）、１，４−ビス（４−アミノフェノキシ）ベンゼン（１，４，４−ＡＰＢ）、３，３’−（ｍ−フェニレンビス（オキシ））ジアニリン（ＡＰＢ）、４，４’−ジアミノ−３，３’−ジメチルジフェニルメタン（ＤＭＭＤＡ）、２，２’−ビス（４−（４−アミノフェノキシ）フェニル）プロパン（ＢＡＰＰ）、１，４−シクロヘキサンジアミン２，２’−ビス［４−（４−アミノ−フェノキシ）フェニル］ヘキサフルオロイソプロピリデン（４−ＢＤＡＦ）、６−アミノ−１−（４’−アミノフェニル）−１，３，３−トリメチルインダン（ＤＡＰＩ）、無水マレイン酸（ＭＡ）、シトラコン酸無水物（ＣＡ）、ナド酸無水物（ＮＡ）、４−（フェニルエチニル）−１，２−ベンゼンジカルボン酸無水物（ＰＥＰＡ）、４，４’−ジアミノベンズアミリド（ＤＡＢＡ）、４，４’−（ヘキサフルオロイソプリピリデン）ジフタル酸無水物（６−ＦＤＡ）、ピロメリト酸二無水物、ベンゾフェノン−３，３’，４，４’−テトラカルボン酸二無水物、３，３’，４，４’−ビフェニルテトラカルボン酸二無水物、４，４’−（ヘキサフルオロイソプリピリデン）ジフタル酸無水物、ペリレン−３，４，９，１０−テトラカルボン酸二無水物、４，４’−オキシジフタル酸無水物、４，４’−ヘキサフルオロイソプロピリデン）ジフタル酸無水物、４，４’−（４，４’−イソプロピリデンジフェノキシ）ビス（フタル酸無水物）、１，４，５，８−ナフタレンテトラカルボン酸二無水物、２，３，６，７−ナフタレンテトラカルボン酸二無水物、そして同様に米国特許第７，６１９，０４２号明細書、米国特許第８，０５３，４９２号明細書、米国特許第４，８８０，８９５号明細書、米国特許第６，２３２，４２８号明細書、米国特許第４，５９５，５４８号明細書、国際公開第２００７／０１６５１６号、米国特許出願公開第２００８／０２１４７７７号明細書、米国特許第６，４４４，７８３号明細書、米国特許第６，２７７，９５０号明細書、および米国特許第４，６８０，３７３号明細書に記載されるこれらの材料のうち１種または複数の重合により形成されうる。図８は、ガラス本体１０２に塗布されるポリイミドコーティングを形成するのに使用されるのに適切なモノマーの化学構造を表す。別の一実施形態において、それからポリイミドが形成されるポリアミド酸溶液は、ポリ（ピロメリト酸二無水物−ｃｏ−４，４’−オキシジアニリン）アミド酸（Ａｌｄｒｉｃｈから市販されている）を含んでなってもよい。
【０１２５】
別の一実施形態において、ポリマー化学組成物は、フルオロポリマーを含んでなってよい。フルオロポリマーは、両方のモノマーが高度にフッ素化されているコポリマーであってよい。フルオロポリマーのいくつかのモノマーは、フルオロエチレンであってよい。一実施形態において、ポリマー化学組成物は、テフロン（登録商標）ＡＦ（ＤｕＰｏｎｔより市販されている）（これに限定されない）等のアモルファスフルオロポリマーを含む。別の一実施形態において、ポリマー化学組成物は、「テフロン」ＰＦＡ  ＴＥ−７２２４（ＤｕＰｏｎｔより市販されている）（これに限定されない）等のパーフルオロアルコキシ（ＰＦＡ）樹脂の粒子を含む。
【０１２６】
別の一実施形態において、ポリマー化学組成物は、シリコーン樹脂を含んでなってよい。シリコーン樹脂は、ＲｎＳｉ（Ｘ）ｍＯｙ（式中、Ｒは、非反応性置換基であり、通常、メチルまたはフェニルであり、Ｘは、ＯＨまたはＨである）の一般式を有する、分岐、かご型のオリゴシロキサンから形成される高分岐の３次元ポリマーであってよい。理論に束縛されることは望まないが、Ｓｉ−Ｏ−Ｓｉ結合の形成を伴うＳｉ−ＯＨ部の縮合反応を通じて、樹脂の硬化が起こると確信されている。シリコーン樹脂は、可能な官能性シロキサンモノマー単位の４つのうちの少なくとも１つを有してよく、その４つのモノマー単位には、Ｍ−樹脂、Ｄ−樹脂、Ｔ−樹脂、およびＱ−樹脂が含まれ、Ｍ−樹脂は、一般式Ｒ３ＳｉＯを有する樹脂を指し、Ｄ−樹脂は、一般式Ｒ２ＳｉＯ２を有する樹脂を指し、Ｔ−樹脂は、一般式ＲＳｉＯ３を有する樹脂を指し、Ｑ−樹脂は、一般式ＳｉＯ４（溶融石英ガラス）を有する樹脂を指す。いくつかの実施形態において、樹脂は、Ｄ単位とＴ単位（ＤＴ樹脂）、またはＭ単位とＱ単位（ＭＱ樹脂）から形成される。他の実施形態において、他の組合せ（ＭＤＴ，ＭＴＱ，ＱＤＴ）も使用される。
【０１２７】
一実施形態において、ポリマー化学組成物は、メチルシリコーン樹脂またはフェニルシリコーン樹脂と比較してフェニルメチルシリコーン樹脂の熱安定性が高いので、フェニルメチルシリコーン樹脂を含む。シリコーン樹脂中のメチル部に対するフェニル部の比は、ポリマー化学組成物によって異なってもよい。一実施形態において、メチルに対するフェニルの比は、約１．２である。別の一実施形態において、メチルに対するフェニルの比は、約０．８４である。他の実施形態において、メチル部に対するフェニル部の比は、約０．５、０．６、０．７、０．８、０．９、１．０、１．１、１．３、１．４、または１．５であってよい。一実施形態において、シリコーン樹脂は、ＤＣ２５５（Ｄｏｗ  Ｃｏｒｎｉｎｇから市販されている）である。別の一実施形態において、シリコーン樹脂は、ＤＣ８０６Ａ（Ｄｏｗ  Ｃｏｒｎｉｎｇから市販されている）である。他の実施形態において、ポリマー化学組成物は、ＤＣ系樹脂（Ｄｏｗ  Ｃｏｒｎｉｎｇから市販されている）、および／またはＨａｒｄｓｉｌ  Ｓｅｒｉｅｓ  ＡＰおよびＡＲ樹脂（Ｇｅｌｅｓｔから市販されている）のいずれかを含んでなってもよい。シリコーン樹脂は、カップリング剤を使用、不使用にかかわらず、用いられることができる。
【０１２８】
別の一実施形態において、ポリマー化学組成物は、シルセスキオキサンベースのポリマー（例、Ｔ−２１４（Ｈｏｎｅｙｗｅｌｌから市販されている）、ＳＳＴ−３Ｍ０１（Ｇｅｌｅｓｔから市販されている）、ＰＯＳＳ  Ｉｍｉｃｌｅａｒ（Ｈｙｂｒｉｄ  Ｐｌａｓｔｉｃｓから市販されている）、およびＦＯＸ−２５（Ｄｏｗ  Ｃｏｒｎｉｎｇから市販されている）等）（これらに限定されない）を含んでなってもよい。一実施形態において、ポリマー化学組成物は、１つのシラノール部を含んでなってもよい。
【０１２９】
図１および４を再び参照すると、耐熱性コーティング１２０は、複数段階のプロセスで塗布されてもよく、ガラス本体１０２は、カップリング剤溶液と接触して、カップリング剤層１８０（上述の通り）を形成し、乾燥された後、例えば浸漬法などによってポリマー化学組成物溶液（例、ポリマー溶液またはポリマー前駆物質溶液等）と接触させられる。別法として、ポリマー化学組成物層１７０は、噴霧または他の適切な手段により、塗布され、乾燥された後、高温で硬化されてもよい。別法として、カップリング剤層１８０を使用しないならば、低摩擦層１７０のポリマー化学組成物は、ガラス本体１０２の外面１０６に直接塗布されてもよい。別の一実施形態において、ポリマー化学組成物およびカップリング剤は、耐熱性コーティング１２０中で混合されて、ポリマー化学組成物とカップリング剤を含む溶液が、単一のコーティング工程において、ガラス本体１０２に塗布されてもよい。
【０１３０】
一実施形態において、ポリマー化学組成物は、ポリイミドを含んでなり、ポリアミド酸溶液が、カップリング剤層１８０の上に塗布される。他の実施形態において、ポリアミド酸誘導体（例えば、ポリアミド酸塩、ポリアミド酸エステル等）が、使用されてもよい。一実施形態において、ポリアミド酸溶液は、１体積％のポリアミド酸と９９体積％の有機溶媒の混合液を含んでなってもよい。有機溶媒は、トルエンとＮ，Ｎ−ジメチルアセトアミド（ＤＭＡｃ）、Ｎ，Ｎ−ジメチルホルムアミド（ＤＭＦ）、および１−メチル−２−ピロリジノン（ＮＭＰ）溶媒のうちの少なくとも１種またはそれらの混合物との混合液を含んでなってもよい。一実施形態において、有機溶媒の溶液は、ＤＭＡｃ、ＤＭＦ、およびＮＭＰのうち少なくとも１種を約８５体積％、並びにトルエンを約１５体積％含む。しかしながら、他の適切な有機溶媒を使用してもよい。次に、ガラス容器１００は、約１５０℃で約２０分間、または耐熱性コーティング１２０中に存在する有機溶媒を適切に発散させるのに十分な任意の時間および温度で、乾燥される。
【０１３１】
積層した耐熱性コーティングの実施形態において、ガラス本体１０２がカップリング剤と接触してカップリング剤層１８０を形成し、およびポリアミド酸溶液と接触して低摩擦層１７０を形成した後、ガラス容器１００は、高温で硬化されてもよい。ガラス容器１００は、３００℃で約３０分以下硬化されてもよく、或いは３００℃よりも高い温度（例、少なくとも３２０℃、３４０℃、３６０℃、３８０℃、または４００℃）でそれより短い時間で硬化されてもよい。理論に束縛されることなく、硬化工程は、カルボン酸部とアミド部の反応により低摩擦層１７０中のポリアミド酸をイミド化し、ポリイミドを含む低摩擦層１７０をもたらすと確信されている。硬化はまた、ポリイミドとカップリング剤間の結合を促進させることがある。その後、ガラス容器１００は、室温まで冷却される。
【０１３２】
さらに、カップリング剤、ポリマー化学組成物、または両方を硬化することにより、揮発性物質（例、水および他の有機分子）を追い出すと確信されている（これに限定されない）。従って、物品（容器として使用されるならば）を熱処理する（発熱物質除去のために等）場合または医薬品等用のパッケージである物品の材料が接触する場合、硬化中に発散するこれらの揮発性物質は、存在しない。本明細書に記載される硬化プロセスは、本明細書に記載されるように、本明細書に記載される他の熱処理（例、発熱物質除去または熱安定性を決定するのに用いる熱処理等の医薬品パッケージング業界におけるプロセスと同様なまたは同一のこれらの熱処理）と異なり、別々の熱処理であることを理解されたい。
【０１３３】
一実施形態において、カップリング剤は、シラン化学組成物（例、アルコキシシラン等）を含んでなり、シラン化学組成物は、ポリマー化学組成物のガラス本体への接着力を改善しうる。理論に束縛されることなく、アルコキシシラン分子は、水中で容易に加水分解して、単離されたモノマー、環式オリゴマー、および大きな分子内環を形成する。様々な実施形態において、どの種が優位を占めるかに関する制御は、シランの種類、濃度、ｐＨ、温度、保管条件、および時間により、決定されてよい。例えば、低濃度で水溶液中のアミノプロピルトリアルコキシシラン（ＡＰＳ）は、安定であり、トリシラノールモノマーおよび非常に低分子量のオリゴマー環を形成しうる。
【０１３４】
尚、理論に束縛されることなく、１種または複数のシランの化学組成物のガラス本体に対する反応は、いくつかの工程を伴うことが確信されている。図９に示すように、いくつかの実施形態において、シラン化学組成物の加水分解後、反応性のシラノール部が形成され、反応性のシラノール部は、他のシラノール部（例えば、ガラス本体等の基体の表面上の他のシラノール部）と縮合できる。第一および第二加水分解性部が加水分解された後、縮合反応が始まることがある。いくつかの実施形態において、自己縮合に向かう傾向は、新規の溶液、アルコール溶媒、希釈溶液を用いることにより、およびｐＨ範囲を注意深く選択することにより、制御されることが可能である。例えば、シラントリオールは、ｐＨ３〜６で最も安定するが、ｐＨ７〜９．３で容易に縮合し、シラノールモノマーの部分縮合が、シルセスキオキサンを生成することがある。図９に示すように、形成した化学種のシラノール部は、基体上のシラノール部と水素結合を形成することがあり、乾燥または硬化中に、水の脱離を伴い基体と共に共有結合を形成することがある。例えば、中程度の硬化サイクル（１１０℃で１５分間）は、シラノール部を遊離状態のままにしておくこともあり、および任意のシラン有機官能基と共に、続いてのトップコートと結合して改善された接着力を提供しうる。
【０１３５】
いくつかの実施形態において、カップリング剤の１種または複数のシラン化学組成物は、１つのアミン部を含んでなってもよい。さらに理論に束縛されることなく、このアミン部は、加水分解および共縮重合において塩基触媒として働き、ガラス表面上でアミン部を有するシランの吸着率を高めうると確信されている。シランの高い吸着率は、水溶液のｐＨを高く（９．０〜１０．０）し、高いｐＨは、ガラス表面をコンディショニングし、表面のシラノール部の密度を増大させる。水とプロトン性溶媒との強い相互作用が、アミン部を有するシラン化学組成物（例、ＡＰＳ等）の溶解度および安定性を維持する。
【０１３６】
例示的な実施形態において、ガラス本体は、イオン交換ガラスを含んでなってもよく、カップリング剤は、シランであってよい。いくつかの実施形態において、耐熱性コーティングのイオン交換ガラス本体への接着力は、耐熱性コーティングの非イオン交換ガラス本体への接着力よりも強力でありうる。理論に束縛されることなく、イオン交換ガラスのいくつかの態様のうちのいずれかは、非イオン交換ガラスと比べて、結合および／または接着力を助長しると確信されている。第一に、イオン交換ガラスは、カップリング剤の安定性および／またはガラス表面へのその接着力に影響を与えうる化学的／加水分解安定性を向上させうる。非イオン交換ガラスは、典型的に高湿度および／または高温条件下で加水分解安定性が劣り、アルカリ金属は、ガラス本体からガラス表面とカップリング剤層（存在するならば）との境界面に移動し、またはさらにはカップリング剤層（存在するならば）の中に移動しうる。上述のようにアルカリ金属が移動し、ｐＨ変化が生じるならば、ガラス／カップリング剤層の境界面でのＳｉ−Ｏ−Ｓｉ結合またはカップリング剤層自体中でのＳｉ−Ｏ−Ｓｉ結合の加水分解が、カップリング剤の機械的特性またはカップリング剤のガラスへの接着力を弱めることがある。第二に、イオン交換ガラスが、強い酸化剤浴（例、亜硝酸カリウム浴等）に高温（例、４００℃〜４５０℃等）で曝され、取り出される場合、ガラス表面上の有機化学組成物は、除去され、追加の清浄をしなくてもシランカップリング剤に特によく適するようにする。例えば、非イオン交換ガラスに追加の表面の清浄処理を施し、プロセスに時間および費用を加算しなければならないことがある。
【０１３７】
例示的な一実施形態において、カップリング剤は、１つのアミン部を含む少なくとも１種のシランを含んでなり、ポリマー化学組成物は、ポリイミド化学組成物を含んでなってもよい。さて、図１０を参照すると、理論に束縛されることなく、このアミン部と、ポリイミドの前駆物質であるポリアミド酸との間の相互作用が、段階プロセスに続くと確信されている。図１０に示すように、第一工程は、ポリアミド酸のカルボキシル部とアミン部とのポリアミド酸塩の形成である。第二工程は、塩のアミド部への熱変換である。第三工程は、ポリマーのアミド結合の開裂を伴い、アミド部のイミド部へのさらなる変換である。結果は、図１０に示すように、短くなったポリマー鎖（ポリイミド鎖）の、カップリング剤のアミン部への共有イミド結合である。
【０１３８】
ガラス容器の様々な特性（つまり、摩擦係数、横圧縮強度、４点曲げ強度）は、ガラス容器がコーティングしたままの状態である（つまり、コーティングを塗布した後いかなる追加の処理も施さない）場合、または１種または複数の加工処理（例、洗浄、凍結乾燥、発熱物質除去、オートクレーブ処理等（これらに限定されない）を含む医薬品充填ラインで実施される処理と同様もしくは同一の処理）の後、測定されてもよい。
【０１３９】
発熱物質除去は、発熱因子を物質から除去するプロセスである。ガラス物品（例、医薬品パッケージ等）の発熱物質除去は、試料を高温まで一定時間加熱する熱処理を試料に施すことより、実施されることが可能である。例えば、発熱物質除去は、約２５０℃〜約３８０℃の温度まで２０分、３０分、４０分、１時間、２時間、４時間、８時間、１２時間、２４時間、４８時間、および７２時間（これに限定されない）を含む約３０秒〜約７２時間の一定期間、ガラス容器を加熱することを含んでよい。熱処理後、ガラス容器は、室温まで冷却される。医薬品業界で一般的に採用されている従来の発熱物質除去の条件の一つは、約２５０℃の温度で約３０分の熱処理である。しかしながら、より高い温度を利用するならば、熱処理時間が削減されることがあると企図される。本明細書に記載されるガラス容器は、高温に一定時間曝されてもよい。本明細書に記載される高温および時間は、ガラス容器を発熱物質除去するのに十分である場合も十分でない場合もある。しかしながら、本明細書に記載される加熱温度および時間のうちいくつかは、本明細書に記載されるガラス容器のようなガラス容器を発熱物質除去するのに十分であることを理解されたい。例えば、本明細書に記載されるように、ガラス容器は、約２６０℃、約２７０℃、約２８０℃、約２９０℃、約３００℃、約３１０℃、約３２０℃、約３３０℃、約３４０℃、約３５０℃、約３６０℃、約３７０℃、約３８０℃、約３９０℃、または約４００℃の温度まで３０分の一定期間曝されうる。
【０１４０】
本明細書で用いる、凍結乾燥の条件（つまり、冷凍乾燥）は、タンパク質を含有する液体で試料を満たした後、−１００℃で凍結した後、２０時間、−１５℃、真空下で水を昇華させるプロセスを指す。
【０１４１】
本明細書で用いる、オートクレーブ処理条件は、試料を１０分間、１００℃で水蒸気パージした後、試料を１２１℃の環境に曝して２０分の停止時間の後、１２１℃で３０分の熱処理をすることを指す。
【０１４２】
耐熱性コーティングを有するガラス容器の部分の摩擦係数（μ）は、同一のガラス組成物から成形した未コーティングのガラス容器の表面よりも小さい摩擦係数を有することがある。摩擦係数（μ）は、２表面間の摩擦の定量測定であり、第一および第二表面の機械的および化学的特性（環境条件（例、温度および湿度（これらに限定されない）だけでなく表面の粗さも含む）の関数である。本明細書で用いる、ガラス容器１００の摩擦係数の測定は、第一ガラス容器（約１６．００ｍｍ〜約１７．００ｍｍの外径を有する）の外面と第二ガラス容器の外面（第一ガラス容器と同一である）間の摩擦係数として報告され、第一ガラス容器と第二ガラス容器は、同じガラス本体および同じコーティング組成物（塗布された場合）を有し、製作前、製作中、および製作後に同じ環境に曝されている。特に本明細書に明記しない限り、摩擦係数は、本明細書に記載されるように、バイアル−オン−バイアル試験治具上での測定で、垂直荷重３０Ｎで測定した最大摩擦係数を示す。しかしながら、特定の印可荷重で最大摩擦係数を呈するガラス容器は、また、それより小さい荷重で同一もしくは良好な（つまり、同一より低い）最大摩擦係数を呈するであろうと理解されたい。例えば、ガラス容器が、５０Ｎの印可荷重下で０．５以下の最大摩擦係数を呈するならば、ガラス容器は、また、２５Ｎの印可荷重下で０．５以下の最大摩擦係数を呈するであろう。
【０１４３】
本明細書に記載される実施形態において、ガラス容器（コーティングしたガラス容器と未コーティングのガラス容器の両方）の摩擦係数は、バイアル−オン−バイアル試験治具で測定される。試験治具２００を図１１に概略的に示す。同じ装置を用いて、治具に位置付けされる２個のガラス容器間の摩擦力を測定してもよい。バイアル−オン−バイアル試験治具２００は、十字形に配置された第一クランプ２１２と第二クランプ２２２を備える。第一クランプ２１２は、第一基部２１６に取り付けられた第一固定アーム２１４を備える。第一固定アーム２１４は、第一ガラス容器２１０に属し、第一クランプ２１２に対して第一ガラス容器２１０を固定する。同様に、第二クランプ２２２は、第二基部２２６に取り付けられた第二固定アーム２２４を備える。第二固定アーム２２４は、第二ガラス容器２２０に属し、第二クランプ２２２対して第二ガラス容器を固定する。第一ガラス容器２１０の長軸と第二ガラス容器２２０の長軸が、ｘ−ｙ軸によって決定される水平面上に互いに対して約９０°の角度で位置付けされるように、第一ガラス容器２１０は、第一クランプ２１２上に位置付けされ、第二ガラス容器２２０は、第二クランプ２２２上に位置付けされる。
【０１４４】
第一ガラス容器２１０は、接触点２３０で第二ガラス容器２２０と接触して位置付けされる。垂直抗力は、ｘ−ｙ軸によって決定される水平面に対して直交する方向に加わる。垂直抗力は、固定された第一クランプ２１２上の第二クランプ２２２に加わる静重量または他の力により、印加されてもよい。例えば、重量が、第二基部２２６上に位置付けされてもよく、および第一基部２１６は、安定した表面上に置かれてもよく、このようにして、接触点２３０での第一ガラス容器２１０と第二ガラス容器２２０間の測定可能な力を誘導する。別法として、その力は、機械的装置（例、ＵＭＴ（汎用機械試験機）機等）を用いて印加されてよい。
【０１４５】
第一クランプ２１２または第二クランプ２２２を、第一ガラス容器２１０および第二ガラス容器２２０の長軸と４５°の角度である方向に、他方に対して動かしてよい。例えば、第二ガラス容器２２０がｘ−軸の方向に第一ガラス容器２１０を超えて動くように、第一クランプ２１２を固定して、第二クランプ２２２を動かしてもよい。同様の装備が、Ｔｈｅ  Ｊｏｕｒｎａｌ  ｏｆ  Ａｄｈｅｓｉｏｎ，７８：１１３−１２７，２００２において「Ｓｃｒａｔｃｈ  Ｒｅｓｉｓｔａｎｔ  Ｐｏｌｙｉｍｉｄｅ  Ｃｏａｔｉｎｇｓ  ｆｏｒ  Ａｌｕｍｉｎｏ  Ｓｉｌｉｃａｔｅ  Ｇｌａｓｓ  ｓｕｒｆａｃｅｓ」にＲ．Ｌ．Ｄｅ  Ｒｏｓａらにより記載されている。摩擦係数を測定するために、第二クランプ２２２を動かすのに必要な力並びに第一および第二ガラス容器２１０、２２０に加わる垂直抗力をロードセルを用いて測定し、摩擦力と垂直抗力の比として摩擦係数を算出する。２５℃および相対湿度５０％の環境で、治具を作動する。
【０１４６】
本明細書に記載される実施形態において、耐熱性コーティングを有するガラス容器の部分は、上述のバイアル−オン−バイアル治具を用いて決定した際に、類似のコーティングしたガラス容器に対して約０．７以下の摩擦係数を有する。他の実施形態において、摩擦係数は、約０．６以下、またはさらには約０．５以下であることがある。いくつかの実施形態において、耐熱性コーティングを有するガラス容器の部分は、約０．４以下、またはさらには約０．３以下を有する。約０．７以下の摩擦係数を有するガラス容器は、概して、摩擦損傷に対して改善された耐性を呈し、結果として改善された機械的特性を呈する。例えば、従来のガラス容器（耐熱性コーティングを施していない）は、０．７を超える摩擦係数を有することがある。
【０１４７】
本明細書に記載されるいくつかの実施形態において、耐熱性コーティングを有するガラス容器の部分の摩擦係数は、同一のガラス組成物から成形した未コーティングのガラス容器の表面の摩擦係数よりも少なくとも２０％小さい。例えば、耐熱性コーティングを有するガラス容器の部分の摩擦係数は、同一のガラス組成物から成形した未コーティングのガラス容器の表面の摩擦係数よりも少なくとも２０％小さく、少なくとも２５％小さく、少なくとも３０％小さく、少なくとも４０％小さく、またはさらには少なくとも５０％小さいこともある。
【０１４８】
いくつかの実施形態において、耐熱性コーティングを有するガラス容器の部分は、約２６０℃、約２７０℃、約２８０℃、約２９０℃、約３００℃、約３１０℃、約３２０℃、約３３０℃、約３４０℃、約３５０℃、約３６０℃、約３７０℃、約３８０℃、約３９０℃、または約４００℃の温度まで、３０分の一定期間曝した後に、約０．７以下の摩擦係数を有しうる。他の実施形態において、耐熱性コーティングを有するガラス容器の部分は、約２６０℃、約２７０℃、約２８０℃、約２９０℃、約３００℃、約３１０℃、約３２０℃、約３３０℃、約３４０℃、約３５０℃、約３６０℃、約３７０℃、約３８０℃、約３９０℃、または約４００℃の温度まで、３０分の一定期間曝された後に、約０．７以下の摩擦係数（つまり、約０．６以下、約０．５以下、約０．４以下、またはさらには約０．３以下）を有しうる。いくつかの実施形態において、耐熱性コーティングを有するガラス容器の部分の摩擦係数は、約２６０℃の温度まで３０分の一定期間曝された後に約３０％以下の増大でありうる。他の実施形態において、耐熱性コーティングを有するガラス容器の部分の摩擦係数は、約２６０℃、約２７０℃、約２８０℃、約２９０℃、約３００℃、約３１０℃、約３２０℃、約３３０℃、約３４０℃、約３５０℃、約３６０℃、約３７０℃、約３８０℃、約３９０℃、または約４００℃の温度まで、３０分の一定期間曝した後に、約３０％（つまり、約２５％、約２０％、約１５％、またはさらには約１０％）以下の増大でありうる。他の実施形態において、耐熱性コーティングを有するガラス容器の部分の摩擦係数は、約２６０℃、約２７０℃、約２８０℃、約２９０℃、約３００℃、約３１０℃、約３２０℃、約３３０℃、約３４０℃、約３５０℃、約３６０℃、約３７０℃、約３８０℃、約３９０℃、または約４００℃の温度まで、３０分の一定期間曝した後に、約０．５（つまり、約０．４５、約．０４、約０．３５、約０．３、約０．２５、約０．２、約０．１５、約０．１、またはさらには約０．５）以下の増大でありうる。いくつかの実施形態において、耐熱性コーティングを有するガラス容器の部分の摩擦係数は、約２６０℃、約２７０℃、約２８０℃、約２９０℃、約３００℃、約３１０℃、約３２０℃、約３３０℃、約３４０℃、約３５０℃、約３６０℃、約３７０℃、約３８０℃、約３９０℃、または約４００℃の温度まで、３０分の一定期間間曝した後に、全く増大しないこともある。
【０１４９】
いくつかの実施形態において、耐熱性コーティングを有するガラス容器の部分は、約７０℃の温度で１０分間水浴中に沈めた後に約０．７以下の摩擦係数を有しうる。他の実施形態において、耐熱性コーティングを有するガラス容器の部分は、約７０℃の温度で５分、１０分、２０分、３０分、４０分、５０分、またはさらには１時間間水浴中に沈めた後に約０．７以下（つまり、約０．６以下、約０．５以下、約０．４以下、またはさらには約０．３以下）の摩擦係数を有しうる。いくつかの実施形態において、耐熱性コーティングを有するガラス容器の部分の摩擦係数は、約７０℃の温度で１０分間水浴中に沈めた後に約３０％以下の増大でありうる。他の実施形態において、耐熱性コーティングを有するガラス容器の部分の摩擦係数は、約７０℃の温度で５分、１０分、２０分、３０分、４０分、５０分、またはさらには１時間間水浴中に沈めた後に、約３０％以下（つまり、約２５％、約２０％、約１５％、またはさらには約１０％）の増大をしうる。いくつかの実施形態において、耐熱性コーティングを有するガラス容器の部分の摩擦係数は約７０℃の温度で５分、１０分、２０分、３０分、４０分、５０分、またはさらには１時間間水浴中に沈めた後に全く増大しないこともある。
【０１５０】
いくつかの実施形態において、耐熱性コーティングを有するガラス容器の部分は、凍結乾燥の条件に曝した後に約０．７以下の摩擦係数を有しうる。他の実施形態において、耐熱性コーティングを有するガラス容器の部分は、凍結乾燥の条件に曝した後に約０．７以下（つまり、約０．６以下、約０．５以下、約０．４以下、またはさらには約０．３以下）の摩擦係数を有しうる。いくつかの実施形態において、耐熱性コーティングを有するガラス容器の部分の摩擦係数は、凍結乾燥の条件に曝した後に約３０％以下の増大でありうる。他の実施形態において、耐熱性コーティングを有するガラス容器の部分の摩擦係数は、凍結乾燥の条件に曝した後に約３０％以下（つまり、約２５％、約２０％、約１５％、またはさらには約１０％）まで増大しうる。いくつかの実施形態において、耐熱性コーティングを有するガラス容器の部分の摩擦係数は、凍結乾燥の条件に曝した後に全く増大しないこともある。
【０１５１】
いくつかの実施形態において、耐熱性コーティングを有するガラス容器の部分は、オートクレーブ処理条件に曝した後に、約０．７以下の摩擦係数を有しうる。他の実施形態において、耐熱性コーティングを有するガラス容器の部分は、オートクレーブ処理条件に曝した後に約０．７以下（つまり、約０．６以下、約０．５以下、約０．４以下、またはさらには約０．３以下）の摩擦係数を有しうる。いくつかの実施形態において、耐熱性コーティングを有するガラス容器の部分の摩擦係数は、オートクレーブ処理条件に曝した後に約３０％以下の増大でありうる。他の実施形態において、耐熱性コーティングを有するガラス容器の部分の摩擦係数は、オートクレーブ処理条件に曝した後に約３０％以下（つまり、約２５％、約２０％、約１５％、またはさらには約１０％）まで増大しうる。いくつかの実施形態において、耐熱性コーティングを有するコーティングしたガラス容器の部分の摩擦係数は、オートクレーブ処理条件に曝した後に全く増大しないこともある。
【０１５２】
本明細書に記載されるガラス容器は、横圧縮強度を有する。図１を参照すると、横圧縮強度は、本明細書に記載されるように、ガラス容器の長軸に平行に配向される２つの並行した圧盤の間に水平にガラス容器１００を位置付けすることにより、測定される。次に、圧盤でガラス容器１００に機械的荷重をガラス容器の長軸と垂直の方向に印加する。バイアル圧縮の荷重速度は、０．５インチ／分（１．２７ｃｍ／分）であり、圧盤が０．５インチ／分（１．２７ｃｍ／分）の速度で互いに向かって動くことを意味する。２５℃および相対湿度５０％で横圧縮強度を測定する。選択される垂直圧縮荷重での破損確率として、横圧縮強度の測定値を付与できる。本明細書で用いるように、破損は、ガラス容器が試料の少なくとも５０％において横圧縮下で破裂する場合に生じる。いくつかの実施形態において、コーティングしたガラス容器は、未コーティングのバイアルよりも少なくとも１０％、２０％、または３０％大きい横圧縮強度を有しうる。
【０１５３】
さて、図１および図１１を参照すると、横圧縮強度の測定はまた、摩耗したガラス容器上で実施されてもよい。具体的には、試験治具２００の作動は、コーティングしたガラス容器の外面１２２上に損傷（例、コーティングしたガラス容器１００の強度を弱める表面の引っ掻き傷または摩耗等）を生じることがある。次に、ガラス容器に上述の横圧縮手順を施し、２つの圧盤の間に圧盤に平行に、外側に引っ掻き傷が向くように容器を置く。引っ掻き傷は、バイアル−オン−バイアル治具によって加わる選択される垂直圧力および引っ掻き傷の長さにより、特徴付けられることができる。特に明記しない限り、横圧縮手順に対して摩耗したガラス容器の引っ掻き傷は、３０Ｎの垂直荷重により生じた長さ２０ｍｍの引っ掻き傷により、特徴付けられる。
【０１５４】
熱処理後の横圧縮強度に関してコーティングしたガラス容器を評価することができる。熱処理は、約２６０℃、約２７０℃、約２８０℃、約２９０℃、約３００℃、約３１０℃、約３２０℃、約３３０℃、約３４０℃、約３５０℃、約３６０℃、約３７０℃、約３８０℃、約３９０℃、または約４００℃の温度まで、３０分間曝されてもよい。いくつかの実施形態において、コーティングしたガラス容器の横圧縮強度は、上述のように熱処理に曝され、次に上述のように摩耗された後に、約２０％、３０％、またはさらには４０％以下の低下である。一実施形態において、コーティングしたガラス容器の横圧縮強度は、約２６０℃、約２７０℃、約２８０℃、約２９０℃、約３００℃、約３１０℃、約３２０℃、約３３０℃、約３４０℃、約３５０℃、約３６０℃、約３７０℃、約３８０℃、約３９０℃、または約４００℃の温度まで３０分間熱処理に曝され、次に摩耗された後に、約２０％以下の低下である。
【０１５５】
本明細書に記載されるコーティングしたガラス容器は、少なくとも２６０℃の温度まで３０分間加熱した後に、熱的に安定でありうる。本明細書で用いる句「熱的に安定」は、ガラス容器に塗布した耐熱性コーティングが、高温に曝された後にほぼ非損傷でガラス容器の表面上に残っていることを意味し、つまり、暴露後に、コーティングしたガラス容器の機械的特性（具体的には、摩擦係数および横圧縮強度）が、たとえあったとしても、最小限に影響を受けるだけである。これは、耐熱性コーティングが、高温に曝された後もガラス表面に密着したままであり、ガラス容器を機械的攻撃（例、摩耗、衝撃）等から保護し続けることを示唆する。
【０１５６】
本明細書に記載される実施形態において、コーティングしたガラス物品が、特定の温度まで加熱し特定の時間その温度を維持して保った後に、摩擦係数の標準および横圧縮強度の標準の両方を満たすならば、コーティングしたガラス容器は、熱的に安定であるとみなされる。摩擦係数の標準が満たされるかどうか決定するために、未処理の状態（つまり熱暴露する前）において、図１１に示す試験治具と３０Ｎの印可荷重を用いて、コーティングした第一ガラス容器の摩擦係数を決定する。コーティングした第二ガラス容器（つまり、コーティングした第一ガラス容器と同一のガラス組成物および同一のコーティング組成物を有するガラス容器）を規定条件下で熱的に暴露し、室温まで冷却する。その後、図１１に示す試験治具を用いて第二ガラス容器の摩擦係数を決定し、コーティングしたガラス容器を３０Ｎの印可荷重で摩耗し、結果として摩耗域（つまり、「引っ掻き傷」）はおよそ２０ｍｍの長さを有する。コーティングした第二ガラス容器の摩擦係数が０．７未満であり、かつ摩耗域において第二ガラス容器のガラス表面に識別可能な損傷が全くないならば、その時点で摩擦係数の標準は、耐熱性コーティングの熱安定性を決定する目的に適っている。本明細書で用いる用語「識別可能な損傷」は、ＬＥＤもしくはハロゲン光源を伴ってＮｏｍａｒｓｋｉまたは微分干渉分光顕微鏡（ＤＩＣ）を倍率１００Ｘで用いて観察した際に、ガラス容器の摩耗域におけるガラス表面が、摩耗域の長さ０．５ｃｍ当たり６つ未満のガラスの浅割れを含むことを意味する。ガラスの浅割れまたはガラスの浅割れ目の標準定義は、Ｇ．Ｄ．Ｑｕｉｎｎ「ＮＩＳＴ  Ｒｅｃｏｍｍｅｎｄｅｄ  Ｐｒａｃｔｉｃｅ  Ｇｕｉｄｅ：Ｆｒａｃｔｏｇｒａｐｈｙ  ｏｆ  Ｃｅｒａｍｉｃｓ  ａｎｄ  Ｇｌａｓｓｅｓ」ＮＩＳＴ特別報告９６０−１７（２００６）に記載されている。
【０１５７】
横圧縮強度の標準が満たされているかどうかを決定するために、図１１に示す試験治具において３０Ｎの荷重下でコーティングした第一ガラス容器を摩耗して、２０ｍｍの引っ掻き傷を形成する。次に、本明細書に記載されるように、コーティングした第一ガラス容器に横圧縮試験を施し、コーティングした第一ガラス容器の残留強度を決定する。コーティングした第二ガラス容器（つまり、コーティングした第一ガラス容器と同一のガラス組成物および同一のコーティング組成物を有するガラス容器）を規定条件下で熱的に暴露し、室温まで冷却する。その後、図１１に示す試験治具において３０Ｎの荷重下でコーティングした第二ガラス容器を摩耗する。本明細書に記載されるように、次に、コーティングした第二ガラス容器に横圧縮試験を施し、コーティングした第二ガラス容器の残留強度を決定する。コーティングした第二ガラス容器の残留強度が、コーティングした第一ガラス容器に対して約２０％以下の低下であるならば、その時点で、横圧縮強度の標準が、耐熱性コーティングの熱安定性を決定する目的に対して、達成される。
【０１５８】
本明細書に記載される実施形態において、コーティングしたガラス容器を少なくとも約２６０℃の温度まで約３０分の一定期間、曝した後に、摩擦係数の標準および横圧縮強度の標準が満されるならば、コーティングしたガラス容器は、熱的に安定であるとみなされる（つまり、コーティングしたガラス容器は、少なくとも約２６０℃の温度で約３０分の一定期間、熱的に安定である）。熱安定性を約２６０℃から約４００℃までの温度で同様に評価してよい。例えば、いくつかの実施形態において、その標準が、少なくとも約２７０℃またはさらには約２８０℃の温度で約３０分の一定期間満たされるならば、コーティングしたガラス容器は、熱的に安定であるとみなされるであろう。さらに他の実施形態において、その標準が、少なくとも約２９０℃またはさらには約３００℃の温度で約３０分の一定期間満たされるならば、コーティングしたガラス容器は、熱的に安定であるとみなされるであろう。さらなる実施形態において、その標準が、少なくとも約３１０℃またはさらには約３２０℃の温度で約３０分の一定期間満たされるならば、コーティングしたガラス容器は、熱的に安定であるとみなされるであろう。さらに他の実施形態において、その標準が、少なくとも約３３０℃またはさらには約３４０℃の温度で約３０分の一定期間満たされるならば、コーティングしたガラス容器は、熱的に安定であるとみなされるであろう。尚他の実施形態において、その標準が、少なくとも約３５０℃またはさらには約３６０℃の温度で約３０分の一定期間満たされるならば、コーティングしたガラス容器は、熱的に安定であるとみなされるであろう。他のいくつかの実施形態において、その標準が、少なくとも約３７０℃またはさらには約３８０℃の温度で約３０分の一定期間満たされるならば、コーティングしたガラス容器は、熱的に安定であるとみなされるであろう。さらに他の実施形態において、その標準が、少なくとも約３９０℃またはさらには約４００℃の温度で約３０分の一定期間満たされるならば、コーティングしたガラス容器は、熱的に安定であるとみなされるであろう。
【０１５９】
本明細書に開示したコーティングしたガラス容器はまた、ある温度範囲にわたって熱的に安定でありうる。それは、各温度での摩擦係数の標準および横圧縮強度の標準にその範囲において達成することにより、コーティングしたガラス容器が熱的に安定であることを意味する。例えば、本明細書に記載される実施形態において、コーティングしたガラス容器は、少なくとも約２６０℃から約４００℃以下の温度まで熱的に安定でありうる。いくつかの実施形態において、コーティングしたガラス容器は、少なくとも約２６０℃〜約３５０℃の範囲で熱的に安定でありうる。他のいくつかの実施形態において、コーティングしたガラス容器は、少なくとも約２８０℃から約３５０℃以下の温度まで熱的に安定でありうる。さらに他の実施形態において、コーティングしたガラス容器は、少なくとも約２９０℃〜約３４０℃で熱的に安定でありうる。別の一実施形態において、コーティングしたガラス容器は、約３００℃〜約３８０℃の温度範囲で熱的に安定でありうる。別の一実施形態において、コーティングしたガラス容器は、約３２０℃〜約３６０℃の温度範囲で熱的に安定でありうる。
【０１６０】
本明細書に記載されるコーティングしたガラス容器は、４点曲げ強度を有する。ガラス容器の４点曲げ強度を測定するために、コーティングしたガラス容器１００の前駆物質であるガラス管を測定に利用する。ガラス管は、ガラス容器と同じ直径を有するが、ガラス容器の底部もガラス容器口部も含まない（つまり、管をガラス容器に成形する前）。次に、ガラス管に４点曲げ応力試験を施し、機械的破損を誘導する。外側の接触部材を９インチ（２２．８６ｃｍ）間隔をあけ内側の接触部材を３インチ（７．６２ｃｍ）間隔をあけ荷重速度１０ｍｍ／分、相対湿度５０％で試験を実施する。
【０１６１】
４点曲げ応力の測定もまたコーティングし摩耗した管で実施してよい。試験治具２００の作動により、摩耗したバイアルの横圧縮強度の測定において記載したように、管の表面上に摩耗（例、管の強度を弱める表面の引っ掻き傷等）が生じることがある。次に、ガラス管に４点曲げ応力試験を施し、機械的破損を誘導する。外側のプローブを９インチ（２２．８６ｃｍ）間隔をあけ、内側の接触部材を３インチ（７．６２ｃｍ）間隔をあけて用い、荷重速度１０ｍｍ／分で、２５℃、相対湿度５０％で試験を実施し、同時に試験中に引っ掻き傷が張力下に置かれるように管を位置付けする。
【０１６２】
いくつかの実施形態において、摩耗後の耐熱性コーティングを有するガラス管の４点曲げ強度は、同一条件下で摩耗した未コーティングのガラス管の機械的強度よりも平均で少なくとも１０％、２０％、またはさらには５０％高い。
【０１６３】
いくつかの実施形態において、コーティングしたガラス容器１００を同一のガラス容器によって３０Ｎの垂直抗力で摩耗した後、コーティングしたガラス容器１００の摩耗域の摩擦係数は、同じ地点での同一のガラス容器による３０Ｎの垂直抗力での別の摩耗の後に、約２０％以下の増大であるか、或いは全く増加しない。他の実施形態において、同一のガラス容器によって３０Ｎの垂直抗力でコーティングしたガラス容器１００を摩耗した後、コーティングしたガラス容器１００の摩耗域の摩擦係数は、同じ地点での同一のガラス容器による３０Ｎの垂直抗力での別の摩耗の後に、約１５％またはさらには１０％以下の増大であるか、或いは全く増加しない。しかしながら、コーティングしたガラス容器１００の全ての実施形態がこのような特性を表す必要はない。
【０１６４】
質量損失は、コーティングしたガラス容器１００の測定可能な特性を示し、質量損失は、コーティングしたガラス容器が、選択された一定期間の時間、選択された高温まで曝される際に、コーティングしたガラス容器１００から発散される揮発性物質の量に関係する。質量損失は、一般的に、熱暴露に起因するコーティングの機械的劣化を示唆する。コーティングしたガラス容器のガラス本体は、報告される温度で測定可能な質量損失を示さないので、質量損失試験は、本明細書に詳細に記載されるように、ガラス容器に塗布される耐熱性コーティングだけに関して質量損失データを付与する。複数の要素が質量損失に影響を与えることがある。例えば、コーティングから除去されることができる有機材料の量は、質量損失に影響しうる。ポリマー中の炭素主鎖および側鎖の分解は、結果として理論上１００％コーティングの剥離となるであろう。有機金属ポリマー材料は、通常それらの全有機成分を失うが、無機成分は残っている。このように、完全に理論上の酸化に基づいてコーティングのどのくらいが有機であるかおよび無機であるか（例えば、コーティング中のシリカ％）に基づいて、質量損失の結果を正規化する。
【０１６５】
質量損失を決定するために、コーティングした試料（例、コーティングしたガラスバイアル等）を最初に１５０℃まで加熱し、この温度で３０分保持し、コーティングを乾燥させ、コーティングからＨ２Ｏを効果的に取り除く。次に、酸化性環境（例、大気）中１０℃／分の上昇率で１５０℃から３５０℃まで試料を加熱する。質量損失を決定する目的のため、１５０℃〜３５０℃から収集したデータのみを考察する。いくつかの実施形態において、耐熱性コーティングは、１０℃／分の上昇率で１５０℃の温度から３５０℃まで加熱した場合、その質量の約５％未満の質量損失を有する。他の実施形態において、耐熱性コーティングは、１０℃／分の上昇率で１５０℃の温度から３５０℃まで加熱した場合、その質量の約３％未満またはさらには約２％未満の質量損失を有する。他のいくつかの実施形態において、耐熱性コーティングは、１０℃／分の上昇率で１５０℃の温度から３５０℃まで加熱した場合、その質量の約１．５％未満の質量損失を有する。他のいくつかの実施形態において、耐熱性コーティングは、約１０℃／分の上昇率で１５０℃の温度から３５０℃まで加熱した場合、その質量を殆ど損失しない。
【０１６６】
質量損失の結果は、本明細書に記載されるように、コーティングしたガラス容器の重量を熱処理前と熱処理後で比較する手順（例、１５０℃から３５０℃まで１０℃／分の温度上昇等）に基づく。熱処理前と熱処理後のバイアルの重量の差が、コーティングの重量損失であり、それにより、コーティングの重量損失パーセントとして標準化されることができ、未コーティングのガラス容器を、処理前のコーティングしたガラス容器と重量を比較することにより、熱処理前のコーティングの重量（容器のガラス本体を含まない予備の加熱工程後の重量）がわかる。別法として、全有機炭素検査または他の類似の手段により、コーティングの総質量を決定してもよい。
【０１６７】
ガス放出は、コーティングしたガラス容器を選択した高温に、選択した一定の時間、曝す際に、コーティングしたガラス容器１００から発散した揮発性物質の量に関係する、コーティングしたガラス容器１００の測定可能な特性を指す。高温に一定の時間曝す間に、コーティングを有するガラス容器の表面積当たりの発散する揮発性物質の重量によって、ガス放出の測定を量として本明細書に報告する。コーティングしたガラス容器のガラス本体は、ガス放出が報告される温度で測定可能なガス放出を示さないので、ガス放出試験は、上に詳細に記載するように、実質的に、ガラス容器に塗布される低摩擦コーティングのみのガス放出データを付与する。ガス放出結果は、図１２に示される装置４００のガラス試料室４０２にコーティングしたガラス容器１００を置く手順に基づく。各試料が流れる前に、空の試料室のバックグランド試料を捕集する。窯炉４０４を３５０℃まで加熱し、その温度を１時間保ち、試料室のバックグランド試料を捕集する間、ロトメーター４０６により測定した一定の１００ｍｌ／分の空気パージ下に試料室を保持する。その後、コーティングしたガラス容器１００を試料室４０２内に置き、試料室を一定の１００ｍｌ／分の空気パージ下に保ち、高温まで加熱し、一定時間、温度を保持して、コーティングしたガラス容器１００から試料を捕集する。ガラス試料室４０２は、Ｐｙｒｅｘ（登録商標）製で、分析の最大温度を６００℃に制限する。Ｃａｒｂｏｔｒａｐ３００吸着トラップ４０８を試料室の排出口に取り付けて、生成する揮発性種が試料から放出され、空気パージガス４１０により吸収性樹脂（揮発性種が吸収される）の上を掃引する際に、揮発性種を吸収する。次に、吸収性樹脂をＨｅｗｌｅｔｔ  Ｐａｃｋａｒｄ  ５８９０  Ｓｅｒｉｅｓ  ＩＩガスクロマトグラフ／Ｈｅｗｌｅｔｔ  Ｐａｃｋａｒｄ  ５９８９  ＭＳエンジンに直接連結されたＧｅｒｓｔｅｌ  Ｔｈｅｒｍａｌ  Ｄｅｓｏｒｐｔｉｏｎユニット内に直接配置する。ガス放出種を３５０℃で吸着性樹脂から熱脱着し、非極性ガスクロマトグラフィーカラム（ＤＢ−５ＭＳ）のヘッドで極低温に焦点を合わせる。揮発性物質および準揮発性有機種の分離および精製を提供するように、ガスクロマトグラフ内の温度を１０℃／分の割合で最終温度３２５℃まで上昇させる。分離のメカニズムは、種々の有機種の蒸発熱に、結果として本質的に沸点または蒸留クロマトグラムに基づいて実証されている。分離の後、従来の電子衝撃イオン化質量分析プロトコルにより、精製した化学種を分析する。標準化条件で作動し、結果としてのマススペクトルを既存のマススペクトルライブラリーと比較してもよい。
【０１６８】
いくつかの実施形態において、本明細書に記載されるコーティングしたガラス容器は、約２５０℃、約２７５℃、約３００℃、約３２０℃、約３６０℃、またはさらには約４００℃の高温まで約１５分、約３０分、約４５分、または約１時間の一定期間曝される間、約５４．６ｎｇ／ｃｍ２以下、約２７．３ｎｇ／ｃｍ２以下またはさらには約５．５ｎｇ／ｃｍ２以下のガス放出を呈する。さらに、コーティングしたガラス容器は、特定の温度範囲において熱的に安定であり、それは、コーティングした容器が特定の範囲内の全ての温度で上述のように特定のガス放出を呈することを意味する。ガス放出測定の前、コーティングしたガラス容器は、コーティングしたままの状態（つまり、耐熱性コーティングを塗布した直後）、または発熱物質除去、凍結乾燥、もしくはオートクレーブ処理のいずれか１つを施した後であってよい。いくつかの実施形態において、コーティングしたガラス容器１００は、殆どガス放出を示さないこともある。
【０１６９】
いくつかの実施形態において、ガス放出データを用いて、耐熱性コーティングの質量損失を決定してよい。コーティング厚（ＳＥＭ画像または他の方法により決定）、耐熱性コーティングの密度、およびコーティングの表面積により、熱処理前のコーティングの質量を決定することができる。その後、コーティングしたガラス容器にガス放出手順を施し、熱処理前の質量に対するガス放出において追い出される質量の比を見出すことにより、質量損失を決定することができる。
【０１７０】
図１３を参照すると、４００〜７００ｎｍの波長の範囲内で分光光度計を用いて容器の光透過度を測定することにより、コーティングした容器の透明性と色を評価しうる。ビームが耐熱性コーティングを２度（最初に容器に入る際とその後容器を出る際）通過するように、光ビームを容器壁に対して垂直に向けて、測定を実施する。いくつかの実施形態において、コーティングしたガラス容器を通しての光透過度は、約４００ｎｍ〜約７００ｎｍの波長に対して、未コーティングのガラス容器を通しての光透過度の約５５％以上であってよい。本明細書に記載されるように、本明細書に記載される熱処理のように熱処理の前または熱処理後に光透過度を測定することができる。例えば、約４００ｎｍ〜約７００ｎｍの各波長に対して、光透過度は、未コーティングのガラス容器を通しての光透過度の約５５％以上であってよい。他の実施形態において、コーティングしたガラス容器を通しての光透過度は、約４００ｎｍ〜約７００ｎｍの各波長に対して、未コーティングのガラス容器を通しての光透過度の約５５％、約６０％、約６５％、約７０％、約７５％、約８０％、またはさらには約９０％以上である。
【０１７１】
本明細書に記載されるように、光透過度を環境処理（例、本明細書に記載される熱処理等）の前、または環境処理の後に測定できる。例えば、約２６０℃、約２７０℃、約２８０℃、約２９０℃、約３００℃、約３１０℃、約３２０℃、約３３０℃、約３４０℃、約３５０℃、約３６０℃、約３７０℃、約３８０℃、約３９０℃、もしくは約４００℃、３０分の一定時間の熱処理後に、または凍結乾燥の条件に曝した後に、或いはオートクレーブ処理条件に曝した後に、コーティングしたガラス容器を通しての光透過度は、約４００ｎｍ〜約７００ｎｍの各波長に対して、未コーティングのガラス容器を通しての光透過度の約５５％、約６０％、約６５％、約７０％、約７５％、約８０％、またはさらには約９０％以上である。
【０１７２】
いくつかの実施形態において、コーティングしたガラス容器１００は、いずれの角度で検査しても無色透明と裸眼で認識されうる。他のいくつかの実施形態において、耐熱性コーティング１２０が、Ａｌｄｒｉｃｈから市販されているポリ（ピロメリト酸二無水物−ｃｏ−４，４’−オキシジアニリン）アミド酸から形成されるポリイミドを含むような場合、耐熱性コーティング１２０は、認識できる色合いを有することがある。
【０１７３】
いくつかの実施形態において、コーティングしたガラス容器１００は、接着ラベルを受け入れることが可能である耐熱性コーティング１２０を有する。それは、コーティングしたガラス容器１００は、接着ラベルがしっかりと貼着されるように、コーティングした表面上に接着ラベルを受け入れうることである。しかしながら、接着ラベルの貼着力は、本明細書に記載されるコーティングしたガラス容器１００の全ての実施形態に対する必要条件ではない。
【実施例】
【０１７４】
本明細書に記載されるガラス容器の実施形態は、以下の実施例によりさらに明確にされるであろう。
【０１７５】
実施例１
６種の例示的な本発明のガラス組成物（組成物Ａ−Ｆ）を調製した。例示的なガラス組成物各々の特定の組成を以下の表２に報告する。例示的なガラス組成物各々の多数の試料を作製した。各組成物１セットの試料を１００％ＫＮＯ３の溶融塩浴中で４５０℃の温度で少なくとも５時間イオン交換して、試料の表面に圧縮層を誘導した。圧縮層は、少なくとも５００ＭＰａの表面圧縮応力と少なくとも４５μｍの層深さを有した。
【０１７６】
次に、上述のＤＩＮ１２１１６規格、ＩＳＯ６９５規格、およびＩＳＯ７２０規格を用いて、例示的なガラス組成物各々の化学的耐久性を決定した。具体的には、例示的なガラス組成物各々の非イオン交換の試験試料をＤＩＮ１２１１６規格、ＩＳＯ６９５規格、またはＩＳＯ７２０規格のうちの１つに準拠して試験を施し、試験試料各々の耐酸性、耐塩基性または耐加水分解性を決定した。ＩＳＯ７２０規格に準拠して、各々例示的な組成物のイオン交換した試料の耐加水分解性を決定した。イオン交換した試料の耐加水分解性を決定するために、ＩＳＯ７２０規格において必要とされる粒度までガラスを破砕し、１００％ＫＮＯ３の溶融塩浴において４５０℃の温度で少なくとも５時間イオン交換して、個々のガラス粒子に圧縮応力層を誘導した後、ＩＳＯ７２０規格に準拠して試験した。試験した全ての試料の平均結果を下の表２に報告する。
【０１７７】
表２に示すように、例示的なガラス組成物Ａ−Ｆの全てが、ＤＩＮ１２１１６規格に準拠して試験した後、５ｍｇ／ｄｍ２未満かつ１ｍｇ／ｄｍ２超のガラス質量損失を実証し、例示的なガラス組成物Ｅは、１．２ｍｇ／ｄｍ２で最も小さい質量損失を有した。従って、例示的なガラス組成物の各々は、ＤＩＮ１２１１６規格の少なくともクラスＳ３に分類され、例示的なガラス組成物Ｅは、クラスＳ２に分類された。これらの試験結果に基づいて、ガラス試料の耐酸性は、ＳｉＯ２の含有量の増加に伴って改善したことを確信する。
【０１７８】
さらに、例示的なガラス組成物Ａ−Ｆの全てが、ＩＳＯ６９５規格に準拠して試験した後、８０ｍｇ／ｄｍ２未満のガラス質量損失を実証し、例示的なガラス組成物Ａは、６０ｍｇ／ｄｍ２で最も小さい質量損失を有した。従って、例示的なガラス組成物の各々は、ＩＳＯ６９５規格の少なくともクラスＡ２に分類され、例示的なガラス組成物Ａ、Ｂ、ＤおよびＦは、クラスＡ１に分類された。一般に、シリカ含有量が多い組成物ほど、低い耐塩基性を示し、アルカリ／アルカリ土類の含有量が多い組成物ほど、大きい耐塩基性を示す。
【０１７９】
表２は、さらに、例示的なガラス組成物Ａ−Ｆ全ての非イオン交換の試験試料が、ＩＳＯ７２０に準拠して試験した後、少なくともＴｙｐｅ  ＨＧＡ２の耐加水分解性を実証し、例示的なガラス組成物Ｃ−Ｆが、Ｔｙｐｅ  ＨＧＡ１の耐加水分解性を有することを示す。例示的なガラス組成物Ｃ−Ｆの耐加水分解性は、例示的なガラス組成物ＡおよびＢと比較してＳｉＯ２の量が多いことと、ガラス組成物中のＮａ２Ｏの量が少ないことに起因すると確信される。
【０１８０】
さらに、例示的なガラス組成物Ｂ−Ｆのイオン交換した試験試料は、ＩＳＯ７２０規格に準拠して試験した後、同じ例示的なガラス組成物の非イオン交換の試験試料よりも、ガラスのグラム当たりの抽出するＮａ２Ｏの量が少ないことを実証する。
【０１８１】
【表２】
2020100551.tif 000004
【０１８２】
実施例２
３種の例示的な本発明のガラス組成物（組成物Ｇ−Ｉ）と３種の比較ガラス組成物（組成物１−３）を調製した。アルミナに対するアルカリ酸化物の比（つまり、Ｙ：Ｘ）を、結果として生成するガラス溶融物およびガラスの様々な特性におけるこの比率の効果を評価するために、各々の組成物で変えた。例示的な本発明のガラス組成物および比較のガラス組成物の各々の特定の組成を表３に報告する。ガラス組成物の各々から形成した溶融物の歪み点、徐冷点、および軟化点を決定し、表３に報告する。さらに、結果として生じるガラスの熱膨張係数（ＣＴＥ）、密度、および応力光学係数（ＳＯＣ）も決定し、表３に報告する。１００％ＫＮＯ３の溶融塩浴における４５０℃で５時間のイオン交換の前とイオン交換の後の両方に、ＩＳＯ７２０規格に準拠して、各々の例示的な本発明のガラス組成物および各々の比較のガラス組成物から成形したガラス試料の耐加水分解性を決定した。イオン交換したこれらの試料に関して、基本応力計（ＦＳＭ）機器を用い、測定した応力光学係数（ＳＯＣ）に基づいた圧縮応力値で、圧縮応力を決定した。ＦＳＭ機器は、複屈折ガラス表面の中と外で光を連結する。次に測定した複屈折を、材料定数、応力係数または光弾性係数（ＳＯＣまたはＰＥＣ）を介して応力に関連付け、最大表面圧縮応力（ＣＳ）と交換した層深さ（ＤＯＬ）の２つのパラメーターを得る。ガラス中のアルカリイオンの拡散率および時間平方根当たりの応力の変化も決定した。関係式：ＤＯＬ＝約１．４＊ｓｑｒｔ（４＊Ｄ＊ｔ）に基づいて、測定した層深さ（ＤＯＬ）とイオン交換時間（ｔ）からガラスの拡散率（Ｄ）を算出した。アレニウスの式に従って、拡散率は、温度と共に増大するので、それを特定の温度で報告する。
【０１８３】
【表３】
2020100551.tif 000005
【０１８４】
表３におけるデータは、アルミナに対するアルカリの比Ｙ：Ｘが、イオン交換強化を通して獲得可能な溶融挙動、耐加水分解性、および圧縮応力に影響を与えることを示唆する。特に、図１４は、表３のガラス組成物に関してＹ：Ｘの比の関数として歪み点、徐冷点、および軟化点をグラフに表す。図１４は、Ｙ：Ｘの比が０．９より小さくなると、ガラスの歪み点、徐冷点、および軟化点が急速に増大することを実証する。従って、容易に溶融できて成形できるガラスを得るために、Ｙ：Ｘの比は、０．９以上またはさらには１以上であるのが望ましい。
【０１８５】
さらに、表３におけるデータは、ガラス組成物の拡散率は、概してＹ：Ｘの比と共に減少していることを示唆する。従って、プロセス時間（およびコスト）を削減するために迅速にイオン交換できるガラスを実現するように、Ｙ：Ｘの比は、０．９以上またはさらには１以上であるのが望ましい。
【０１８６】
さらに、図１５は、所与のイオン交換時間およびイオン交換温度に関して、Ｙ：Ｘの比が、約０．９以上、またはさらには約１以上、かつ約２以下、具体的には、約１．３以上かつ約２．０以下である場合に、最大圧縮応力を得ることを示唆する。従って、ガラスの耐荷重強度における最大の改善は、Ｙ：Ｘの比が約１より大きくかつ約２以下である場合に得られることができる。イオン交換によって実現できる最大応力は、応力変化率（つまり、測定圧縮応力をイオン交換時間の平方根で除する）によって示されるように、イオン交換の所要時間の増加と共に減少することが概して理解される。図１５は、Ｙ：Ｘの比が減少するにつれて、応力変化率が低減することを概して示す。
【０１８７】
図１６は、Ｙ：Ｘの比（ｘ−軸）の関数として耐加水分解性（ｙ−軸）をグラフで表す。図１６に示すように、ガラスの耐加水分解性は、Ｙ：Ｘの比が減少するにつれて概して改善される。
【０１８８】
前述に基づいて、ガラス中のＹ：Ｘの比を約０．９以上またはさらには約１以上から約２以下までに維持することにより、良好な溶融挙動、優れたイオン交換性能、および優れた耐加水分解性を有するガラスを実現することができることを理解されたい。
【０１８９】
実施例３
３種の例示的な本発明のガラス組成物（組成物Ｊ−Ｌ）と３種の比較のガラス組成物（組成物４−６）を調製した。ガラス組成物中のＭｇＯおよびＣａＯの濃度を変えて、ＭｇＯに富んだ組成物（つまり、組成物Ｊ−Ｌおよび４）とＣａＯに富む組成物（つまり、組成物５−６）の両方を生成した。ガラス組成物が（ＣａＯ／（ＣａＯ＋ＭｇＯ））の比に対して異なる値を有するようにＭｇＯおよびＣａＯの相対量も変えた。例示的な本発明のガラス組成物および比較のガラス組成物の各々の特定の組成を下の表４に報告する。実施例２に関して上述のように、各組成物の特性を決定した。
【０１９０】
【表４】
2020100551.tif 000006
【０１９１】
図１７は、表４に列挙した組成物の拡散率Ｄを（ＣａＯ／（ＣａＯ＋ＭｇＯ））の比の関数としてグラフで表す。具体的には、図１７は、（ＣａＯ／（ＣａＯ＋ＭｇＯ））の比が増大するにつれて、結果として生成するガラス中のアルカリイオンの拡散率が低下し、それによりガラスのイオン交換性能を低減させることを示唆する。表４のデータおよび図１８は、この傾向を支持する。図１８は、（ＣａＯ／（ＣａＯ＋ＭｇＯ））の比の関数として最大圧縮応力および応力変化率（ｙー軸）をグラフで表す。図１８は、（ＣａＯ／（ＣａＯ＋ＭｇＯ））の比が増大するにつれて、最大の獲得可能な圧縮応力が、所与のイオン交換温度およびイオン交換時間に関して、減少することを示唆する。図１８はまた、（ＣａＯ／（ＣａＯ＋ＭｇＯ））の比が増大するにつれて、応力変化率が増大する（つまり、さらに芳しくなく望ましくないこととなる）ことを示唆する。
【０１９２】
従って、表４のデータならびに図１７および１８に基づいて、（ＣａＯ／（ＣａＯ＋ＭｇＯ））の比を最小限に抑えることにより、拡散率がさらに高いガラスを生成することができることを理解されたい。（ＣａＯ／（ＣａＯ＋ＭｇＯ））の比が、約０．５未満である場合に、適切な拡散率を有するガラスを生成できると確認されてきた。（ＣａＯ／（ＣａＯ＋ＭｇＯ））の比が約０．５未満である場合のガラスの拡散率値は、所与の圧縮応力および層深さを実現するのに必要とされるイオン交換プロセス時間を削減する。別法として、（ＣａＯ／（ＣａＯ＋ＭｇＯ））の比に起因するより高い拡散率を有するガラスを用いて、所与のイオン交換温度およびイオン交換時間で、より大きい圧縮応力および層深さを実現してもよい。
【０１９３】
さらに、表４のデータは、ＭｇＯ濃度を増大させることにより（ＣａＯ／（ＣａＯ＋ＭｇＯ））の比を低減させることが、ＩＳＯ７２０規格により測定される、加水分解劣化に対するガラスの耐性を概して改善することも示唆する。
【０１９４】
実施例４
３種の例示的な本発明のガラス組成物（組成物Ｍ−Ｏ）と３種の比較のガラス組成物（組成物７−９）を調製した。その結果生成するガラスが、Ｂ２Ｏ３／（Ｒ２Ｏ−Ａｌ２Ｏ３）の比に対して異なる値を有するように、ガラス組成物中のＢ２Ｏ３の濃度を０モル％〜約４．６モル％の間で変えた。例示的な本発明のガラス組成物および比較のガラス組成物の各々の特定の組成を下の表５に報告する。実施例２および３に関して上述のように、各ガラス組成物の特性を決定した。
【０１９５】
【表５】
2020100551.tif 000007
【０１９６】
図１９は、表５のガラス組成物に関してＢ２Ｏ３／（Ｒ２Ｏ−Ａｌ２Ｏ３）の比（ｘ−軸）の関数として、表５におけるガラス組成物の拡散率Ｄ（ｙ−軸）をグラフで表す。図１９に示すように、Ｂ２Ｏ３／（Ｒ２Ｏ−Ａｌ２Ｏ３）の比が増大するにつれて、ガラス中のアルカリイオンの拡散率は、概して減少する。
【０１９７】
図２０は、表５のガラス組成物に関してＢ２Ｏ３／（Ｒ２Ｏ−Ａｌ２Ｏ３）の比（ｘ−軸）の関数として、ＩＳＯ７２０規格に準拠した耐加水分解性（ｙ−軸）をグラフで表す。図２０に示すように、Ｂ２Ｏ３／（Ｒ２Ｏ−Ａｌ２Ｏ３）の比が増大するにつれて、ガラス組成物の耐加水分解性は、概して改善される。
【０１９８】
図１９および２０に基づいて、Ｂ２Ｏ３／（Ｒ２Ｏ−Ａｌ２Ｏ３）の比を最小限に抑えることにより、ガラス中のアルカリイオンの拡散率を改善し、それによりガラスのイオン交換特性を改善することを理解されたい。さらに、Ｂ２Ｏ３／（Ｒ２Ｏ−Ａｌ２Ｏ３）の比を増大させることにより、加水分解劣化に対するガラスの耐性も概して改善される。加えて、酸性溶液中での劣化に対するガラスの耐性（ＤＩＮ１２１１６規格により測定）が、Ｂ２Ｏ３の濃度が減少するとともに概して改善されることが判明されている。従って、Ｂ２Ｏ３／（Ｒ２Ｏ−Ａｌ２Ｏ３）の比を約０．３以下までに維持することにより、改善されたイオン交換特性を備えるだけでなく、改善された耐加水分解性および耐酸性を有するガラスを提供することが確認されている。
【０１９９】
比較例１
従来のＴｙｐｅ１Ａホウケイ酸ガラス組成物中のホウ素およびナトリウムの揮発度を例証するために、メタンに対する酸素の比２を有する化学量論火炎において平衡状態にあるＴｙｐｅ１Ａガラスで熱化学的計算を行った。モデルのＴｙｐｅ１Ａガラス組成物は、８３．４モル％のＳｉＯ２、１．５モル％のＡｌ２Ｏ３、１１．２モル％のＢ２Ｏ３および３．８モル％のＮａ２Ｏを含む。ＦＡＣＴｓａｇｅソフトウェアを用いて、温度の関数として化学量論のメタン火炎においてガラスと平衡状態にある気相の組成を化学的熱力学から算出した。図２１は、温度（ｘ−軸）の関数として主な気相種の分圧（ｙ−軸）をグラフで表す。図２１に示すように、ホウ素種とナトリウム種の両方とも、１０００℃〜１６００℃の温度範囲において比較的に高い分圧を有する。この温度範囲は、通常ガラス素材をガラス容器に再成形するのに用いる温度に相当する。従って、Ｔｙｐｅ１Ａガラスにおけるホウ素種とナトリウム種の両方とも、ガラスが再成形される際に加熱したガラス内面から揮発および蒸発し、その後ガラス内面の冷温部分で凝縮するであろうと確信されている。この挙動が、ガラスの表面組成において不均質化を生じ、それが、結果として層間剥離を導くこともある。
【０２００】
比較例２
従来のＴｙｐｅ１Ｂホウケイ酸ガラス組成物中のホウ素およびナトリウムの揮発度を例証するために、メタンに対する酸素の比２を有する化学量論火炎において平衡状態にあるＴｙｐｅ１Ｂガラスで熱化学的計算を行った。このモデルのガラス組成物は、７６．２モル％のＳｉＯ２、４．２モル％のＡｌ２Ｏ３、１０．５モル％のＢ２Ｏ３、８．２モル％のＮａ２Ｏ、０．４モル％のＭｇＯおよび０．５モル％のＣａＯを含んだ。ＦＡＣＴｓａｇｅソフトウェアを用いて、温度の関数として化学量論のメタン火炎においてガラスと平衡状態にある気相の組成を化学的熱力学から算出した。図２２は、温度（ｘ−軸）の関数として主な気相種の分圧（ｙ−軸）をグラフで表す。比較例１と同様に、比較例２においてホウ素種とナトリウム種の両方とも、１０００℃〜１６００℃の温度範囲において比較的に高い分圧を有する。この温度範囲は、通常ガラス素材をガラス容器に再成形するのに用いる温度に相当する。従って、Ｔｙｐｅ１Ｂガラスからのホウ素種とナトリウム種の両方とも、ガラスが再成形される際に加熱したガラス内面から揮発および蒸発し、その後ガラス内面の他よりも冷温の部分で凝縮するであろうと確信されている。この挙動が、ガラスの組成において不均質化を生じ、それが結果として層間剥離を導くこともある。
【０２０１】
比較例３
ＺｎＯを含むガラス組成物における亜鉛の揮発度を例証するために、メタンに対する酸素の比２を有する化学量論火炎において平衡状態にあるＺｎＯ含有ガラスで熱化学的計算を行った。ガラス組成物は、７４．３モル％のＳｉＯ２、７．４モル％のＡｌ２Ｏ３、５．１モル％のＮａ２Ｏ、５．０モル％のＭｇＯ、５．１モル％のＣａＯおよび３．１モル％のＺｎＯを含んだ。ＦＡＣＴｓａｇｅソフトウェアを用いて、温度の関数として化学量論のメタン火炎においてガラスと平衡状態にある気相の組成を化学的熱力学から算出した。図２３は、温度（ｘ−軸）の関数として主な気相の分圧（ｙ−軸）をグラフで表す。比較例３において亜鉛種は、１０００℃〜１６００℃の温度範囲において比較的に高い分圧を有する。この温度範囲は、一般的にガラス素材をガラス容器に再成形するのに用いる温度に相当する。従って、このガラス組成物における亜鉛種は、ガラスが再成形される際に加熱したガラス内面から揮発および蒸発し、その後ガラスの他よりも冷温の部分で凝縮するであろうと確信されている。火炎に曝された場合のこのガラスからの亜鉛の揮発を実験で観察している。この挙動が、ガラスの組成において不均質化を生じ、それが、結果として層間剥離を導くこともある。
【０２０２】
実施例５
例示的なアルカリアルミノケイ酸塩ガラス組成物の比較的に低い揮発度を例証するために、メタンに対する酸素の比２を有する化学量論火炎において平衡状態にあるこのガラスで熱化学的計算を行った。このガラス組成物は、７６．８モル％のＳｉＯ２、６．０モル％のＡｌ２Ｏ３、１１．７モル％のＮａ２Ｏ、０．５モル％のＣａＯ、および４．８モル％のＭｇＯを含む。ＦＡＣＴｓａｇｅソフトウェアを用いて、温度の関数として化学量論のメタン火炎においてガラスと平衡状態にある気相の組成を化学的熱力学から算出した。図２４は、温度（ｘ−軸）の関数として主な気相の分圧（ｙ−軸）をグラフで表す。図２４に示すように、アルカリアルミノケイ酸塩ガラス中のナトリウム、マグネシウム、およびカルシウム種の分圧は、Ｔｙｐｅ１Ａ（比較例１）およびＴｙｐｅ１Ｂ（比較例２）のガラスのホウ素およびナトリウム種と比較して、１０００℃〜１６００℃の温度範囲にわたって比較的に低かった。これは、ナトリウム、マグネシウム、およびカルシウム種は、再成形温度で揮発することが少なく、従って、アルカリアルミノケイ酸塩ガラスから成形されるガラス容器が、表面においておよびガラス容器の厚さ全体で、均質の組成を有する可能性がより高いことを示唆する。
【０２０３】
比較例４
従来のＴｙｐｅ１Ｂホウケイ酸ガラス組成物から成形される、成形時のままの状態のガラスバイアルの組成特性をで評価した。Ｔｙｐｅ１Ｂホウケイ酸のガラス管（外径およそ１７ｍｍおよび壁厚およそ１．１ｍｍ）からガラスバイアルを成形した。直火および標準変換装置を用いてガラス管を標準３〜４ｍｌのバイアルに成形するのに、従来の管からバイアルへの変換プロセスを用いた。バイアルの底部からおよそ１．５ｍｍの位置で、バイアルの側壁と底部との間のヒール部域の内面からバイアルの試料を収集した。底部の中心近くのバイアルの底部の内面からバイアルの第二試料を収集した。底部から１５ｍｍ上の側壁から第三試料を収集した。動的二次イオン質量分析（Ｄ−ＳＩＭＳ）により、各試料を分析した。四重極質量分析計を有するＰＨＩ  Ａｄｅｐｔ−１０１０機器を用いてＤ−ＳＩＭＳを実施した。ガラスは、電気絶縁材料であるので、その表面は、高エネルギーイオンビームにより、拡大した衝撃中に電荷を生じる傾向がある。結果として、この電荷効果は、ガラス表面マトリックスを通って可動ナトリウムイオンが移動するのを回避するために、二次イオンガンまたは電子ビームを使用することにより正しく中性化される必要がある。この研究において、比較のＴｙｐｅ１Ｂのバルクガラスから、およびバルクガラスアルカリアルミノケイ酸塩ガラス組成物（例、上の実施例５に記載のガラス組成物等）から調製されるガラスロッドの新たな破断面をプロファイル加工することにより、ナトリウムの移動を最小限に抑えるための機器の条件に達した。正極性のイオンを用いて最外部のガラス表面から一定の（凹凸の無い）Ｎａ分布を得ることにより、適切な条件を確保した。ガラスロッドの破断面を分析し、誘導結合プラズマ質量分析法（ＩＣＰ−ＭＳ）により測定したバルクガラス組成物を校正して、各ガラス元素（Ｓｉ、Ａｌ、Ｂ、Ｎａ、Ｋ、Ｃａ、Ｍｇ）を量子化するための相対感度係数も得た。バイアル表面のマトリックスおよび表面の電子状態が破断面と同じでないので、予想される相対誤差は、約１０％である。深さの目盛りは、ＮＩＳＴトレーサブル校正を伴う触針式表面粗さ測定機により測定したガラス内の分析に用いたクレータの深さから算出したスパッタレートを基準とした。深さ校正の１シグマの精度は、±１〜１０％（つまり、±０．０１〜０．１×〔深さ〕）以内であった。図２５Ａは、底部、ヒール部、および側壁領域からの試料のホウ素濃度（ｙ−軸）を表面からの深さ（ｘ−軸）の関数として示し、一方図２５Ｂは、底部、ヒール部、および側壁領域からの試料のナトリウム濃度（ｙ−軸）を表面からの深さ（ｘ−軸）の関数として示す。ヒール部域における試料の組成は、ホウ素に富む層およびナトリウムに富む層が、ヒール部域の内面で１００ｎｍの深さまで存在した。しかしながら、ホウ素とナトリウム両方ともの濃度は、深さ１００ｎｍ超でかなり低く、追加のホウ素およびナトリウムが、成形中にバイアルのヒール部で豊富になったことを示唆する。図２５Ａおよび２５Ｂは、バイアルの底部におけるホウ素およびナトリウムの濃度が、深さと共に大きくなり、ホウ素およびナトリウムが、成形中に底部から揮発したことを示す。従って、図２５Ａおよび２５Ｂは���ホウケイ酸ガラスバイアルは、ガラスバイアルの表面域にわたってだけでなく、ガラスバイアルの厚み全体にわたっても組成の不均質化を有することを示唆する。
【０２０４】
実施例６
ホウ素無含有のアルカリアルミノケイ酸塩ガラス組成物から成形される、成形時のままの状態のガラスバイアルの組成特性を評価した。ホウ素無含有のアルカリアルミノケイ酸塩ガラス管（つまり、実施例５のガラスと同じ組成を有するガラス管）（外径およそ１７ｍｍおよび壁厚およそ１．１ｍｍ）からガラスバイアルを成形した。直火および標準変換装置を用いてガラス管を標準３〜４ｍｌのバイアルに成形するのに、従来の管からバイアルへの変換プロセスを用いた。底部、ヒール部（バイアルの底部からおよそ１．５ｍｍの位置で、バイアルの側壁と底部との間）および側壁領域の内面からバイアルの試料を収集した。上述の通り、動的二次イオン質量分析により、各試料を分析した。図２６は、底部、ヒール部、および側壁領域（ｙ−軸）からの試料のナトリウム濃度を表面からの深さ（ｘ−軸）の関数として示す。図２６は、底部、ヒール部および側壁領域からの試料の組成は、バイアルの内面から少なくとも５００ｎｍの深さまで均一で均質であり、通常少なくとも２μｍの深さまで及ぶことを示唆する。従って、図２６は、ホウ素無含有のアルカリアルミノケイ酸塩ガラスから成形されるバイアルの組成が、ガラスバイアルの表面域にわたってだけでなく、ガラスバイアルの厚み全体にわたってもほぼ均質であったことを示唆する。この組成の均質性は、ホウ素無含有のアルカリアルミノケイ酸塩ガラスバイアルにおいて観察される層間剥離を低減することに直接関係すると確信されている。
【０２０５】
実施例７
７６．８モル％のＳｉＯ２、６．０モル％のＡｌ２Ｏ３、１１．６モル％のＮａ２Ｏ、０．１モル％のＫ２Ｏ、０．５モル％のＣａＯ、４．８モル％のＭｇＯ、および０．２モル％のＳｎＯ２を含むアルカリアルミノケイ酸塩ガラス組成物から、ガラスバイアルを成形した。外径およそ１７ｍｍおよび壁厚およそ１．１ｍｍを有するガラス管からガラスバイアルを成形した。直火および標準変換装置を用いてガラス管を標準３〜４ｍｌのバイアルに成形するのに、従来の管からバイアルへの変換プロセスを用いた。Ｘ線光電子分光法により、バイアルのヒール部からの距離の関数として、ガラス組成物の内面から深さ１０ｎｍまでに及ぶ表面域内の離散点で、ガラス組成物中の構成成分の表面濃度を測定した。２モル％未満の濃度を有する、ガラス組成物中のこれらの元素の表面濃度は、分析されなかった。Ｘ線光電子分光法（ＸＰＳ）を用いてガラス組成物の表面濃度を正確に定量化するために、標準物質に由来する相対感度係数を採用した。測定用の解析領域は、分析面積（スポットサイズまたは開口径）と情報の深さの積である。光電子が、Ｘ線侵入深さ（通常、数マイクロメートル）内に発生し、表面を脱出するのに十分な運動エネルギー（光電子の脱出深さのおよそ３倍）を有する光電子だけが、検出される。脱出深さは、およそ１５〜３５Åであり、それは結果として、およそ５０〜１００Åの分析深さとなる。典型的には、９５％のシグナルが、この深さ内から生じる。電子エネルギー分析器および検出器を用いて、ガラス表面からの放出光電子を収集し、それらの運動エネルギーを測定した。各放出光電子の固有の運動エネルギーは、元素、つまり光電子が起因する内殻電子準位の唯一シグネチャーである。放出光電子の数を数え（シグナル強度）、運動エネルギーの関数としてプロットして光電子スペクトルを作り出した。スペクトルのピークは、個々の元素の内殻電子準位に独自のものである。ガラス表面における各構成成分の原子分率を定量化するために、各ピーク下の面積を積分した後、適切な相対感度係数（標準物質から由来）で除する。ＸＰＳによるデータを解析する場合、各元素と関連する複数のスペクトル線が存在する。バルク濃度が低い元素に関して、雑音比に対して最も高いシグナルを伴うスペクトル線を使用するのが望ましい。例えば、Ｍｇは、他の元素と一緒に容易に含まれることが可能であるので、Ｍｇ（２ｐ）スペクトル線が、従来的にさらに使用されてきたが、Ｍｇ（２ｐ）スペクトル線よりもＭｇ  ＫＬＬスペクトル線を使用するのが望ましい。炭素含有量５原子％未満で、試料を測定した。ＵＶ／オゾン、アルコールまたは他の非水の処置により、試料の表面を清浄してもよい。ＸＰＳから決定した元素組成（原子％）は、Ｓｉに対しての比である。次に、図２７に示すように、この原子比をヒール部からの距離（ｍｍ）の関数してプロットした。図２７に示すように、表面域におけるガラス容器の組成は、平均から２５％未満の差で変わった。
【０２０６】
比較例５
外径およそ１７ｍｍおよび壁厚およそ１．１ｍｍを有するＴｙｐｅ１Ｂホウケイ酸ガラス管からガラスバイアルを成形した。直火および標準変換装置を用いてガラス管を標準３〜４ｍｌのバイアルに成形するのに、従来の管からバイアルへの変換プロセスを用いた。上述のようにＸＰＳにより、バイアルのヒール部からの距離の関数として、ガラス組成物の内面から深さ１０ｎｍまで及ぶ表面域内の離散点で、ガラス組成物中の構成成分の表面濃度を測定した。２モル％未満の濃度を有する、ガラス組成物中のこれらの元素の表面濃度は、分析されなかった。ＸＰＳから決定した元素組成（原子％）は、Ｓｉに対しての比である。次に、図２８に示すように、この原子比をヒール部からの距離（ｍｍ）の関数してプロットした。図２８に示すように、表面域におけるガラス容器の組成は、ホウ素およびナトリウム種に関して３０％超まで変わった。
【０２０７】
実施例８
アルカリアルミノケイ酸塩ガラス組成物中のホウ素の揮発度閾値を例証するために、１５００℃の温度でメタンに対する酸素の比２を有する化学量論火炎において平衡状態にあるこのガラスで熱化学的計算を行った。モデルのガラス組成物は、７６．８モル％のＳｉＯ２、６．０モル％のＡｌ２Ｏ３、１１．７モル％のＮａ２Ｏ、０．５モル％のＣａＯ、および４．８モル％のＭｇＯを含んだ。ＦＡＣＴｓａｇｅソフトウェアを用いて、添加したＢ２Ｏ３の関数として化学量論のメタン火炎においてガラスと平衡状態にある気相の組成を化学的熱力学から算出した。ガラス組成物に追加して添加したＢ２Ｏ３の量を約０．００１モル％〜約１０モル％で変えた。本実施例において、平衡状態の気相の組成を元素分率として表した。実際に存在する特定種（例えば、ＨＢＯ２、ＮａＢＯ２等）の代わりに、気相を元素（例えば、Ｈ、Ｂ、Ｎａ、Ｏ等）から構成されるとみなす。気相中の全ての化学種をそれらの構成成分の元素に分割（例えば、１モルのＨＢＯ２は、１モルのＨ＋１モルのＢ＋２モルのＯとなる）した後、その濃度を元素ベースで表す。例として、化学量論火炎（図２１に示す）における比較例１からのガラスを検討する。平衡状態の気体中のＮａのモル数は、：
ｎＮａ＝ｎＮａＢＯ２＋ｎＮａ＋ｎＮａＯＨ＋ｎＮａＯ＋ｎＮａＨ＋２ｎＮａ２であり、
およびＮａの元素分率は：
ｎＮａ／（ｎＮａ＋ｎＢ＋ｎＳｉ＋ｎＡｌ＋ｎＯ＋ｎＨ＋ｎＣ）であり、
式中、ｎは、モル数を示す。同じ方法で、本実施例の平衡状態の気体中のホウ素の元素分率を算出した。
【０２０８】
図２９は、ガラス組成物に追加して添加したＢ２Ｏ３の関数として、気相中のホウ素の元素分率をグラフで表す。図２９はまた、従来のＴｙｐｅ１Ｂホウケイ酸ガラスに関するホウ素の元素分率だけでなく、この特定のガラス組成物に関するＮａの元素分率も表す。Ｂ２Ｏ３を添加しないならば、ナトリウムが、ガラス組成物中で最も揮発性のある成分である。しかしながら、Ｂ２Ｏ３を組成物に添加するにつれて、およそ０．０１モル％の濃度でナトリウムを超えて、ホウ素が直ちにガラス中で最も揮発性のある成分となる。このモデルデータを用いて、層間剥離への傾向をあまり増大させることな、くＢ２Ｏ３のいくらかの濃度をガラス組成に導入できることが判明されている。上述のように、本明細書に記載される実施形態においてＢ２Ｏ３の添加に対する閾値は、１．０モル％以下である。
【０２０９】
実施例９
ホウケイ酸ガラス組成物（組成物Ａ）およびアルミノケイ酸塩ガラス組成物（組成物Ｂ）を管に成形して、管をバイアルに変換して、バイアルに層間剥離加速試験を施して、層間剥離され易いバイアルを層間剥離され難いバイアルと比較した。組成物Ａは、７５．９モル％のＳｉＯ２、４．１モル％のＡｌ２Ｏ３、１０．５モル％のＢ２Ｏ３、６．６モル％のＮａ２Ｏ、１．６モル％のＫ２Ｏ、０．５モル％のＭｇＯ、０．６モル％のＣａＯ、および０．１モル％のＣｌを含んだ。組成物Ｂは、７６．８モル％のＳｉＯ２、６．０モル％のＡｌ２Ｏ３、１１．６モル％のＮａ２Ｏ、０．１モル％のＫ２Ｏ、４．８モル％のＭｇＯ、０．５モル％のＣａＯ、および０．２モル％のＳｎＯ２を含んだ。溶融した組成物を溶融物から直接管に成形した後に、続いて業界標準の変換装置（例、ＡＭＢＥＧ機等）を用いて、およそ３ｍｌのサイズのバイアルに変換した。ガラス管は、外径およそ１７ｍｍおよび壁厚およそ１．１ｍｍを有した。高品質のバイアルを成形する能力を依然として維持しながら、過大加熱条件を用いて管の変換を実施した。次に、本明細書に記載される層間剥離加速試験をバイアルに施した。各種類の３０個のバイアルをシンク内でデブリの洗浄をして、３２０℃で１時間、発熱物質除去し、２０ｍＭのグリシン溶液で満たしＮａＯＨを用いてｐＨ＝１０にした。バイアルに栓をして蓋をした。バイアルを１２１℃で２時間オートクレーブ処理した後、５０℃で１０日間、熱対流炉内に入れた。本明細書に既に記載した手法で、フレークを数えた。その試験の結果を下の表６に示す。
【０２１０】
【表６】
2020100551.tif 000008
【０２１１】
その結果は、組成物Ｂは試験条件下で層間剥離しなかったが、一方、組成物Ａは層間剥離したことを示す。さらに、組成物Ｂにおいて、検出された粒子（表６で＊によって示す）が、まさに５０μｍを超える長さであった。これらの検出された粒子がフレークかまたは混入粒子かどうかは、光学顕微鏡によってそれを明確に確認されないこともある。従って、それらの粒子をフレークとして数えた。組成物Ａからの１個または２個の粒子に関して、同様の議論がされるかもしれない。しかしながら、組成物Ａから成形したバイアルから一貫して観察される多数のフレークは、フレークが主として層間剥離から生じ、混入粒子ではないことを示す。各組成物に対して観察されるフレークの例を図３０Ａ（組成物Ａ）と３０Ｂ（組成物Ｂ）に示す。図３０Ａにおいて、光沢のある表面を有するフレークと粗い表面を有する黒色フレークとが存在し、それらの両方とも、まだらの灰色の背景上に表示されている。フレークの光沢のある表面は、バイアルの内面を暗示し、一方黒色フレークの粗い表面は、多分光沢のあるフレークの下面であると確信されている。図３０Ｂにおいて、画像は、本質的には、組成物Ｂから成形したバイアルの表面から脱落するフレークを欠くことによる、使用した濾過材の表面である。
【０２１２】
実施例１０
ホウケイ酸ガラス組成物（組成物Ａ）およびアルミノケイ酸塩ガラス組成物（組成物Ｂ）を管に成形して、管をバイアルに変換して、バイアルをイオン交換し、バイアルに層間剥離加速試験を施して、層間剥離され易いイオン交換（ＩＯＸ）バイアルを層間剥離され難いイオン交換バイアルと比較した。組成物Ａは、イオン交換の前に７５．９モル％のＳｉＯ２、４．１モル％のＡｌ２Ｏ３、１０．５モル％のＢ２Ｏ３、６．６モル％のＮａ２Ｏ、１．６モル％のＫ２Ｏ、０．５モル％のＭｇＯ、０．６モル％のＣａＯ、および０．１モル％のＣｌを含んだ。組成物Ｂは、イオン交換の前に７６．８モル％のＳｉＯ２、６．０モル％のＡｌ２Ｏ３、１１．６モル％のＮａ２Ｏ、０．１モル％のＫ２Ｏ、４．８モル％のＭｇＯ、０．５モル％のＣａＯ、および０．２モル％のＳｎＯ２を含んだ。溶融した組成物を溶融物から直接管に成形した後に、続いて業界標準の変換装置（例、ＡＭＢＥＧ機等）を用いて、およそ３ｍｌのサイズのバイアルに変換した。ガラス管は、外径およそ１７ｍｍおよび壁厚およそ１．１ｍｍを有した。高品質のバイアルを成形する能力を依然として維持しながら、過大加熱条件を用いて管の変換を実施した。１００％ＫＮＯ３塩浴内で３〜１０時間、４００〜５００℃の温度で、組成物Ａおよび組成物Ｂから成形したバイアルをイオン交換した。本明細書に記載される層間剥離加速試験をバイアルに施した。各種類の３０個のバイアルをシンク内でデブリの洗浄をして、３２０℃で１時間、発熱物質除去し、２０ｍＭのグリシン溶液で満たしＮａＯＨを用いてｐＨ＝１０にした。バイアルに栓をして蓋をした。バイアルを１２１℃で２時間オートクレーブ処理した後、５０℃で１０日間、熱対流炉内に入れた。既に記載した手法で、フレークを数えた。その試験の結果を下の表７に示す。
【０２１３】
【表７】
2020100551.tif 000009
【０２１４】
その結果は、組成物Ｂから成形したイオン交換バイアルは、試験条件下で層間剥離しなかったが、一方、組成物Ａから成形したイオン交換バイアルは、層間剥離したことを示す。さらに、組成物Ｂから成形したイオン交換バイアルに関して、検出された粒子（表７で＊によって示す）が、まさに５０μｍを超える長さであった。これらの検出された粒子がフレークかまたは混入粒子であるかどうかは、光学顕微鏡によって明確に確認されないこともある。従って、これらの粒子をフレークとして数えた。組成物Ａから成形したイオン交換バイアルからの１または２個の粒子に関して同様の議論がされるかもしれない。しかしながら、組成物Ａから成形したイオン交換バイアルから一貫して観察される多数のフレークは、フレークが主として層間剥離から生じ、混入粒子ではないことを示す。各組成物に対して観察されるフレークの例を図３１Ａ（組成物Ａ）と３１Ｂ（組成物Ｂ）に示す。図３１Ａにおいて、滑らかな光沢のある表面を有するフレークと粗い表面を有する黒色フレークとが存在し、それらの両方とも、まだらの灰色の背景上に表示されている。フレークの光沢のある表面は、バイアルの内面を暗示し、一方黒色フレークの粗い表面は、多分光沢のあるフレークの下面であると確信されている。図３１Ｂにおいて、画像は、本質的には、組成物Ｂから成形したバイアルの表面から脱落するフレークを欠くことによる、使用した濾過材の表面である。
【０２１５】
実施例１１
本明細書に記載されるアルカリアルミノケイ酸塩ガラス組成物から形成されたガラスを成形してイオン交換した。ガラスは、７６．８モル％のＳｉＯ２、６．０モル％のＡｌ２Ｏ３、１１．６モル％のＮａ２Ｏ、０．１モル％のＫ２Ｏ、０．５モル％のＣａＯ、４．８モル％のＭｇＯ、および０．２モル％のＳｎＯ２を含む組成を有した。１００％ＫＮＯ３塩浴内で４５０℃で、５時間ガラスをイオン交換した。ガラス表面からの深さの関数として、カリウムイオンの濃度（モル％）を測定した。ｙ−軸にカリウムイオンの濃度およびｘ−軸に深さ（マイクロメートル）を用いて、図３２において、結果をグラフで表す。ガラス表面から生じる圧縮応力は、表面でのカリウムイオンの濃度に概して比例する。
【０２１６】
比較する目的のため、従来のＴｙｐｅ１Ｂガラスを形成し、イオン交換した。ガラス組成物は、７４．６モル％のＳｉＯ２、５．５６モル％のＡｌ２Ｏ３、６．９３モル％のＮａ２Ｏ、１０．９モル％のＢ２Ｏ３、および１．４７モル％のＣａＯを含んでなった。上述のアルカリアルミノケイ酸塩ガラスと同様の条件下でＴｙｐｅ１Ｂガラスをイオン交換した。具体的には、Ｔｙｐｅ１Ｂガラスを１００％ＫＮＯ３塩浴内で４７５℃で６時間イオン交換した。カリウムイオンの濃度（モル％）をガラス表面からの深さの関数として測定した。ｙ−軸にカリウムイオンの濃度およびｘ−軸に深さ（マイクロメートル）を用いて、図３２において結果をグラフで表す。図３２に示すように、本発明のアルカリアルミノケイ酸塩ガラス組成物は、Ｔｙｐｅ１Ｂガラスよりもガラス表面でのカリウムイオン濃度が大きく、本発明のアルカリアルミノケイ酸塩ガラスは、同様の条件で処理された場合に、Ｔｙｐｅ１Ｂガラスよりも大きい圧縮応力を有することが概して示唆されている。図３２は、本発明のアルカリアルミノケイ酸塩ガラス組成物がまた、同様の条件で処理されたＴｙｐｅ１Ｂガラスと比較して、深さが深いほど大きな圧縮応力を生み出すことも示す。従って、本明細書に記載される本発明のアルカリアルミノケイ酸塩ガラス組成物で生産されるガラス容器は、同様の条件で処理されたＴｙｐｅ１Ｂガラスと比較して、改善された機械的特性および耐損傷性を有するであろうと期待されている。
【０２１７】
実施例１２
本明細書に記載されるアルカリアルミノケイ酸塩ガラス組成物からガラス管を成形した。本発明のガラス管は、７６．８モル％のＳｉＯ２、６．０モル％のＡｌ２Ｏ３、１１．６モル％のＮａ２Ｏ、０．１モル％のＫ２Ｏ、０．５モル％のＣａＯ、４．８モル％のＭｇＯ、および０．２モル％のＳｎＯ２を含む組成を有した。ガラス管のうちいくつかの試料を１００％ＫＮＯ３塩浴内で４５０℃で、８時間イオン交換した。ガラス管の他の試料を未処理の状態にしておいた（非イオン交換）。比較する目的のため、Ｔｙｐｅ１Ｂガラス組成物からもガラス管を成形した。比較のガラス管は、７４．６モル％のＳｉＯ２、５．５６モル％のＡｌ２Ｏ３、６．９３モル％のＮａ２Ｏ、１０．９モル％のＢ２Ｏ３、および１．４７モル％のＣａＯを含む組成を有した。比較のガラス管のうちいくつかの試料を１００％ＫＮＯ３塩浴内で４５０℃で８時間イオン交換した。ガラス管の他の試料を未処理の状態にしておいた（非イオン交換）。
【０２１８】
全ての試料を４点曲げ試験において試験して、個々の管の曲げ強度を決定した。図３３に示すように、４点曲げ治具は、３インチ（７．６２センチメートル）荷重スパンおよび９インチ（２２．８６センチメートル）支持スパンを有した。図３３はまた、破損応力（ｘ−軸）の関数として破損確率（ｙ−軸）のワイブルプロットを含む。図３３に示すように、本発明のアルカリアルミノケイ酸塩ガラス管は、未処理のＴｙｐｅ１Ｂガラス管と比較すると、未処理の状態で僅かに良好な曲げ強度を有した。しかしながら、イオン交換強化後、本発明のアルカリアルミノケイ酸塩ガラス管は、Ｔｙｐｅ１Ｂガラス管よりも著しく大きい曲げ強度を有し、本発明のガラス管から成形したガラス容器は、Ｔｙｐｅ１Ｂガラス管から成形したガラス容器と比較して、改善された機械的特性を有するであろうことを示唆している。
【０２１９】
実施例１３
ここで図３４を参照して、バイアルの残留強度への高温コーティングの効果を横圧縮試験において測定した。具体的には、７４．６モル％のＳｉＯ２、５．５６モル％のＡｌ２Ｏ３、６．９３モル％のＮａ２Ｏ、１０．９モル％のＢ２Ｏ３、および１．４７モル％のＣａＯの組成を有する未コーティングのＴｙｐｅ１Ｂホウケイ酸バイアルと、７６．８モル％のＳｉＯ２、６．０モル％のＡｌ２Ｏ３、１１．６モル％のＮａ２Ｏ、０．１モル％のＫ２Ｏ、０．５モル％のＣａＯ、４．８モル％のＭｇＯ、および０．２モル％のＳｎＯ２を含む本発明のガラス組成物から成形したコーティングしたバイアルとを引っ掻き傷のある状態と引っ掻き傷のない状態において試験した。３０Ｎの印可荷重下でのバイアルの上にバイアルを重ねた摩擦試験を通して、引っ掻き損傷をバイアルに導入した。図３４に示すように、コーティングしたバイアルは、摩擦損傷後に、Ｔｙｐｅ１Ｂホウケイ酸ガラス組成物から成形した未コーティングのバイアルよりも大きい残留強度を有する。
【０２２０】
実施例１４
Ｓｃｈｏｔｔ  Ｔｙｐｅ１Ｂガラスと、表２の「例Ｅ」と特定されたガラス組成物（以下「Ｒｅｆｅｒｅｎｃｅ  Ｇｌａｓｓ  Ｃｏｍｐｏｓｉｔｉｏｎ」）からガラスバイアルを成形した。バイアルを脱イオン水で洗浄し、窒素で吹き込み乾燥させて、０．１％のＡＰＳ（アミノプロピルシルセスキオキサン）溶液で浸漬コーティングした。ＡＰＳコーティングを熱対流炉内で１００℃で１５分乾燥させた。次に、１５／８５のトルエン／ＤＭＦ溶液に溶かしたＮｏｖａｓｔｒａｔ（登録商標）８００ポリアミド酸の０．１％溶液中に、またはＮ−メチル−２−ピロリドン（ＮＭＰ）に溶かした０．１％〜１％のポリ（ピロメリト酸二無水物−ｃｏ−４，４’−オキシジアニリン）アミド酸溶液（Ｋａｐｔｏｎ前駆物質）中にバイアルを浸漬させた。コーティングしたバイアルを１５０℃まで加熱し、２０分間保持して溶媒を蒸発させた。その後、コーティングしたバイアルを３００℃に予熱した窯炉に３０分間入れて、コーティングを硬化した。硬化後、Ｎｏｖａｓｔｒａｔ（登録商標）８００の０．１％溶液でコーティングしたバイアルは、いかなる色も視認されなかった。しかしながら、ポリ（ピロメリト酸二無水物−ｃｏ−４，４’オキシジアニリン）の溶液でコーティングしたバイアルは、明白に黄色に見えた。両方のコーティングは、バイアル対バイアルの接触試験において低い摩擦係数を示した。
【０２２１】
実施例１５
Ｓｃｈｏｔｔ  Ｔｙｐｅ１Ｂガラスバイアル（未処理／未コーティング）と、耐熱性コーティングで覆ったバイアルとを比較して、摩耗による機械的強度の損失を評価した。Ｒｅｆｅｒｅｎｃｅ  Ｇｌａｓｓ  Ｃｏｍｐｏｓｉｔｉｏｎから生産されたガラスバイアルを第一イオン交換強化することにより、コーティングしたバイアルを生産した。１００％ＫＮＯ３浴内で、４５０℃で８時間イオン交換強化を実施した。その後、バイアルを脱イオン水で洗浄し、窒素で吹き込み乾燥させて、０．１％のＡＰＳ（アミノプロピルシルセスキオキサン）溶液で浸漬コーティングした。ＡＰＳコーティングを熱対流炉内で１００℃で１５分乾燥させた。次に、１５／８５のトルエン／ＤＭＦ溶液に溶かしたＮｏｖａｓｔｒａｔ（登録商標）８００ポリアミド酸の０．１％溶液中にバイアルを浸漬させた。コーティングしたバイアルを１５０℃まで加熱し、２０分間保持して溶媒を蒸発させた。その後、コーティングしたバイアルを３００℃に予熱した窯炉に３０分間入れて、コーティングを硬化した。次に、コーティングしたバイアルを７０℃の脱イオン水に１時間浸し、大気中において３２０℃で２時間加熱し、実際の加工状態をシミュレーションした。
【０２２２】
Ｓｃｈｏｔｔ  Ｔｙｐｅ１Ｂガラスから成形した未摩耗のバイアルと、イオン交換強化してコーティングしたＲｅｆｅｒｅｎｃｅ  Ｇｌａｓｓ  Ｃｏｍｐｏｓｉｔｉｏｎから成形した未摩耗のバイアルを横圧縮試験において破損に関して試験をした（つまり、プレート１枚をバイアルの上面の上に置き、プレート１枚をバイアルの底の下に置き、それらのプレートを一緒にプレスして、破損点での印可荷重をロードセルで決定した）。図３５は、Ｒｅｆｅｒｅｎｃｅ  Ｇｌａｓｓ  Ｃｏｍｐｏｓｉｔｉｏｎから成形したバイアル、コーティングして摩耗状態におけるＲｅｆｅｒｅｎｃｅ  Ｇｌａｓｓ  Ｃｏｍｐｏｓｉｔｉｏｎから成形したバイアル、Ｓｃｈｏｔｔ  Ｔｙｐｅ１Ｂガラスから成形したバイアル、および摩耗状態におけるＳｃｈｏｔｔ  Ｔｙｐｅ１Ｂガラスから成形したバイアルに対して、横圧縮試験における印可荷重の関数として、破損確率をグラフで表す。未摩耗のバイアルの破損荷重をワイブルプロットにおいてグラフで表す。次に、Ｓｃｈｏｔｔ  Ｔｙｐｅ１Ｂガラスから成形した試料のバイアルと、イオン交換強化してコーティングしたガラスから成形した未摩耗のバイアルとを図１１のバイアル−オン−バイアル治具に置いてバイアルを摩耗して、０．３ｍｍの直径を有する接触区域にわたりバイアルを一緒に擦った際にバイアルとバイアルの間の摩擦係数を決定した。試験中のバイアルへの荷重は、ＵＭＴ機を用いて印加し、２４Ｎ〜４４Ｎで荷重を変えた。印可荷重および対応する最大摩擦係数を図３６に含まれる表に報告する。未コーティングのバイアルに関して、最大摩擦係数は、０．５４〜０．７１で変わり（それぞれバイアル試料「３＆４」および「７＆８」として図３６に示す）、そして一方コーティングしたバイアルに関して、最大摩擦係数は、０．１９〜０．４１で変わった（それぞれバイアル試料「１５＆１６」および「１２＆１４」として図３６に示す）。その後、引っ掻き傷のあるバイアルを横圧縮試験において試験し、未摩耗のバイアルと比較して機械的強度の損失を評価した。未摩耗のバイアルに印加した破損荷重を図３５にワイブルプロットにおいてグラフで表す。
【０２２３】
図３５に示すように、未コーティングのバイアルは、摩耗後に強度が著しく低下したが、コーティングしたバイアルは、摩耗後に比較的僅かな強度の減少があった。これらの結果を踏まえて、バイアルとバイアルの間の摩擦係数は、バイアルの上にバイアルを重ねて摩耗した後の強度の損失を緩和するために、０．７未満もしくは０．５未満、またはさらには０．４５未満であるのが望ましいと確信されている。
【０２２４】
実施例１６
本実施例において、複数組のガラス管を４点曲げ試験し、それらのそれぞれの強度を評価した。Ｒｅｆｅｒｅｎｃｅ  Ｇｌａｓｓ  Ｃｏｍｐｏｓｉｔｉｏｎから成形した第一組の管を未処理の状態（未コーティング、非イオン交換強化）において４点曲げ試験した。Ｒｅｆｅｒｅｎｃｅ  Ｇｌａｓｓ  Ｃｏｍｐｏｓｉｔｉｏｎから成形した第二組の管を１００％ＫＮＯ３浴内で４５０℃で８時間イオン交換強化した後、４点曲げ試験した。Ｒｅｆｅｒｅｎｃｅ  Ｇｌａｓｓ  Ｃｏｍｐｏｓｉｔｉｏｎから成形した第三組の管を１００％ＫＮＯ３浴内で４５０℃で８時間イオン交換強化し、実施例１５に記載した０．１％のＡＰＳ／０．１％のＮｏｖａｓｔｒａｔ（登録商標）８００でコーティングした後、４点曲げ試験した。コーティングした管を同様に７０℃の脱イオン水に１時間浸し、大気中で３２０℃で２時間加熱して、実際の加工状態をシミュレーションした。これらのコーティングした管を曲げ試験に先立って３０Ｎ荷重下で図１１に示すバイアル−オン−バイアル治具において同様に摩耗した。Ｒｅｆｅｒｅｎｃｅ  Ｇｌａｓｓ  Ｃｏｍｐｏｓｉｔｉｏｎから成形した第四組の管を１００％ＫＮＯ３浴内で４５０℃で１時間イオン交換強化した後、４点曲げ試験した。これらの未コーティングのイオン交換強化した管を、曲げ試験に先立って３０Ｎ荷重下で図１１に示すバイアル−オン−バイアル治具において同様に摩耗した。Ｓｃｈｏｔｔ  Ｔｙｐｅ１Ｂガラスから成形した第五組の管を未処理の状態で（未コーティング、非イオン交換強化）において４点曲げ試験した。Ｓｃｈｏｔｔ  Ｔｙｐｅ１Ｂガラスから成形した第六組の管を１００％ＫＮＯ３浴内で４５０℃で１時間イオン交換強化した後、４点曲げ試験した。試験の結果を図３７に示したワイブルプロットにおいてグラフで表す。
【０２２５】
図３７を参照すると、Ｒｅｆｅｒｅｎｃｅ  Ｇｌａｓｓ  Ｃｏｍｐｏｓｉｔｉｏｎから成形し、イオン交換強化した未摩耗の第二組の管は、破壊の前の最も高い応力に耐性があった。摩耗に先立って０．１％のＡＰＳ／０．１％のＮｏｖａｓｔｒａｔ（登録商標）８００でコーティングした第三組の管は、それらの未コーティングで未摩耗の状態の同等の管（つまり、第三組の管）と比べて強度に僅かな低下を示した。しかしながら、強度の低下は、コーティング後に摩耗を受けたにもかかわらず、比較的小さかった。
【０２２６】
実施例１７
２組のバイアルを調製し、医薬品充填ラインに通した。感圧テープ（富士フィルムから市販されている）をバイアルとバイアルの間に挿入して、バイアルとバイアルの間およびバイアルと装置間の密着力／衝撃力を測定した。第一組のバイアルをＲｅｆｅｒｅｎｃｅ  Ｇｌａｓｓ  Ｃｏｍｐｏｓｉｔｉｏｎから成形し、コーティングを施さなかった。第二組のバイアルをＲｅｆｅｒｅｎｃｅ  Ｇｌａｓｓ  Ｃｏｍｐｏｓｉｔｉｏｎから成形し、上述の約０．２５の摩擦係数を有する低摩擦性のポリイミドベースのコーティングで覆った。バイアルを医薬品充填ラインに通した後、感圧テープを分析し、第二組のコーティングしたバイアルが、第一組の未コーティングのバイアルと比較して２〜３倍の応力の低下を示したことを実証した。
【０２２７】
実施例１８
３組の各々４個のバイアルを調製した。全てのバイアルをＲｅｆｅｒｅｎｃｅ  Ｇｌａｓｓ  Ｃｏｍｐｏｓｉｔｉｏｎから成形した。第一組のバイアルを実施例１５に記載のようにＡＰＳ／Ｎｏｖａｓｔｒａｔ（登録商標）８００コーティングで覆った。第二組のバイアルをトルエン中で０．１％のＤＣ８０６Ａで浸漬コーティングした。５０℃で溶媒を蒸発させ、コーティングを３００℃で３０分間硬化した。管の中に各組のバイアルを置き、３２０℃で２．５時間、空気パージ下で加熱して、実験室環境においてバイアルに吸収された微量の汚染物質を除去した。次に、各組の試料を管中でさらに３０分加熱し、ガス放出した揮発性物質を活性炭素吸着トラップ上で捕集した。トラップを３５０℃まで３０分を超えて加熱して、全ての捕集物質を脱着して、それをガスクロマトグラフ・質量分析計に送った。図３８は、ＡＰＳ／Ｎｏｖａｓｔｒａｔ（登録商標）８００コーティングに関するガスクロマトグラフ・質量分析計の出力データを表す。図３９は、ＤＣ８０６Ａコーティングに関するガスクロマトグラフ・質量分析計の出力データを表す。０．１％のＡＰＳ／０．１％のＮｏｖａｓｔｒａｔ（登録商標）８００コーティングまたはそのＤＣ８０６Ａコーティングからは、ガス放出が全く検出されなかった。
【０２２８】
メタノール／水との混合液に溶かした０．５％／０．５％のＧＡＰＳ／ＡＰｈＴＭＳ溶液を用いて、１組の４個のバイアルを結合層でコーティングした。各バイアルは、約１８．３ｃｍ２のコーティングした表面積を有した。溶媒を１２０℃で、１５分間コーティングしたバイアルから蒸発させた。次に、ジメチルアセトアミド中に溶かした０．５％のＮｏｖａｓｔｒａｔ（登録商標）８００溶液を試料に塗布した。１５０℃で２０分間、溶媒を蒸発させた。これらの未硬化のバイアルに上述のガス放出試験を施した。バイアルを３２０℃まで空気流（１００ｍｌ／分）中で加熱し、３２０℃に達した際に、活性炭素吸着トラップ上でガス放出した揮発性物質を１５分毎に捕集した。次に、トラップを３５０℃まで３０分を超えて加熱して、全ての捕集物質を脱着して、それをガスクロマトグラフ・質量分析計に送った。表８は、試料を３２０℃で保持した区切りの時間中に捕集した物質の量を示す。時間０は、試料が最初に３２０℃の温度に達した時間に相当する。表８からわかるように、３０分の加熱後、揮発性物質の量は、機器検出下限の１００ｎｇを下回って減少する。表８はまた、コーティングした表面の平方ｃｍ当たりの揮発性物質の損失も報告する。
【０２２９】
【表８】
2020100551.tif 000010
【０２３０】
実施例１９
シリコーン樹脂またはポリイミドをベースとする様々なコーティング（カップリング剤の使用および不使用）で、複数のバイアルを調製した。カップリング剤を使用する場合、カップリング剤として、ＡＰＳおよびＧＡＰＳ（３−アミノプロピルトリアルコキシシラン）が挙げられ、ＧＡＰＳは、ＡＰＳの前駆物質である。Ｎｏｖａｓｔｒａｔ（登録商標）８００、上述のポリ（ピロメリト酸二無水物−ｃｏ−４，４’オキシジアニリン）、またはシリコーン樹脂（例、ＤＣ８０６ＡおよびＤＣ２５５等）から、外側コーティング層を調製した。ＡＰＳ（アミノプロピルシルセスキオキサン）の０．１％溶液と、Ｎ−メチル−２−ピロリドン（ＮＭＰ）に溶かしたポリ（ピロメリト酸二無水物−ｃｏ−４，４’−オキシジアニリン）アミド酸（Ｋａｐｔｏｎ前駆物質）の０．１％溶液、０．５％溶液または１．０％溶液とを用いて、ＡＰＳ／Ｋａｐｔｏｎコーティングを調製した。カップリング剤を使用しないで、ＮＭＰに溶かしたポリ（ピロメリト酸二無水物−ｃｏ−４，４’オキシジアニリン）の１．０％溶液を用いて、Ｋａｐｔｏｎコーティングも塗布した。ＡＰＳ（アミノプロピルシルセスキオキサン）の０．１％溶液と、１５／８５のトルエン／ＤＭＦ溶液に溶かしたＮｏｖａｓｔｒａｔ（登録商標）８００ポリアミド酸の０．１％溶液とを用いて、ＡＰＳ／Ｎｏｖａｓｔｒａｔ（登録商標）８００コーティングを調製した。カップリング剤を使用しないで、トルエンに溶かしたＤＣ２５５の１．０％溶液を用いて、ＤＣ２５５コーティングをガラスに直接塗布した。最初にＡＰＳの０．１％水溶液、次にトルエンに溶かしたＤＣ８０６Ａの０．１％溶液または０．５％溶液を塗布して、ＡＰＳ／ＤＣ８０６Ａコーティングを調製した。９５質量％のエタノール水溶液にＧＡＰＳを溶かした１．０％溶液をカップリング剤として用い、そして次にトルエンに溶かしたＤＣ８０６Ａの１．０％溶液を用い、ＧＡＰＳ／ＤＣ８０６Ａコーティングを塗布した。本明細書に記載される浸漬コーティング方法（塗布後にカップリング剤を加熱処理し、塗布後にシリコーン樹脂およびポリイミドコーティングを乾燥させて、硬化する）を用い、カップリング剤およびコーティングを塗布した。使用する溶液の濃度に基づいて、コーティング厚を推定した。図４０に包含される表は、様々なコーティング組成物、推定したコーティング厚および試験条件を列挙する。
【０２３１】
その後、いくつかのバイアルを転がしコーティングの損傷をシミュレーションし、他のバイアルを図１１に示すバイアル−オン−バイアル治具において３０Ｎおよび５０Ｎの荷重下で摩耗させた。その後、バイアルを０．５ｍＬの塩化ナトリウム溶液で満たした後、−１００℃で凍結させる凍結乾燥（凍結乾燥プロセス）を全てのバイアルに施した。次に、−１５℃、真空下で２０時間凍結乾燥を実施した。光学品質保証機器を用い顕微鏡の下でバイアルを検査した。凍結乾燥によるコーティングへの損傷は、観察されなかった。
【０２３２】
実施例２０
３組の６個のバイアルを調製して、未コーティングのバイアルとＤｏｗ  Ｃｏｒｎｉｎｇ  ＤＣ２５５シリコーン樹脂でコーティングしたバイアルに関して、荷重増大の摩擦係数に与える影響を評価した。Ｔｙｐｅ１Ｂガラスから第一組のバイアルを成形し、未コーティングのままにした。Ｒｅｆｅｒｅｎｃｅ  Ｇｌａｓｓ  Ｃｏｍｐｏｓｉｔｉｏｎから第二組のバイアルを成形し、トルエンに溶かしたＤＣ２５５の１％溶液でコーティングし、３００℃で３０分間硬化した。Ｓｃｈｏｔｔ  Ｔｙｐｅ１Ｂガラスから第三組のバイアルを成形し、トルエンに溶かしたＤＣ２５５の１％溶液でコーティングした。各組のバイアルを図１１に示すバイアル−オン−バイアル治具に置き、同様なコーティングをしたバイアルに対して１０Ｎ、３０Ｎ、および５０Ｎの静荷重下での摩耗中の摩擦係数を測定した。結果を図４１においてグラフで報告する。図４１に示すように、コーティングしたバイアルは、ガラス組成物とは関係なく同一条件下での摩耗の場合、未コーティングのバイアルと比較するとかなり低い摩擦係数を示した。
【０２３３】
実施例２１
３組の２個のガラスバイアルをＡＰＳ／Ｋａｐｔｏｎコーティングして調製した。最初に、ＡＰＳ（アミノプロピルシルセスキオキサン）の０．１％溶液中で各バイアルを浸漬コーティングした。ＡＰＳコーティングを熱対流炉内で１００℃で１５分間乾燥させた。次に、Ｎ−メチル−２−ピロリドン（ＮＭＰ）に溶かした０．１％のポリ（ピロメリト酸二無水物−ｃｏ−４，４’−オキシジアニリン）アミド酸溶液（Ｋａｐｔｏｎ前駆物質）にバイアルを浸漬させた。その後、コーティングしたバイアルを予熱した窯炉に３００℃で３０分間入れて、コーティングを硬化した。
【０２３４】
図１１に示すバイアル−オン−バイアル治具に２個のバイアルを置き、１０Ｎ荷重下で摩耗した。摩耗手順を同一区域にわたり４回を超えて繰り返し、各摩耗に対して、摩擦係数を決定した。摩耗と摩耗の間でバイアルを拭い、以前に摩耗されていない区域に各摩耗の出発点を位置付けした。しかしながら、各摩耗は、同じ「痕跡」の上を移動した。同一手順を３０Ｎおよび５０Ｎの荷重に対して繰り返した。図４２において、各荷重に対して、各摩耗（つまり、Ａ１〜Ａ５）の摩擦係数をグラフで表す。図４２に示すように、ＡＰＳ／Ｋａｐｔｏｎコーティングしたバイアルの摩擦係数は、全ての荷重で全ての摩耗に対して、概して０．３０未満であった。本実施例は、カップリング剤で処理したガラス表面に塗布された場合、ポリイミドコーティングに対して、改善された耐摩耗性を実証する。
【０２３５】
実施例２２
３組の２個のガラスバイアルをＡＰＳコーティングして調製した。ＡＰＳ（アミノプロピルシルセスキオキサン）の０．１％溶液中で各バイアルを浸漬コーティングし、熱対流炉内で１００℃で１５分間乾燥させた。図１１に示すバイアル−オン−バイアル治具に２個のバイアルを置き、１０Ｎ荷重下で摩耗した。摩耗手順を同一区域にわたり４回を超えて繰り返し、各摩耗に対して、摩擦係数を決定した。摩耗と摩耗の間でバイアルを拭い、以前に摩耗されていない区域に各摩耗の出発点を位置付けした。しかしながら、各摩耗は、同じ「痕跡」の上を移動した。同一手順を３０Ｎおよび５０Ｎの荷重に対して繰り返した。図４３において、各荷重に対して、各摩耗（つまり、Ａ１〜Ａ５）の摩擦係数をグラフで表す。図４３に示すように、ＡＰＳだけでコーティングしたバイアルの摩擦係数は、概して０．３より大きく、０．６に達することも多くまたはさらには０．６よりも大きい。
【０２３６】
実施例２３
３組の２個のガラスバイアルをＡＰＳ／Ｋａｐｔｏｎコーティングして調製した。ＡＰＳ（アミノプロピルシルセスキオキサン）の０．１％溶液中で各バイアルを浸漬コーティングした。ＡＰＳコーティングを熱対流炉内で１００℃で１５分間加熱した。次に、Ｎ−メチル−２−ピロリドン（ＮＭＰ）に溶かした０．１％のポリ（ピロメリト酸二無水物−ｃｏ−４，４’−オキシジアニリン）アミド酸溶液（Ｋａｐｔｏｎ前駆物質）にバイアルを浸漬させた。その後、コーティングしたバイアルを予熱した窯炉に３００℃で３０分間入れて、コーティングを硬化した。次に、３００℃で１２時間、コーティングしたバイアルを発熱物質除去（加熱）した。
【０２３７】
図１１に示すバイアル−オン−バイアル治具に２個のバイアルを置き、１０Ｎ荷重下で摩耗した。摩耗手順を同一区域にわたり４回を超えて繰り返し、各摩耗に対して、摩擦係数を決定した。摩耗と摩耗の間でバイアルを拭い、以前に摩耗された区域に各摩耗の出発点を位置付けし、各摩耗は、同じ「痕跡」の上を実施した。同一手順を３０Ｎおよび５０Ｎの荷重に対して繰り返した。図４４において、各荷重に対して、各摩耗（つまり、Ａ１〜Ａ５）の摩擦係数をグラフで表す。図４４に示すように、ＡＰＳ／Ｋａｐｔｏｎコーティングしたバイアルの摩擦係数は、概して均一であり、１０Ｎおよび３０Ｎの荷重で導入した摩耗に対しておよそ０．２０以下であった。しかしながら、印可荷重を５０Ｎまで増大した場合、摩擦係数は、５番目の摩耗が０．４０未満よりも僅かに小さい摩擦係数を有し、各々継続的な摩耗に対して増大した。
【０２３８】
実施例２４
３組の２個のガラスバイアルをＡＰＳ（アミノプロピルシルセスキオキサン）コーティングして調製した。ＡＰＳの０．１％溶液中で各バイアルを浸漬コーティングし、熱対流炉内で１００℃で１５分間加熱した。次に、３００℃で１２時間、コーティングしたバイアルを発熱物質除去（加熱）した。図１１に示すバイアル−オン−バイアル治具に２個のバイアルを置き、１０Ｎ荷重下で摩耗した。摩耗手順を同一区域にわたり４回を超えて繰り返し、各摩耗に対して、摩擦係数を決定した。摩耗と摩耗の間でバイアルを拭い、以前に摩耗された区域に各摩耗の出発点を位置付けし、各摩耗は、同じ「痕跡」の上を移動した。同一手順を３０Ｎおよび５０Ｎの荷重に対して繰り返した。図４５において、各荷重に対して、各摩耗（つまり、Ａ１〜Ａ５）の摩擦係数をグラフで表す。図４５に示すように、１２時間発熱物質除去した、ＡＰＳコーティングしたバイアルの摩擦係数は、図４３に示すＡＰＳコーティングしたバイアルよりも著しく大きく、未コーティングのガラスバイアルが示す摩擦係数と同じくらいであり、バイアルが摩耗によって機械的強度にかなり損失を受け得ることを示唆する。
【０２３９】
実施例２５
Ｓｃｈｏｔｔ  Ｔｙｐｅ１Ｂガラスから成形した３組の２個のガラスバイアルをＫａｐｔｏｎコーティングして調製した。Ｎ−メチル−２−ピロリドン（ＮＭＰ）に溶かした０．１％のポリ（ピロメリト酸二無水物−ｃｏ−４，４’−オキシジアニリン）アミド酸溶液（Ｋａｐｔｏｎ前駆物質）にバイアルを浸漬させた。その後、コーティングを１５０℃で２０分間乾燥させ、次にコーティングしたバイアルを予熱した窯炉に３００℃で３０分間入れることにより、硬化した。
【０２４０】
図１１に示すバイアル−オン−バイアル治具に２個のバイアルを置き、１０Ｎ荷重下で摩耗した。摩耗手順を同一区域にわたり４回を超えて繰り返し、各摩耗に対して、摩擦係数を決定した。摩耗と摩耗の間でバイアルを拭い、以前に摩耗されていない区域に各摩耗の出発点を位置付けた。しかしながら、各摩耗は、同じ「痕跡」の上を移動した。同一手順を３０Ｎおよび５０Ｎの荷重に対して繰り返した。図４６において、各荷重に対して、各摩耗（つまり、Ａ１〜Ａ５）の摩擦係数をグラフで表す。図４６に示すように、Ｋａｐｔｏｎコーティングしたバイアルの摩擦係数は、最初の摩耗後に概して増大し、カップリング剤を使用しないでガラスに塗布したポリイミドコーティングの乏しい耐摩耗性を実証した。
【０２４１】
実施例２６
実施例１９のＡＰＳ／Ｎｏｖａｓｔｒａｔ（登録商標）８００コーティングしたバイアルを、凍結乾燥後のそれらの摩擦係数に関して、図１１に示すバイアル−オン−バイアル治具を３０Ｎの荷重で用い、試験した。凍結乾燥後、摩擦係数のいかなる増大も検出されなかった。図４７には、凍結乾燥の前および後における、ＡＰＳ／Ｎｏｖａｓｔｒａｔ（登録商標）８００コーティングしたバイアルの摩擦係数を示す表が含まれる。
【０２４２】
実施例２７
実施例１５に記載するように、Ｒｅｆｅｒｅｎｃｅ  Ｇｌａｓｓ  Ｃｏｍｐｏｓｉｔｉｏｎバイアルをイオン交換し、コーティングした。以下のプロトコルを用いて、コーティングしたバイアルをオートクレーブ処理した：１００℃で１０分間の蒸気パージ、その後コーティングしたガラス容器１００を１２１℃の環境に曝して２０分の停止時間の後、３０分の１２１℃での処理。図１１に示すバイアル−オン−バイアル治具を３０Ｎの荷重で用いて、オートクレーブ処理したバイアルおよびオートクレーブ処理しなかったバイアルの摩擦係数を測定した。図４８は、オートクレーブ処理前とオートクレーブ処理後のＡＰＳ／Ｎｏｖａｓｔｒａｔ（登録商標）８００コーティングしたバイアルの摩擦係数を示す。オートクレーブ処理後に摩擦係数のいかなる増大も検出しなかった。
【０２４３】
実施例２８
３組のバイアルを調製して、バイアルの損傷を軽減することへのコーティングの効能を評価した。中間のカップリング剤層を有するポリイミドの外側のコーティング層で第一組のバイアルを覆った。外側の層は、Ｎｏｖａｓｔｒａｔ（登録商標）８００ポリイミドからなり、それは、ジメチルアセトアミドに溶かしたポリアミド酸の溶液として塗布され、３００℃まで加熱してイミド化される。カップリング剤層は、ＡＰＳとアミノフェニルトリメトキシシラン（ＡＰｈＴＭＳ）とから１：８の比で構成された。これらのバイアルを３２０℃で１２時間、発熱物質除去した。第一組のバイアルと同様に、中間のカップリング剤層を有するポリイミドの外側コーティング層で、第二組のバイアルを覆った。第二組のバイアルを３２０℃で１２時間、発熱物質除去した後、１２１℃で１時間オートクレーブ処理した。第三組のバイアルは、未コーティングのままにしておいた。次に、各組のバイアルに３０Ｎの荷重下で、バイアルの上にバイアルを重ねて摩擦試験を施した。各組のバイアルの摩擦係数を図４９に報告する。各バイアルが受けた損傷（または損傷なし）を示すバイアル表面の写真も図４９に示す。図４９に示すように、未コーティングのバイアルは、概して約０．７を超える摩擦係数を有した。試験の結果として、未コーティングのバイアルは、また視覚的に認識できる損傷を被った。しかしながら、コーティングしたバイアルは、視覚的に認識できる表面損傷がなく、０．４５未満の摩擦係数を有した。
【０２４４】
コーティングしたバイアルに、上述のような発熱物質除去、オートクレーブ処理条件、またはその両方を同様に施した。図５０は、バイアルに関して横圧縮試験における印可荷重の関数として、破損確率をグラフで表す。発熱物質除去したバイアルと発熱物質除去してオートクレーブ処理したバイアルの間に統計的有意差は、存在しなかった。
【０２４５】
実施例２９
ここで図５１を参照すると、３種の異なるコーティング組成物でバイアルを調製し、塗布したコーティングの摩擦係数に与える異なるシランの比の影響を評価した。第一のコーティング組成物は、１：１の比のＧＡＰＳ：アミノフェニルトリメチルオキシシランを有するカップリング剤層と、１．０％のＮｏｖａｓｔｒａｔ（登録商標）８００ポリイミドからなる外側コーティング層とを含む。第二のコーティング組成物は、１：０．５の比のＧＡＰＳ：アミノフェニルトリメチルオキシシランを有するカップリング剤層と、１．０％のＮｏｖａｓｔｒａｔ（登録商標）８００ポリイミドからなる外側コーティング層を含む。第三のコーティング組成物は、１：０．２の比のＧＡＰＳ：アミノフェニルトリメチルオキシシランを有するカップリング剤層と、１．０％のＮｏｖａｓｔｒａｔ（登録商標）８００ポリイミドからなる外側コーティング層を含む。３２０℃で１２時間、全てのバイアルを発熱物質除去した。その後、バイアルに２０Ｎおよび３０Ｎの荷重下でバイアルの上にバイアルを重ねた摩擦試験を施した。各バイアルに対する平均の印加した垂直抗力、摩擦係数、および最大摩擦力（Ｆｘ）を図５１に報告する。図５１に示すように、芳香族シラン（つまり、アミノフェニトリメチルオキシシラン）の量を減らすことにより、バイアルが受ける摩擦力だけでなく、バイアルとバイアルの間の摩擦係数も増大させる。
【０２４６】
実施例３０
シランの比が異なる耐熱性コーティングで、タイプ１Ｂイオン交換ガラスから成形したバイアルを調製した。
【０２４７】
１：８の比を有して０．１２５％のＡＰＳと１．０％のアミノフェニルトリメチルオキシシラン（ＡＰｈＴＭＳ）とから形成されるカップリング剤層と、０．１％のＮｏｖａｓｔｒａｔ（登録商標）８００ポリイミドから形成される外側コーティング層とを含む組成物で、試料を調製した。発熱物質除去の前と後にバイアルの摩擦係数および摩擦力を決定することにより、塗布したコーティングの熱安定性を評価した。具体的には、コーティングしたバイアルに３０Ｎの荷重下でバイアルの上にバイアルを重ねた摩擦試験を施した。摩擦係数および摩擦力を測定し、図５２に時間の関数としてプロットする。第二組のバイアルを３２０℃で１２時間、発熱物質除去し、３０Ｎの荷重下で同一のバイアルの上にバイアルを重ねた摩擦試験を施した。摩擦係数は、発熱物質除去の前と後の両方で同じままであり、コーティングが熱的に安定であったことを示唆した。ガラスの接触区域の写真も示す。
【０２４８】
１：８の比を有して０．０６２５％のＡＰＳと０．５％のアミノフェニルトリメチルオキシシラン（ＡＰｈＴＭＳ）とから形成されるカップリング剤層と、０．０５％のＮｏｖａｓｔｒａｔ（登録商標）８００ポリイミドから形成される外側コーティング層とを含む組成物で、試料を調製した。発熱物質除去の前と後にバイアルの摩擦係数および摩擦力を決定することにより、塗布したコーティングの熱安定性を評価した。具体的には、コーティングしたバイアルに３０Ｎの荷重下でバイアルの上にバイアルを重ねた摩擦試験を施した。摩擦係数および摩擦力を測定し、図５３に時間の関数としてプロットする。第二組のバイアルを３２０℃で１２時間、発熱物質除去し、３０Ｎの荷重下で同一のバイアルの上にバイアルを重ねた摩擦試験を施した。摩擦係数は、発熱物質除去の前と後の両方で同じままであり、コーティングが熱的に安定であったことを示唆した。ガラスの接触区域の写真も示す。
【０２４９】
図５４は、１：８の比を有して０．１２５％のＡＰＳと１．０％のアミノフェニルトリメチルオキシシラン（ＡＰｈＴＭＳ）から形成される耐熱性コーティングおよび０．１％のＮｏｖａｓｔｒａｔ（登録商標）８００ポリイミド（図５４に「２６０」として示す）から形成される外側コーティング層を伴うバイアルと、並びに１：８の比を有して０．０６２５％のＡＰＳと０．５％のアミノフェニルトリメチルオキシシラン（ＡＰｈＴＭＳ）とから形成される耐熱性コーティングおよび０．０５％のＮｏｖａｓｔｒａｔ（登録商標）８００ポリイミド（図５４に「２８０」として示す）から形成される外側コーティング層を伴うバイアルとに関して、横圧縮試験における印可荷重の関数として破損確率をグラフで表す。ガラスの接触区域の写真も示す。データは、コーティングし発熱物質除去しそして引っ掻き傷のある試料に対して、破損荷重が、未コーティングで引っ掻き傷の無い試料から変わらないままであることを示し、コーティングによりガラスを損傷から保護することを実証する。
【０２５０】
シランの比が異なる耐熱性コーティングで、バイアルを調製した。１：１の比を有する０．５％のＤｙｎａｓｙｌａｎ（登録商標）Ｈｙｄｒｏｓｉｌ１１５１と０．５％のアミノフェニルトリメチルオキシシラン（ＡＰｈＴＭＳ）から形成されるカップリング剤層と、０．０５％のＮｏｖａｓｔｒａｔ（登録商標）８００ポリイミドから形成される外側コーティング層とを含む組成物で、試料を調製した。発熱物質除去の前と後にバイアルの摩擦係数および摩擦力を決定することにより、塗布したコーティングの熱安定性を評価した。具体的には、コーティングしたバイアルに３０Ｎの荷重下でバイアルの上にバイアルを重ねた摩擦試験を施した。摩擦係数および摩擦力を測定し、図５５に時間の関数としてプロットする。第二組のバイアルを３２０℃で１２時間、発熱物質除去し、３０Ｎの荷重下で同一のバイアルの上にバイアルを重ねた摩擦試験を施した。摩擦係数は、発熱物質除去の前と後の両方で同じままであり、コーティングが熱的に安定であったことを示唆した。ガラスの接触区域の写真も示す。これは、アミノシランの水解物（例、アミノシルセスキオキサン等）が、コーティング製剤にも有用であることを暗示する。
【０２５１】
一連の発熱物質除去条件に対しても同様に、塗布したコーティングの熱安定性を評価した。具体的には、アミノフェニルトリメチルオキシシラン（０．５％）に対するＧＡＰＳ（０．５％）の比１：１を有するカップリング剤層と０．５％のＮｏｖａｓｔｒａｔ（登録商標）８００ポリイミドからなる外側コーティング層とを含む組成物で、Ｔｙｐｅ１Ｂイオン交換ガラスバイアルを調製した。試料バイアルに以下の発熱物質除去サイクルのひとつを施した：３２０℃で１２時間；３２０℃で２４時間；３６０℃で１２時間；または３６０℃で２４時間。次に、バイアルの上にバイアルを重ねた摩擦試験を用いて、摩擦係数および摩擦力を測定し、図５６に示すように、各々の発熱物質除去条件に対して時間の関数としてプロットした。図５６に示すように、バイアルの摩擦係数は、発熱物質除去の条件によって変化せず、コーティングが熱的に安定であったことを示唆する。図５７は、３６０℃および３２０℃における熱処理時間を変えた後の摩擦係数をグラフで表す。
【０２５２】
実施例３１
実施例１５に記載したように、ＡＰＳ／Ｎｏｖａｓｔｒａｔ８００コーティングでバイアルを被覆した。未コーティングのバイアルだけでなくコーティングしたバイアルの光透過度も、分光光度計を用いて４００〜７００ｎｍの波長の範囲内で測定した。ビームが耐熱性コーティングを２度（最初に容器に入る際とその後容器を出る際）通過するように、光ビームを容器壁に対して垂直に向けて、測定を実施した。図１３は、可視光スペクトル４００〜７００ｎｍにおいて測定したコーティングしたバイアルおよび未コーティングのバイアルの光透過率のデータをグラフで表す。スペクトル線４４０は、未コーティングのガラス容器を示し、スペクトル線４４２は、コーティングしたガラス容器を示す。
【０２５３】
実施例３２
０．２５％のＧＡＰＳ／０．２５％のＡＰｈＴＭＳカップリング剤と１．０％Ｎｏｖａｓｔｒａｔ（登録商標）８００ポリイミドで、バイアルをコーティングし、３２０℃で１２時間発熱物質除去する前と後に光透過度に関して試験した。未コーティングのバイアルも試験した。結果を図５８に示す。
【０２５４】
実施例３３
ポリイミドコーティングの均一性を改善するために、Ｎｏｖａｓｔｒａｔ（登録商標）８００ポリアミド酸をポリアミド酸の塩に変換し、メタノールに溶かした。４ｇのトリエチルアミンを１Ｌのメタノールに添加した後、Ｎｏｖａｓｔｒａｔ（登録商標）８００ポリアミド酸を添加して、０．１％の溶液を形成することにより、ジメチルアセトアミドと比べて著しく速く溶媒を蒸発させた。
【０２５５】
メタノール／水との混合液に溶かした１．０％のＧＡＰＳ／１．０％のＡＰｈＴＭＳと、メタノールに溶かした０．１％のＮｏｖａｓｔｒａｔ（登録商標）８００ポリアミド酸塩とで、Ｔｙｐｅ１Ｂイオン交換バイアルをコーティングした。コーティングしたバイアルを３６０℃で１２時間発熱物質除去し、バイアル−オン−バイアル治具において１０Ｎ，２０Ｎおよび３０Ｎの垂直荷重で、発熱物質除去していない試料および発熱物質除去した試料に引っ掻き傷をつけた。いかなるガラス損傷も１０Ｎ、２０Ｎおよび３０Ｎの垂直抗力で観察されなかった。図５９は、３６０℃で１２時間の熱処理後の試料の摩擦係数、印加力および摩擦力を示す。図６０は、試料の横圧縮試験における印可荷重の関数として、破損確率をグラフで表す。統計的に、１０Ｎ、２０Ｎおよび３０Ｎでの試料系列は、互いに区別できなかった。低い荷重の破損試料は、引っ掻き傷から離れて位置決めされた基点から破壊した。
【０２５６】
図６１〜６３にそれぞれ示すように、偏光解析および走査型電子顕微鏡（ＳＥＭ）を用いてコーティング層の厚さを概算した。シリコンウェーハ（偏光解析）およびガラススライド（ＳＥＭ）を用いて、コーティング厚を測定用の試料を作製した。その方法は厚さが５５〜１８０ｎｍ（シルセスキオキサンの結合層）および３５ｎｍ（Ｎｏｖａｓｔｒａｔ（登録商標）８００ポリアミド酸塩）と異なることを示す。
【０２５７】
実施例３４
０．５％のＧＡＰＳ、７５／２５（体積／体積）のメタノール／水の混合液に溶かした０．５％のＡＰｈＴＭＳ溶液を用いて、プラズマ清浄したＳｉウェーハ片を浸漬コーティングした。コーティングを１２０℃で１５分間曝した。偏光解析を用いて、コーティング厚を決定した。３種の試料を調製し、３０．６ｎｍの標準偏差でそれぞれ９２．１ｎｍ、１５１．７ｎｍ、および１１０．２ｎｍの厚さを有した。
【０２５８】
ガラススライドを浸漬コーティングし、走査電子顕微鏡を用いて調べた。図６１は、１５０℃で１５分間硬化した後に、１．０％のＧＡＰＳ、１．０％のＡＰｈＴＭＳ、および０．３％のＮＭＰのコーティング溶液中に、８ｍｍ／ｓの引抜速度で浸漬したガラススライドのＳＥＭ画像を示す。コーティングは、約９３ｎｍ厚であるように見える。図６２は、１５０℃で１５分間硬化した後に、１．０％のＧＡＰＳ、１．０％のＡＰｈＴＭＳ、および０．３％のＮＭＰのコーティング溶液中に、４ｍｍ／ｓの引抜速度で浸漬したガラススライドのＳＥＭ画像を示す。コーティングは、約５５ｎｍ厚であるように見える。図６３は、１５０℃で１５分間硬化し３２０℃で３０分間熱処理した後に、０．５のＮｏｖａｓｔｒａｔ（登録商標）８００溶液のコーティング溶液中に、２ｍｍ／ｓの引抜速度で浸漬したガラススライドのＳＥＭ画像を示す。コーティングは、約３５ｎｍ厚であるように見える。
【０２５９】
比較例６
Ｂａｙｓｉｌｏｎｅ  ＭのＢａｙｅｒ  Ｓｉｌｉｃｏｎｅ水性エマルション（約１〜２％の固形分を有する）の希釈したコーティングで、Ｔｙｐｅ１Ｂガラスから成形したガラスバイアルを覆った。バイアルを１５０℃で２時間処理して、水を表面から追い出し、ガラスの外面上のポリジメチルシロキサンコーティングを残した。コーティングの公称厚みは、約２００ｎｍであった。第一組のバイアルを未処理の状態で（つまり、「コーティングしたままのバイアルとして」）維持した。第二組のバイアルを２８０℃で３０分間処理した（つまり、「処理したバイアル」）。ＵＭＴ−２摩擦計を用いて、０〜４８Ｎの直線的に増大する荷重および約２０ｍｍの長さを有する引っ掻き傷を加えることにより、各組からいくつかのバイアルを最初に機械的試験した。引っ掻き傷を摩擦係数および形態に関して評価し、引っ掻きの手順がガラスを損傷したかどうか、或いはコーティングが引っ掻きが原因となる損傷からガラスを保護したかどうかを決定した。
【０２６０】
図６４は、コーティングしたままのバイアルに関して、加えた引っ掻き傷の長さ（ｘ−座標）の関数として、摩擦係数、引っ掻き深さ、印加した垂直抗力、および摩擦力（ｙ−座標）を示すプロットである。図６４においてグラフで表すように、コーティングしたままのバイアルは、約３０Ｎの荷重までおよそ０．０３の摩擦係数を呈する。データから、およそ３０Ｎ未満でＣＯＦが常に０．１未満であることがわかる。しかしながら、３０Ｎを超える垂直抗力で、引っ掻き傷の長さに沿ってガラスの浅割れ目が存在することによりわかるように、コーティングは、破損し始めた。ガラスの浅割れ目は、ガラス表面の損傷、そしてその損傷の結果としてガラスの破損の増大を暗示する。
【０２６１】
図６５は、処理したバイアルに関して、加えた引っ掻き傷の長さ（ｘ−座標）の関数として、摩擦係数、引っ掻き深さ、印加した垂直抗力、および摩擦力（ｙ−座標）を示すプロットである。処理したバイアルに関して、印可荷重がおよそ５Ｎの値に達するまで、摩擦係数は低いままであった。その点で、荷重の増大に伴って生じるガラスの浅割れ目の量が増大することから明らかなように、コーティングは、破損し始め、ガラス表面は、激しく損傷した。処理したバイアルの摩擦係数は、約０．５まで増大した。しかしながら、コーティングは、熱暴露の後３０Ｎの荷重でガラス表面を保護できず、コーティングが熱的に安定していなかったことを示唆する。
【０２６２】
次に、２０ｍｍの引っ掻き傷の長さ全体に３０Ｎの静荷重を印加することにより、バイアルを試験した。２０ｍｍの引っ掻き傷の長さ全体に３０Ｎの静荷重を印加することにより、コーティングしたままのバイアルの１０試料と処理したバイアルの１０試料とを横圧縮試験した。コーティングしたままの試料のいずれも引っ掻き傷で破損していなく、一方、処理したバイアルの１０のうち６が引っ掻き傷で破損し、処理したバイアルの残留強度が低いことを示唆する。
【０２６３】
比較例７
Ｗａｃｋｅｒ  Ｓｉｌｒｅｓ  ＭＰ５０（部品番号６００７８４６５  ロット番号ＥＢ２１１９２）の溶液を２％まで希釈し、Ｒｅｆｅｒｅｎｃｅ  Ｇｌａｓｓ  Ｃｏｍｐｏｓｉｔｉｏｎから成形したバイアルに塗布した。コーティングに先立って、最初にプラズマを１０秒間当ててバイアルを清浄した。バイアルを３１５℃で１５分間乾燥させ、コーティングから水を取り除いた。第一組のバイアルを「コーティングしたままの」状態に維持した。第二組のバイアルを２５０℃〜３２０℃の範囲の温度で３０分間処理した（つまり、「処理したバイアル」）。ＵＭＴ−２摩擦計を用いて０〜４８Ｎの直線的に増大する荷重および約２０ｍｍの長さを有する引っ掻き傷を加えることにより、各組からのバイアルのうちいくつかを最初に機械的試験した。引っ掻き傷を摩擦係数および形態に関して評価し、引っ掻きの手順がガラスを損傷したかどうか、或いはコーティングが引っ掻きが原因となる損傷からガラスを保護したかどうかを決定した。
【０２６４】
図６６は、コーティングしたままのバイアルの加えた引っ掻き傷の長さ（ｘ−座標）の関数として、摩擦係数、引っ掻き深さ、印加した垂直抗力、および摩擦力（ｙ−座標）を示すプロットである。コーティングしたままのバイアルは、コーティングに損傷を呈したが、ガラスに損傷はなかった。
【０２６５】
図６７は、２８０℃で処理したバイアルの加えた引っ掻き傷の長さ（ｘ−座標）の関数として、摩擦係数、引っ掻き深さ、印加した垂直抗力、および摩擦力（ｙ−座標）を示すプロットである。処理したバイアルは、印可荷重が約２０Ｎを超えると著しいガラス表面の損傷を呈した。ガラス損傷に対する荷重閾値が、熱暴露温度の増大に伴って低減したことも確認され、コーティングが、温度の増大に伴って分解した（つまり、コーティングが熱的に安定でない）ことを示唆する。２８０℃未満の温度で処理した試料は、３０Ｎを超える荷重でガラス損傷を示した。
【０２６６】
比較例８
２％の固形分まで水で希釈したＥｖｏｎｉｋ  Ｓｉｌｉｋｏｐｈｅｎ  Ｐ４０／Ｗで、Ｒｅｆｅｒｅｎｃｅ  Ｇｌａｓｓ  Ｃｏｍｐｏｓｉｔｉｏｎから成形したバイアルを処理した。次に、試料を１５０℃で１５分間乾燥させ、続いて３１５℃で１５分間硬化した。第一組のバイアルを「コーティングしたまま」の状態に維持した。第二組のバイアルを２６０℃の温度で３０分間処理した（つまり、「２６０℃処理したバイアル」）。第三組のバイアルを２８０℃の温度で３０分間処理した（つまり、「２８０℃処理したバイアル」）。図１１に示す試験治具を用いて、バイアルに３０Ｎの静荷重で引っ掻き傷を付けた。次に、バイアルを横圧縮試験した。２６０℃処理したバイアルおよび２８０℃処理したバイアルは、圧縮で破損し、一方コーティングしたままのバイアル１６個のうち２個は、引っ掻き傷で破損した。これは、高温に暴露した際にコーティングが分解し、結果として、コーティングが３０Ｎの荷重から表面を十分に保護しなかったことを示唆する。
【０２６７】
ここで、本明細書に記載される耐熱性コーティングを有するガラス容器が、イオン交換後に、化学的耐久性、耐層間剥離性、および増大する機械的強度を呈することを理解されたい。本明細書に記載される耐熱性コーティングを有するガラス容器が、耐熱性コーティングの塗布の結果として、機械的損傷に対して改善された耐性を呈し、従って、ガラス容器は、向上した機械的耐久性を有することもまた理解されたい。これらの特性により、ガラス容器は、医薬製剤を保管するための医薬品パッケージ（これに限定されない）を含む様々な用途での使用にうまく適するようになる。
【０２６８】
ここで、本明細書に記載されるガラス容器が、多くの種々の態様を実施してよいことを理解されたい。第１態様において、ガラス容器は、内面と外面を有するガラス本体を含んでもよい。ガラス本体の少なくとも内面は、１０以下の層間剥離因子と、４５０℃以下の温度で約１６μｍ２／時を超える閾値の拡散率とを有してもよい。耐熱性コーティングは、ガラス本体の外面の少なくとも一部分と結合されてもよい。耐熱性コーティングは、少なくとも２６０℃の温度で３０分間熱的に安定でありうる。
【０２６９】
第２態様において、ガラス容器は、内面と外面とを有するガラス本体を含んでもよい。ガラス本体の少なくとも内面は、１０以下の層間剥離因子と、４５０℃以下の温度で約１６μｍ２／時を超える閾値の拡散率とを有してもよい。耐熱性コーティングは、ガラス本体の外面の少なくとも一部分と結合されてもよい。耐熱性コーティングを有するガラス本体の外面は、約０．７未満の摩擦係数を有してもよい。
【０２７０】
第３態様において、ガラス容器は、内面と外面とを有するガラス本体を含んでもよい。ガラス本体の少なくとも内面は、４５０℃以下の温度で約１６μｍ２／時を超える閾値の拡散率を有してもよい。内部域は、ガラス本体の内面とガラス本体の外面の間に及んでもよい。内部域は、持続的な層均質性を有してもよい。耐熱性コーティングは、ガラス本体の外面の少なくとも一部分と結合されてもよい。耐熱性コーティングは、少なくとも２６０℃の温度で３０分間熱的に安定でありうる。
【０２７１】
第４態様において、ガラス容器は、内面と外面とを有するガラス本体を含んでもよい。内面は、持続的な表面均質性を有してもよい。ガラス本体の少なくとも内面は、４５０℃以下の温度で約１６μｍ２／時を超える閾値の拡散率を有してもよい。耐熱性コーティングは、ガラス本体の外面の少なくとも一部分と結合されてもよい。耐熱性コーティングは、少なくとも２６０℃の温度で３０分間熱的に安定でありうる。
【０２７２】
第５態様において、ガラス容器は、内面と外面とを有するガラス本体を含んでもよい。ガラス本体は、４５０℃以下の温度で約１６μｍ２／時を超える閾値の拡散率を有するアルカリアルミノケイ酸塩ガラス組成物と、ＩＳＯ７２０に準拠した耐加水分解性のタイプＨＧＡ１とから成形されてもよい。ガラス本体の少なくとも内面が１０以下の層間剥離因子を有するように、ガラス組成物が、ホウ素およびホウ素化合物を殆ど含有しなくてもよい。耐熱性コーティングは、ガラス本体の外面の少なくとも一部分と結合されてもよい。耐熱性コーティングは、少なくとも２６０℃の温度で３０分間熱的に安定でありうる。
【０２７３】
第６態様において、ガラス容器は、内面と外面とを有するガラス本体を含んでもよい。ガラス本体は、約７４モル％〜約７８モル％のＳｉＯ２；約４モル％〜約８モル％のアルカリ土類酸化物（アルカリ土類酸化物は、ＭｇＯおよびＣａＯを含んでなり、（ＣａＯ（モル％）／（ＣａＯ（モル％）＋ＭｇＯ（モル％）））の比は、０．５以下である）；Ｘモル％のＡｌ２Ｏ３（ここで、Ｘは、約４モル％以上かつ約８モル％以下である）；およびＹモル％のアルカリ酸化物（ここでアルカリ酸化物は、約９モル％以上かつ約１５モル％以下の量でＮａ２Ｏを含んでなり、Ｙ：Ｘの比は、１より大きい）を含むガラス組成物から形成されてもよい。ガラス本体は、１０以下の層間剥離因子を有してもよい。耐熱性コーティングは、ガラス本体の外面上に位置付けされてもよく、１枚の低摩擦層と１枚のカップリング剤層を含んでなり、低摩擦層は、１種のポリマー化学組成物を含んでなり、カップリング剤層は、第一シラン化学組成物、それらの水解物、またはそれらのオリゴマー（第一シラン化学組成物は、芳香族シラン化学組成物である）、および第二シラン化学組成物、それらの水解物、またはそれらのオリゴマー（第二シラン化学組成物は、脂肪族シラン化学組成物である）の少なくとも１種の混合物、並びに少なくとも第一シラン化学組成物および第二シラン化学組成物のオリゴマー化から形成される化学組成物を含む。
【０２７４】
第７態様において、ガラス容器は、内面と外面とを有するガラス本体を含んでもよい。ガラス本体は、約７４モル％〜約７８モル％のＳｉＯ２；ＣａＯとＭｇＯの両方を含むアルカリ土類酸化物（アルカリ土類酸化物は、約０．１モル％以上かつ約１．０モル％以下の量でＣａＯを含んでなり、（ＣａＯ（モル％）／（ＣａＯ（モル％）＋ＭｇＯ（モル％）））の比は、０．５以下である）；Ｘモル％のＡｌ２Ｏ３（ここで、Ｘは、約２モル％以上かつ約１０モル％以下である）；およびＹモル％のアルカリ酸化物（ここでアルカリ酸化物は、約０．０１モル％〜約１．０モル％のＫ２Ｏを含んでなり、Ｙ：Ｘの比は、１より大きい）を含むガラス組成物から形成されてもよく、ガラス本体は、１０以下の層間剥離因子を有する。耐熱性コーティングは、ガラス本体の外面上に位置付けされてもよく、１枚の低摩擦層と１枚のカップリング剤層を含む。低摩擦層は、１種のポリマー化学組成物を含んでもよく、カップリング剤層は、第一シラン化学組成物、それらの水解物、またはそれらのオリゴマー（第一シラン化学組成物は、芳香族シラン化学組成物である）、および第二シラン化学組成物、それらの水解物、またはそれらのオリゴマー（第二シラン化学組成物は、脂肪族シラン化学組成物である）の少なくとも１種の混合物、並びに少なくとも第一シラン化学組成物および第二シラン化学組成物のオリゴマー化から形成される化学組成物を含んでもよい。
【０２７５】
第８態様は、第１態様および第３〜第７態様のいずれかの態様のガラス容器を含み、耐熱性コーティングを有するガラス本体の外面は、約０．７未満の摩擦係数を有する。
【０２７６】
第９態様は、第１態様〜第８態様のいずれかの態様のガラス容器を含み、約１０℃／分の上昇率で１５０℃の温度から３５０℃まで加熱する場合、耐熱性コーティングは、その質量の約５％未満の質量損失を有する。
【０２７７】
第１０態様は、第１〜第２態様および第４〜第７態様のいずれかの態様のガラス容器を含み、ガラス本体は、ガラス本体の内面とガラス本体の外面の間に及ぶ内部域を有してもよく、内部域は、持続的な層均質性を有する。
【０２７８】
第１１態様は、第３態様および第１０態様のいずれかのガラス容器を含み、内部域が、少なくとも約１００ｎｍ厚ＴＬＲを有する。
【０２７９】
第１２態様は、第３態様および第１０態様のいずれかのガラス容器を含み、内部域は、ガラス本体の内面下１０ｎｍから延び、少なくとも約１００ｎｍ厚ＴＬＲを有する。
【０２８０】
第１３態様は、第１〜第３態様または第５〜第１２態様のいずれかの態様のガラス容器を含み、ガラス本体の内面は、持続的な表面均質性を有する。
【０２８１】
第１４態様は、第４態様または第１３態様のいずれかの態様のガラス容器を含み、持続的な表面均質性が、ガラス本体の壁部の厚みの中で、ガラス本体の内面から約５０ｎｍ以下の深さ（約１０ｎｍ〜約５０ｎｍを含む）に及ぶ。
【０２８２】
第１５態様は、第１〜第１４態様のいずれかの態様のガラス容器を含み、ガラス本体は、ガラス本体の内面からガラス本体の壁部の厚みの中へ及ぶ表面域を有し、表面域は、持続的な表面均質性を有する。
【０２８３】
第１６態様は、第１５態様のガラス容器を含み、表面域は、ガラス本体の壁部の厚みの中でガラス本体の内面から少なくとも１０ｎｍの深さまで及ぶ。
【０２８４】
第１７態様は、第１〜第１６態様のいずれかの態様のガラス容器を含み、耐熱性コーティングが、カップリング剤層を備える。
【０２８５】
第１８態様は、第１７態様のガラス容器を含み、カップリング剤層が、少なくとも１種のシラン化学組成物を含む。
【０２８６】
第１９態様は、第１７または第１８態様のいずれかのガラス容器を含み、耐熱性コーティングが、カップリング剤層と接触する低摩擦層を備える。
【０２８７】
第２０態様は、第１９態様のガラス容器を含み、耐熱性コーティングが、ポリマー化学組成物を含む低摩擦層を備える。
【０２８８】
第２１態様は、第１〜第２０態様のいずれかの態様のガラス容器を含み、ガラス容器のコーティングした部分を通る光透過度が、約４００ｎｍ〜約７００ｎｍの波長に関して、未コーティングのガラス物品を通る光透過度の約５５％以上である。
【０２８９】
第２２態様は、第１〜第２１態様のいずれかの態様のガラス容器を含み、ガラス本体が、ＤＩＮ１２１１６に準拠した少なくともクラスＳ３の耐酸性を有する。
【０２９０】
第２３態様は、第１〜第２２態様のいずれかの態様のガラス容器を含み、ガラス本体が、ＩＳＯ６９５に準拠した少なくともクラスＡ２の耐塩基性を有する。
【０２９１】
第２４態様は、第１〜第２３態様のいずれかの態様のガラス容器を含み、ガラス本体が、ＩＳＯ７１９に準拠した少なくともタイプＨｇＢ２の耐加水分解性を有する。
【０２９２】
第２５態様は、第１〜第２４態様のいずれかの態様のガラス容器を含み、ガラス本体が、ＩＳＯ７２０に準拠した少なくともタイプＨｇＡ２の耐加水分解性を有する。
【０２９３】
第２６態様は、第１〜第２５態様のいずれかの態様のガラス容器を含み、ガラス容器が、医薬品パッケージである。
【０２９４】
第２７態様は、第１〜第２６態様のいずれかの態様のガラス容器を含み、ガラス本体が、ガラス本体の少なくとも外面において３００ＭＰａ以上の圧縮応力および少なくとも３０μｍの層深さを有する。
【０２９５】
第２８態様は、第２態様および第６〜第７態様のいずれかの態様のガラス容器を含み、耐熱性コーティングが、少なくとも２６０℃の温度で３０分間熱的に安定である。
【０２９６】
第２９態様は、第１態様〜第２７態様のいずれかの態様のガラス容器を含み、耐熱性コーティングが、少なくとも３２０℃の温度で３０分間熱的に安定である。
【０２９７】
第３０態様は、第１態様〜第２９態様のいずれかの態様のガラス容器を含み、ガラス本体が、アルカリアルミノケイ酸塩ガラス組成物を含む。
【０２９８】
第３１態様は、第３０態様のガラス容器を含み、ガラス本体が、ホウ素およびホウ素含有化合物を殆ど含有しない。
【０２９９】
第３２態様は、第４態様または第１３態様のいずれかの態様のガラス容器を含み、持続的な表面均質性が、ガラス本体の壁部の厚みの中でガラス本体の内面から少なくとも１０ｎｍの深さまで及ぶ。
【０３００】
第３３態様は、第３２態様のガラス容器を含み、持続的な表面均質性の深さが、５０ｎｍ以下である。
【０３０１】
第３４態様は、第３３態様のガラス容器を含み、ガラス本体が、ガラス本体の内面からガラス本体の壁部の厚み中で深さＤＳＲまで及ぶ表面域を有し、持続的な表面均質性が、表面域全体にわたって表面域の深さＤＳＲまで及ぶ。
【０３０２】
第３５態様は、第３４態様のガラス容器を含み、表面域の深さＤＳＲが、ガラス本体の内面から少なくとも１０ｎｍである。
【０３０３】
第３６態様は、第３０態様のガラス容器を含み、アルカリアルミノケイ酸塩ガラス組成物が、リンおよびリン含有化合物を殆ど含有しない。
【０３０４】
第３７態様は、第１態様〜第５態様のいずれかの態様のガラス容器を含み、ガラス容器が、約７４モル％〜約７８モル％のＳｉＯ２；約４モル％〜約８モル％のアルカリ土類酸化物（アルカリ土類酸化物は、ＭｇＯおよびＣａＯを含んでなり、（ＣａＯ（モル％）／（ＣａＯ（モル％）＋ＭｇＯ（モル％）））の比は、０．５以下である）；Ｘモル％のＡｌ２Ｏ３（ここで、Ｘは、約２モル％以上かつ約１０モル％以下である）；およびＹモル％のアルカリ酸化物（ここでアルカリ酸化物は、約９モル％以上かつ約１５モル％以下の量でＮａ２Ｏを含んでなり、Ｙ：Ｘの比は、１より大きい）を含むアルカリアルミノケイ酸塩ガラス組成物から成形され、ガラス組成物がホウ素およびホウ素化合物を含有しない。
【０３０５】
第３８態様は、第３７態様のガラス容器を含み、Ｘが、約４モル％〜約８モル％である。
【０３０６】
第３９態様は、第３７態様〜第３８態様のいずれかの態様のガラス容器を含み、アルカリ土類酸化物が、約０．１モル％以上かつ約１．０モル％以下の量でＣａＯを含む。
【０３０７】
第４０態様は、第３７態様〜第３８態様のいずれかの態様のガラス容器を含み、アルカリ土類酸化物が、約３モル％〜約７モル％のＭｇＯを含む。
【０３０８】
第４１態様は、第３７態様〜第４０態様のいずれかの態様のガラス容器を含み、アルカリ酸化物が、約０．０１モル％以上および１．０モル％以下の量でＫ２Ｏをさらに含む。
【０３０９】
第４２態様は、第１態様〜第４１態様のいずれかの態様のガラス容器を含み、ガラス本体がイオン交換強化される。
【０３１０】
第４３態様は、第４２態様のガラス容器を含み、ガラス本体が、ガラス本体の少なくとも外面において３００ＭＰａ以上の圧縮応力および少なくとも３μｍの層深さを有する。
【０３１１】
第４４態様は、第１態様〜第４３態様のいずれかの態様のガラス容器を含み、耐熱性コーティングが、第一シラン化学組成物、それらの水解物、またはそれらのオリゴマー、並びに少なくとも第一シラン化学組成物および第二シラン化学組成物のオリゴマー化から形成される化学組成物の少なくとも１種を含むカップリング剤層を備え、第一シラン化学組成物および第二シラン化学組成物が、異なる化学組成物である。
【０３１２】
第４５態様は、第４４態様のガラス容器を含み、第一シラン化学組成物が、芳香族シラン化学組成物である。
【０３１３】
第４６態様は、第４５態様のガラス容器を含み、第一シラン化学組成物が、少なくとも１種のアミン部を含む。
【０３１４】
第４７態様は、第４５態様のガラス容器を含み、第一シラン化学組成物が、芳香族アルコキシシラン化学組成物、芳香族アシルオキシシラン化学組成物、芳香族ハロゲンシラン化学組成物、または芳香族アミノシラン化学組成物である。
【０３１５】
第４８態様は、第４５態様のガラス容器を含み、カップリング剤が、第一シラン化学組成物と、第二シラン化学組成物（第二シラン化学組成物は、脂肪族シラン化学組成物である）との少なくとも１種の混合物、および少なくとも第一シラン化学組成物および第二シラン化学組成物のオリゴマー化から形成される化学組成物を含む。
【０３１６】
第４９態様は、第４８態様のガラス容器を含み、第一シラン化学組成物が、少なくとも１種のアミン部を含む芳香族アルコキシシラン化学組成物であり、および第二シラン化学組成物が、少なくとも１種のアミン部を含む脂肪族アルコキシシラン化学組成物である。
【０３１７】
第５０態様は、第４８態様のガラス容器を含み、第一シラン化学組成物が、アミノフェニル、３−（ｍ−アミノフェノキシ）プロピル、Ｎ−フェニルアミノプロピル、または（クロロメチル）フェニル置換のアルコキシ、アシルオキシ、ハロゲン、或いはアミノシラン、それらの水解物、もしくはそれらのオリゴマーからなる群から選択され、かつ第二シラン化学組成物が、３−アミノプロピル、Ｎ−（２−アミノエチル）−３−アミノプロピル、ビニル、メチル、Ｎ−フェニルアミノプロピル、（Ｎ−フェニルアミノ）メチル、Ｎ−（２−ビニルベンジルアミノエチル）−３−アミノプロピル置換のアルコキシ、アシルオキシ、ハロゲン、またはアミノシラン、それらの水解物、もしくはそれらのオリゴマーからなる群から選択される。
【０３１８】
第５１態様は、第４８態様のガラス容器を含み、第一シラン化学組成物が、アミノフェニルトリメトキシシランであり、かつ第二シラン化学組成物が、３−アミノプロピルトリメトキシシランである。
【０３１９】
第５２態様は、第４４態様のガラス容器を含み、耐熱性コーティングが、１種のポリマー化学組成物を含む低摩擦層をさらに備える。
【０３２０】
第５３態様は、第５２態様のガラス容器を含み、ポリマー化学組成物が、１種のポリイミド化学組成物である。
【０３２１】
第５４態様は、第５３態様のガラス容器を含み、ポリイミド化学組成物が、少なくとも２つのアミン部を含む少なくとも１種のモノマー化学組成物と、少なくとも２つの無水物部を含んでなり、ベンゾフェノン構造を有する少なくとも１種のモノマー化学組成物との重合から形成される。
【０３２２】
第５５態様は、第６態様のガラス容器を含み、ガラス組成物は、ホウ素およびホウ素化合物を含有しない。
【０３２３】
第５６態様は、第６態様および第５５態様のいずれかの態様のガラス容器を含み、ガラス組成物は、Ｂ２Ｏ３を含んでなり、比（Ｂ２Ｏ３（モル％）／（Ｙモル％−Ｘモル％）は、０より大きくかつ０．３未満である。
【０３２４】
第５７態様は、第６態様および第５５〜第５６態様のいずれかの態様のガラス容器を含み、ガラス組成物は、リンおよびリン含有化合物を殆ど含有しない。
【０３２５】
第５８態様は、第６態様および第５５〜第５７態様のいずれかの態様のガラス容器を含み、ＣａＯが、０．１モル％以上かつ１．０モル％以下の量でガラス組成物中に存在する。
【０３２６】
第５９態様は、第６態様および第５５〜第５８態様のいずれかの態様のガラス容器を含み、ＭｇＯが、約３モル％〜約７モル％の量でガラス組成物中に存在する。
【０３２７】
第６０態様は、第６態様および第５５〜第５９態様のいずれかの態様のガラス容器を含み、ガラス組成物中のアルカリ酸化物が、０．０１モル％以上かつ１．０モル％以下の量でＫ２Ｏをさらに含む。
【０３２８】
第６１態様は、第６態様のガラス容器を含み、第一シラン化学組成物が、少なくとも１つのアミン部を含む１種の芳香族アルコキシシラン化学組成物であり、かつ第二シラン化学組成物が、少なくとも１つのアミン部を含む１種の脂肪族アルコキシシラン化学組成物である。
【０３２９】
第６２態様は、第６態様のガラス容器を含み、第一シラン化学組成物が、アミノフェニル、３−（ｍ−アミノフェノキシ）プロピル、Ｎ−フェニルアミノプロピル、または（クロロメチル）フェニル置換のアルコキシ、アシルオキシ、ハロゲン、或いはアミノシラン、それらの水解物、もしくはそれらのオリゴマーからなる群から選択され、かつ第二シラン化学組成物が、３−アミノプロピル、Ｎ−（２−アミノエチル）−３−アミノプロピル、ビニル、メチル、Ｎ−フェニルアミノプロピル、（Ｎ−フェニルアミノ）メチル、Ｎ−（２−ビニルベンジルアミノエチル）−３−アミノプロピル置換のアルコキシ、アシルオキシ、ハロゲン、またはアミノシラン、それらの水解物、もしくはそれらのオリゴマーからなる群から選択される。
【０３３０】
第６３態様は、第７態様のガラス容器を含み、第一シラン化学組成物が、アミノフェニルトリメトキシシランであり、かつ第二シラン化学組成物が、３−アミノプロピルトリメトキシシランである。
【０３３１】
第６４態様は、第６態様または第７態様のいずれかの態様のガラス容器を含み、ポリマー化学組成物が、ポリイミド化学組成物である。
【０３３２】
第６５態様は、第６４態様のガラス容器を含み、ポリイミド化学組成物が、少なくとも２つのアミン部を含む少なくとも１種のモノマー化学組成物と、少なくとも２つの無水物部を含んでなり、ベンゾフェノン構造を有する少なくとも１種のモノマー化学組成物との重合から形成される。
【０３３３】
第６６態様は、第７態様のガラス容器を含み、ガラス組成物が、Ｂ２Ｏ３を含んでなり、比（Ｂ２Ｏ３（モル％）／（Ｙモル％−Ｘモル％）は、０より大きくかつ０．３未満である。
【０３３４】
第６７態様は、第７態様および第６６態様のいずれかの態様のガラス容器を含み、アルカリ酸化物が、９モル％以上のＮａ２Ｏかつ１５モル％以下のＮａ２Ｏを含む。
【０３３５】
第６８態様は、第７態様および第６５〜第６７態様のいずれかの態様のガラス容器を含み、第一シラン化学組成物が、少なくとも１つのアミン部を含む１種の芳香族アルコキシシラン化学組成物であり、かつ第二シラン化学組成物が、少なくとも１つのアミン部を含む１種の脂肪族アルコキシシラン化学組成物である。
【０３３６】
第６９態様は、第７態様のガラス容器を含み、第一シラン化学組成物が、アミノフェニル、３−（ｍ−アミノフェノキシ）プロピル、Ｎ−フェニルアミノプロピル、または（クロロメチル）フェニル置換のアルコキシ、アシルオキシ、ハロゲン、或いはアミノシラン、それらの水解物、もしくはそれらのオリゴマーからなる群から選択され、かつ第二シラン化学組成物が、３−アミノプロピル、Ｎ−（２−アミノエチル）−３−アミノプロピル、ビニル、メチル、Ｎ−フェニルアミノプロピル、（Ｎ−フェニルアミノ）メチル、Ｎ−（２−ビニルベンジルアミノエチル）−３−アミノプロピル置換のアルコキシ、アシルオキシ、ハロゲン、またはアミノシラン、それらの水解物、もしくはそれらのオリゴマーからなる群から選択される。
【０３３７】
第７０態様は、第７態様のガラス容器を含み、第一シラン化学組成物が、アミノフェニルトリメトキシシランであり、かつ第二シラン化学組成物が、３−アミノプロピルトリメトキシシランである。
【０３３８】
請求項に記載された主題の趣旨および範囲から逸脱することなく、本明細書に記載される実施形態に対して、様々な修正形態および変形形態を実施できることは当業者には明らかであろう。従って、このような修正形態および変形形態が、添付の請求項およびそれらと同等の物の範囲内に含まれるならば、本明細書は、本明細書に記載される様々な実施形態の修正形態および変形形態を包含することが意図される。
【図１】
2020100551.tif 000011
【図２】
2020100551.tif 000012
【図３】
2020100551.tif 000013
【図４】
2020100551.tif 000014
【図５】
2020100551.tif 000015
【図６】
2020100551.tif 000016
【図７】
2020100551.tif 000017
【図８】
2020100551.tif 000018
【図９】
2020100551.tif 000019
【図１０】
2020100551.tif 000020
【図１１】
2020100551.tif 000021
【図１２】
2020100551.tif 000022
【図１３】
2020100551.tif 000023
【図１４】
2020100551.tif 000024
【図１５】
2020100551.tif 000025
【図１６】
2020100551.tif 000026
【図１７】
2020100551.tif 000027
【図１８】
2020100551.tif 000028
【図１９】
2020100551.tif 000029
【図２０】
2020100551.tif 000030
【図２１】
2020100551.tif 000031
【図２２】
2020100551.tif 000032
【図２３】
2020100551.tif 000033
【図２４】
2020100551.tif 000034
【図２５Ａ】
2020100551.tif 000035
【図２５Ｂ】
2020100551.tif 000036
【図２６】
2020100551.tif 000037
【図２７】
2020100551.tif 000038
【図２８】
2020100551.tif 000039
【図２９】
2020100551.tif 000040
【図３０Ａ】
2020100551.tif 000041
【図３０Ｂ】
2020100551.tif 000042
【図３１Ａ】
2020100551.tif 000043
【図３１Ｂ】
2020100551.tif 000044
【図３２】
2020100551.tif 000045
【図３３】
2020100551.tif 000046
【図３４】
2020100551.tif 000047
【図３５】
2020100551.tif 000048
【図３６】
2020100551.tif 000049
【図３７】
2020100551.tif 000050
【図３８】
2020100551.tif 000051
【図３９】
2020100551.tif 000052
【図４０】
2020100551.tif 000053
【図４１】
2020100551.tif 000054
【図４２】
2020100551.tif 000055
【図４３】
2020100551.tif 000056
【図４４】
2020100551.tif 000057
【図４５】
2020100551.tif 000058
【図４６】
2020100551.tif 000059
【図４７】
2020100551.tif 000060
【図４８】
2020100551.tif 000061
【図４９】
2020100551.tif 000062
【図５０】
2020100551.tif 000063
【図５１】
2020100551.tif 000064
【図５２】
2020100551.tif 000065
【図５３】
2020100551.tif 000066
【図５４】
2020100551.tif 000067
【図５５】
2020100551.tif 000068
【図５６】
2020100551.tif 000069
【図５７】
2020100551.tif 000070
【図５８】
2020100551.tif 000071
【図５９】
2020100551.tif 000072
【図６０】
2020100551.tif 000073
【図６１】
2020100551.tif 000074
【図６２】
2020100551.tif 000075
【図６３】
2020100551.tif 000076
【図６４】
2020100551.tif 000077
【図６５】
2020100551.tif 000078
【図６６】
2020100551.tif 000079
【図６７】
2020100551.tif 000080